"少なくとも次の構成要素[A]、[B]、[C]を含んでなるエポキシ樹脂組成物であって、配合したエポキシ樹脂総量100質量に対して[A]を3~40質量と、[B]を40~80質量含むことを特徴とする繊維強化複合材料用エポキシ樹脂組成物。[A]:下記一般式1~7で表される構造のいずれかの構造を含む1官能のエポキシ樹脂[B]:3官能以上のエポキシ樹脂[C]:エポキシ樹脂の硬化剤エポキシ樹脂[A]が構造中に少なくとも2個以上の環構造を有する、請求項1または2記載の繊維強化複合材料用エポキシ樹脂組成物。エポキシ樹脂[A]がフェニルグリシジルエーテル構造を含む、請求項1に記載の繊維強化複合材料用エポキシ樹脂組成物。エポキシ樹脂[A]が下記一般式8の構造を有する、請求項1~3のいずれかに記載の繊維強化複合材料用エポキシ樹脂組成物。ただし式中、R1~R3は、それぞれ水素原子、炭素数1~4の脂肪族炭化水素基、ハロゲン原子、アシル基、トリフルオロメチル基およびニトロ基からなる群から選ばれた少なくとも一つを表す。R1~R3はそれぞれ、同じであっても異なっていてもよい。Xは、下記一般式9~11から選ばれる1つを表す。ただし式中、Ar1は、無置換または置換基を有するフェニル基、またはナフチル基を表す。ただし式中、R4は、それぞれ水素原子、炭素数1~4の脂肪族炭化水素基、ハロゲン原子、アシル基、トリフルオロメチル基およびニトロ基からなる群から選ばれた一つを表す。Ar2は、無置換または置換基を有するフェニル基、またはナフチル基を表す。ただし式中、R5は、それぞれ水素原子、炭素数1~4の脂肪族炭化水素基、ハロゲン原子、アシル基、トリフルオロメチル基およびニトロ基からなる群から選ばれた一つを表す。さらに、次の構成要素[D]を含む、請求項1~4のいずれかに記載の繊維強化複合材料用エポキシ樹脂組成物。[D]:[A]または[B]に溶解する熱可塑性樹脂請求項1~5のいずれかに記載の繊維強化複合材料用エポキシ樹脂組成物を強化繊維に含浸させてなるプリプレグ。請求項6に記載の強化繊維が炭素繊維であるプリプレグ。請求項7に記載のプリプレグを硬化してなる繊維強化複合材料。請求項1~5のいずれかに記載の繊維強化複合材料用エポキシ樹脂組成物を硬化してなる樹脂硬化物。請求項9に記載の樹脂硬化物、および炭素繊維を含んでなる繊維強化複合材料。そこで、本発明の目的は、引張系と圧縮系の機械強度に優れ、構造材料として好適な繊維強化複合材料を与えるエポキシ樹脂組成物、およびプリプレグ、繊維強化複合材料を提供することである。本発明は、上記目的を達成するために次の構成を有するものである。すなわち、少なくとも次の構成要素[A]、[B]、[C]を含んでなるエポキシ樹脂組成物であって、配合したエポキシ樹脂総量100質量に対して[A]を3~40質量と、[B]を40~80質量含むことを特徴とする繊維強化複合材料用エポキシ樹脂組成物。[A]:下記一般式1~7で表される構造のいずれかの構造を含む1官能のエポキシ樹脂[B]:3官能以上のエポキシ樹脂[C]:エポキシ樹脂の硬化剤また、本発明においては、前記のエポキシ樹脂組成物を硬化してなる樹脂硬化物、および炭素繊維を含んでなる炭素繊維強化複合材料、前記のエポキシ樹脂組成物を炭素繊維に含浸させてプリプレグとし、さらには、かかるプリプレグを硬化させて繊維強化複合材料とすることができる。本発明のエポキシ樹脂組成物の好ましい態様によれば、エポキシ樹脂[A]が構造中に少なくとも2個以上の環構造を有する1官能のエポキシ樹脂である。本発明のエポキシ樹脂組成物の好ましい態様によれば、エポキシ樹脂[A]がフェニルグリシジルエーテル構造を含む1官能のエポキシ樹脂である。本発明のエポキシ樹脂組成物の好ましい態様によれば、エポキシ樹脂[A]は下記一般式8の構造を有する1官能のエポキシ樹脂である。ただし式中、R1~R3は、それぞれ水素原子、炭素数1~4の脂肪族炭化水素基、ハロゲン原子、アシル基、トリフルオロメチル基およびニトロ基からなる群から選ばれた少なくとも一つを表す。R1~R3はそれぞれ、同じであっても異なっていてもよい。Xは、下記一般式9~11から選ばれる1つを表す。ただし式中、Ar1は、無置換または置換基を有するフェニル基、またはナフチル基を表す。ただし式中、R4は、それぞれ水素原子、炭素数1~4の脂肪族炭化水素基、ハロゲン原子、アシル基、トリフルオロメチル基およびニトロ基からなる群から選ばれた一つを表す。Ar2は、無置換または置換基を有するフェニル基、またはナフチル基を表す。ただし式中、R5は、それぞれ水素原子、炭素数1~4の脂肪族炭化水素基、ハロゲン原子、アシル基、トリフルオロメチル基およびニトロ基からなる群から選ばれた一つを表す。また、本発明においては、前記のエポキシ樹脂組成物を硬化してなる樹脂硬化物とし、前記のエポキシ樹脂組成物を強化繊維に含浸させてプリプレグとし、さらには、かかるプリプレグを硬化させて繊維強化複合材料とすることができる。本発明によれば、耐熱性に優れ、かつプリプレグを得る際のプロセス性に優れたエポキシ樹脂組成物を得ることができる。このエポキシ樹脂組成物と炭素繊維を組み合わせることにより、プリプレグを得ることができ、また、このエポキシ樹脂組成物を硬化させることにより引張強度と圧縮強度に優れた繊維強化複合材料を得ることができる。以下、本発明のエポキシ樹脂組成物、プリプレグおよび繊維強化複合材料料について詳細に説明する。本発明者らは、繊維強化複合材料の引張特性と圧縮特性の強度発現メカニズムを鋭意検討した結果、エポキシ樹脂[A]、3官能以上のエポキシ樹脂[B]を特定の含有比で含むことにより、高い耐熱性を兼ね備えつつ、二律背反であった引張強度と圧縮強度とを高いレベルで両立するのに最適な構造が得られることを見出した。本発明は、高い強度特性を得るために前記の式1~7で示される構造のいずれかの構造を有する1官能のエポキシ樹脂[A]を含むことを必須とする。本発明で用いられるエポキシ樹脂[A]の1官能とは、1分子中に1個のエポキシ基を有することを意味する。エポキシ樹脂[A]の配合量が少ないと、繊維強化複合材料の強度特性の向上効果がほとんどなく、配合量が多すぎると、耐熱性を著しく損ねることがあり、また、樹脂硬化物が非常に脆くなる場合がある。エポキシ樹脂[A]の配合量は、繊維強化複合材料用エポキシ樹脂組成物中に配合されたエポキシ樹脂総量100質量に対して3~40質量であり、好ましくは5~30質量である。本発明で用いられるエポキシ樹脂[A]が式1~7で示した極性基を有することで、得られる繊維強化複合材料の強度特性が向上するとともに、本発明の繊維強化複合材料用エポキシ樹脂組成物中にエポキシ樹脂[A]を含ませることで、その硬化物の耐熱性を著しく損なうことなく、未硬化の樹脂組成物のガラス転移温度の低下や粘度の低下などの効果を得ることができ、プリプレグとした時に良好な粘着性や柔軟性を得ることができる。さらには、式1~7で示した構造は、強化繊維表面の水素結合性官能基、あるいは強化繊維表面に付着した水素結合性の官能基を有するサイジング剤との間に水素結合を形成し、強化繊維とマトリックス樹脂との間の接着性をも高める効果を有する。本発明で用いられるエポキシ樹脂[A]としては、耐熱性の観点から化学構造中にシクロヘキサン等の環構造を有していることが好ましく、ベンゼン環等の芳香族環を有していることがより好ましいさらには、環構造を2つ以上有することで、より強固な硬化物となるのみならず、エポキシ樹脂[A]自体の揮発性が小さくなり、プリプレグを作製する際の作業性が良くなる。また、エポキシ基と環構造の間にアルキレン基などがあると、硬化物の耐熱性や機械特性が低下する場合がある。そのため、環構造とエポキシ基が直接結合したフェニルグリシジルエーテル構造を有することが好ましい。中でも、フェニルグリシジルエーテル構造と式1~3のいずれかで表される構造の両方を有する式8で表される構造は、強度特性や非繊維方向強度、耐熱性の向上効果が高く、エポキシ樹脂[A]としてより好ましい態様となる。ただし式中、R1~R3は、それぞれ水素原子、炭素数1~4の脂肪族炭化水素基、ハロゲン原子、アシル基、トリフルオロメチル基およびニトロ基からなる群から選ばれた少なくとも一つを表す。R1~R3はそれぞれ、複数の場合、同じであっても異なっていてもよい。Xは、下記一般式9~11から選ばれる1つを表す。ただし式中、Ar1は、無置換または置換基を有するフェニル基、またはナフチル基を表す。ただし式中、R4は、それぞれ水素原子、炭素数1~4の脂肪族炭化水素基、ハロゲン原子、アシル基、トリフルオロメチル基およびニトロ基からなる群から選ばれた一つを表す。Ar2は、無置換または置換基を有するフェニル基、またはナフチル基を表す。ただし式中、R5は、それぞれ水素原子、炭素数1~4の脂肪族炭化水素基、ハロゲン原子、アシル基、トリフルオロメチル基およびニトロ基からなる群から選ばれた一つを表す。その中でも、本発明で用いられるエポキシ樹脂[A]として最も好ましくは、N-フェニル-2-グリシジルオキシベンズアミド、2グリシドキシ-N-ベンゾイルアニリン、3グリシドキシ-N-ベンゾイルアニリン、4グリシドキシ-N-ベンゾイルアニリン、3グリシジル2ナフタレンカルボン酸アニリド、N-3-グリシジルオキシフェニルフタルイミド、N-2-グリシジルオキシフェニルフタルイミドなど、2つ以上の環構造と式8で表される構造を有する1官能のエポキシ樹脂であり、上記1官能エポキシ樹脂に炭素数1~4の脂肪族炭化水素基やハロゲン原子、アシル基、トリフルオロメチル基およびニトロ基などの、エポキシ基やエポキシ樹脂の硬化剤と反応しない置換基を有するエポキシ樹脂も好ましい態様となる。上記1官能エポキシ樹脂に炭素数5以上の脂肪族炭化水素基を有すると、エポキシ樹脂組成物中の他のエポキシ樹脂や熱可塑性樹脂との相溶性が悪化する場合がある。相溶性が悪化すると[A]が析出、あるいは硬化反応時に分離してしまい、エポキシ樹脂組成物中に取込まれないため強度向上効果を発揮しにくくなる。また、アクリル基やヒドロキシ基などのエポキシ基やエポキシ樹脂の硬化剤と反応する置換基を有すると、エポキシ樹脂組成物やプリプレグの保存性が悪化するばかりでなく、樹脂硬化物の架橋密度が高くなりエポキシ樹脂[A]の強度向上効果を発揮しにくくなる。また、本発明で用いられるエポキシ樹脂[A]としてより好ましくは、N-グリシジル-p-トルエンスルホンアニリド、4-グリシジルオキシベンゾフェノンなどのように式1~7と2つ以上の環構造で表される構造を有する1官能のエポキシ樹脂であり、上記1官能エポキシ樹脂に炭素数1~4の脂肪族炭化水素基やハロゲン原子、アシル基、トリフルオロメチル基およびニトロ基などの、エポキシ基やエポキシ樹脂の硬化剤と反応しない置換基を有するエポキシ樹脂も好ましい態様となる。式1を構造内に有するエポキシ樹脂としては、N-フェニル-2-グリシジルオキシベンズアミドO-グリシジルサリチルアニリド、N-フェニル-3-グリシジルオキシベンズアミド、N-フェニル-4-グリシジルオキシベンズアミド、N-2-メチルフェニル-2-グリシジルオキシベンズアミドN-3-メチルフェニル-2-グリシジルオキシベンズアミド、N-4-メチルフェニル-2-グリシジルオキシベンズアミド、N-ナフチル-2-グリシジルオキシベンズアミド、N-ナフチル-3-グリシジルオキシベンズアミド、N-ナフチル-4-グリシジルオキシベンズアミド、N-フェニル-2-グリシジルオキシ-3-メチルベンズアミド、N-フェニル-2-グリシジルオキシ-4-メチルベンズアミド、N-フェニル-2-グリシジルオキシ-3-エチルベンズアミド、N-フェニル-2-グリシジルオキシ-4-エチルベンズアミド、N-フェニル-2-グリシジルオキシ-3-プロピルベンズアミド、N-フェニル-2-グリシジルオキシ-4-プロピルベンズアミド、N-フェニル-2-グリシジルオキシ-3-tert-ブチルベンズアミド、N-フェニル-2-グリシジルオキシ-4-tert-ブチルベンズアミド、N-フェニル-3-グリシジルオキシ-2-メチルベンズアミド、N-フェニル-3-グリシジルオキシ-4-メチルベンズアミド、N-フェニル-3-グリシジルオキシ-2-エチルベンズアミド、N-フェニル-3-グリシジルオキシ-4-エチルベンズアミド、N-フェニル-3-グリシジルオキシ-2-プロピルベンズアミド、N-フェニル-3-グリシジルオキシ-4-プロピルベンズアミド、N-フェニル-3-グリシジルオキシ-2-tert-ブチルベンズアミド、N-フェニル-3-グリシジルオキシ-4-tert-ブチルベンズアミド、N-フェニル-4-グリシジルオキシ-2-メチルベンズアミド、N-フェニル-4-グリシジルオキシ-3-メチルベンズアミド、N-フェニル-4-グリシジルオキシ-2-エチルベンズアミド、N-フェニル-4-グリシジルオキシ-3-エチルベンズアミド、N-フェニル-4-グリシジルオキシ-2-プロピルベンズアミド、N-フェニル-4-グリシジルオキシ-3-プロピルベンズアミド、N-フェニル-4-グリシジルオキシ-2-tert-ブチルベンズアミド、N-フェニル-4-グリシジルオキシ-3-tert-ブチルベンズアミド、N-フェニル-4-グリシジルオキシ-2,6-ジメチルベンズアミド、N-フェニル-2-グリシジルオキシ-3-トリフルオロメチルベンズアミド、N-フェニル-2-グリシジルオキシ-4-トリフルオロメチルベンズアミド、N-フェニル-2-グリシジルオキシ-3-アシルベンズアミド、N-フェニル-2-グリシジルオキシ-4-アシルベンズアミド、N-フェニル-2-グリシジルオキシ-3-ニトロベンズアミド、N-フェニル-2-グリシジルオキシ-4-ニトロベンズアミド、N-フェニル-2-グリシジルオキシ-3-ブロモベンズアミド、N-フェニル-2-グリシジルオキシ-4-ブロモベンズアミド、N-フェニル-3-グリシジルオキシ-2-トリフルオロメチルベンズアミド、N-フェニル-3-グリシジルオキシ-4-トリフルオロメチルベンズアミド、N-フェニル-3-グリシジルオキシ-2-アシルベンズアミド、N-フェニル-3-グリシジルオキシ-4-アシルベンズアミド、N-フェニル-3-グリシジルオキシ-2-ニトロベンズアミド、N-フェニル-3-グリシジルオキシ-4-ニトロベンズアミド、N-フェニル-3-グリシジルオキシ-2-ブロモベンズアミド、N-フェニル-3-グリシジルオキシ-4-ブロモベンズアミド、N-フェニル-4-グリシジルオキシ-2-トリフルオロメチルベンズアミド、N-フェニル-4-グリシジルオキシ-3-トリフルオロメチルベンズアミド、N-フェニル-4-グリシジルオキシ-2-アシルベンズアミド、N-フェニル-4-グリシジルオキシ-3-アシルベンズアミド、N-フェニル-4-グリシジルオキシ-2-ニトロベンズアミド、N-フェニル-4-グリシジルオキシ-3-ニトロベンズアミド、N-フェニル-4-グリシジルオキシ-2-ブロモベンズアミド、N-フェニル-4-グリシジルオキシ-3-ブロモベンズアミド、N-2-グリシジルオキシフェニルベンズアミド、N-3-グリシジルオキシフェニルベンズアミド、N-4-グリシジルオキシフェニルベンズアミド、N-2-グリシジルオキシ-3-メチルフェニルベンズアミド、N-2-グリシジルオキシ-4-メチルフェニルベンズアミド、N-2-グリシジルオキシ-5-メチルフェニルベンズアミド、N-3-グリシジルオキシ-6-メチルフェニルベンズアミド、N-3-グリシジルオキシ-2-メチルフェニルベンズアミド、N-3-グリシジルオキシ-4-メチルフェニルベンズアミド、N-3-グリシジルオキシ-5-メチルフェニルベンズアミド、N-3-グリシジルオキシ-6-メチルフェニルベンズアミド、N-4-グリシジルオキシ-2-メチルフェニルベンズアミド、N-4-グリシジルオキシ-3-メチルフェニルベンズアミド、、N-2-グリシジルオキシ-3-tert-ブチルフェニルベンズアミド、N-2-グリシジルオキシ-4-tert-ブチルフェニルベンズアミド、N-2-グリシジルオキシ-5-tert-ブチルフェニルベンズアミド、N-3-グリシジルオキシ-6-tert-ブチルフェニルベンズアミド、N-3-グリシジルオキシ-2-tert-ブチルフェニルベンズアミド、N-3-グリシジルオキシ-4-tert-ブチルフェニルベンズアミド、N-3-グリシジルオキシ-5-tert-ブチルフェニルベンズアミド、N-3-グリシジルオキシ-6-tert-ブチルフェニルベンズアミド、N-4-グリシジルオキシ-2-tert-ブチルフェニルベンズアミド、N-4-グリシジルオキシ-3-tert-ブチルフェニルベンズアミド、N-2-グリシジルオキシ-3-アシルフェニルベンズアミド、N-2-グリシジルオキシ-4-アシルフェニルベンズアミド、N-2-グリシジルオキシ-5-アシルフェニルベンズアミド、N-3-グリシジルオキシ-6-アシルフェニルベンズアミド、N-3-グリシジルオキシ-2-アシルフェニルベンズアミド、N-3-グリシジルオキシ-4-アシルフェニルベンズアミド、N-3-グリシジルオキシ-5-アシルフェニルベンズアミド、N-3-グリシジルオキシ-6-アシルフェニルベンズアミド、N-4-グリシジルオキシ-2-アシルフェニルベンズアミド、N-4-グリシジルオキシ-3-アシルフェニルベンズアミド、N-2-グリシジルオキシ-3-トリフルオロメチルフェニルベンズアミド、N-2-グリシジルオキシ-4-トリフルオロメチルフェニルベンズアミド、N-2-グリシジルオキシ-5-トリフルオロメチルフェニルベンズアミド、N-3-グリシジルオキシ-6-トリフルオロメチルフェニルベンズアミド、N-3-グリシジルオキシ-2-トリフルオロメチルフェニルベンズアミド、N-3-グリシジルオキシ-4-トリフルオロメチルフェニルベンズアミド、N-3-グリシジルオキシ-5-トリフルオロメチルフェニルベンズアミド、N-3-グリシジルオキシ-6-トリフルオロメチルフェニルベンズアミド、N-4-グリシジルオキシ-2-トリフルオロメチルフェニルベンズアミド、N-4-グリシジルオキシ-3-トリフルオロメチルフェニルベンズアミド、N-2-グリシジルオキシ-3-ニトロフェニルベンズアミド、N-2-グリシジルオキシ-4-ニトロフェニルベンズアミド、N-2-グリシジルオキシ-5-ニトロフェニルベンズアミド、N-3-グリシジルオキシ-6-ニトロフェニルベンズアミド、N-3-グリシジルオキシ-2-ニトロフェニルベンズアミド、N-3-グリシジルオキシ-4-ニトロフェニルベンズアミド、N-3-グリシジルオキシ-5-ニトロフェニルベンズアミド、N-3-グリシジルオキシ-6-ニトロフェニルベンズアミド、N-4-グリシジルオキシ-2-ニトロフェニルベンズアミド、N-4-グリシジルオキシ-3-ニトロフェニルベンズアミド、N-2’-グリシジルオキシフェニル-2-メチルベンズアミド、N-2’-グリシジルオキシフェニル-3-メチルベンズアミド、N-2’-グリシジルオキシフェニル-4-メチルベンズアミド、N-2’-グリシジルオキシフェニル-2-tert-ブチルベンズアミド、N-2’-グリシジルオキシフェニル-3-tert-ブチルベンズアミド、N-2’-グリシジルオキシフェニル-4-tert-ブチルベンズアミド、N-3’-グリシジルオキシフェニル-2-メチルベンズアミド、N-3’-グリシジルオキシフェニル-3-メチルベンズアミド、N-3’-グリシジルオキシフェニル-4-メチルベンズアミド、N-3’-グリシジルオキシフェニル-2-tert-ブチルベンズアミド、N-3’-グリシジルオキシフェニル-3-tert-ブチルベンズアミド、N-3’-グリシジルオキシフェニル-4-tert-ブチルベンズアミド、N-4’-グリシジルオキシフェニル-2-メチルベンズアミド、N-4’-グリシジルオキシフェニル-3-メチルベンズアミド、N-4’-グリシジルオキシフェニル-4-メチルベンズアミド、N-4’-グリシジルオキシフェニル-2-tert-ブチルベンズアミド、N-4’-グリシジルオキシフェニル-3-tert-ブチルベンズアミド、N-4’-グリシジルオキシフェニル-4-tert-ブチルベンズアミド、N-4’-グリシジルオキシフェニル-3,5-ジメチルベンズアミド等が挙げられる。式2を構造内に有するエポキシ樹脂[A]としては、N,N-ジフェニル-2-グリシジルオキシベンズアミド、N,N-ジフェニル-3-グリシジルオキシベンズアミド、N,N-ジフェニル-4-グリシジルオキシベンズアミド、N-メチル-N-フェニル-2-グリシジルオキシベンズアミド、N-メチル-N-フェニル-3-グリシジルオキシベンズアミド、N-メチル-N-フェニル-4-グリシジルオキシベンズアミド、N-フェニル-N-2-メチルフェニル-2-グリシジルオキシベンズアミド、N-フェニル-N-3-メチルフェニル-2-グリシジルオキシベンズアミド、N-フェニル-N-4-メチルフェニル-2-グリシジルオキシベンズアミド、N-メチル-N-2-メチルフェニル-2-グリシジルオキシベンズアミド、N-メチル-N-3-メチルフェニル-2-グリシジルオキシベンズアミド、N-メチル-N-4-メチルフェニル-2-グリシジルオキシベンズアミド、N-メチル-N-ナフチル-2-グリシジルオキシベンズアミド、N-メチル-N-ナフチル-3-グリシジルオキシベンズアミド、N-メチル-N-ナフチル-4-グリシジルオキシベンズアミド、N-フェニル-N-ナフチル-2-グリシジルオキシベンズアミド、N-フェニル-N-ナフチル-3-グリシジルオキシベンズアミド、N-フェニル-N-ナフチル-4-グリシジルオキシベンズアミド、N,N-ジフェニル-2-グリシジルオキシ-3-メチルベンズアミド、N,N-ジフェニル-2-グリシジルオキシ-4-メチルベンズアミド、N,N-ジフェニル-2-グリシジルオキシ-3-エチルベンズアミド、N,N-ジフェニル-2-グリシジルオキシ-4-エチルベンズアミド、N,N-ジフェニル-2-グリシジルオキシ-3-プロピルベンズアミド、N,N-ジフェニル-2-グリシジルオキシ-4-プロピルベンズアミド、N,N-ジフェニル-2-グリシジルオキシ-3-tert-ブチルベンズアミド、N,N-ジフェニル-2-グリシジルオキシ-4-tert-ブチルベンズアミド、N,N-ジフェニル-3-グリシジルオキシ-2-メチルベンズアミド、N,N-ジフェニル-3-グリシジルオキシ-4-メチルベンズアミド、N,N-ジフェニル-3-グリシジルオキシ-2-エチルベンズアミド、N,N-ジフェニル-3-グリシジルオキシ-4-エチルベンズアミド、N,N-ジフェニル-3-グリシジルオキシ-2-プロピルベンズアミド、N,N-ジフェニル-3-グリシジルオキシ-4-プロピルベンズアミド、N,N-ジフェニル-3-グリシジルオキシ-2-tert-ブチルベンズアミド、N,N-ジフェニル-3-グリシジルオキシ-4-tert-ブチルベンズアミド、N,N-ジフェニル-4-グリシジルオキシ-2-メチルベンズアミド、N,N-ジフェニル-4-グリシジルオキシ-3-メチルベンズアミド、N,N-ジフェニル-4-グリシジルオキシ-2-エチルベンズアミド、N,N-ジフェニル-4-グリシジルオキシ-3-エチルベンズアミド、N,N-ジフェニル-4-グリシジルオキシ-2-プロピルベンズアミド、N,N-ジフェニル-4-グリシジルオキシ-3-プロピルベンズアミド、N,N-ジフェニル-4-グリシジルオキシ-2-tert-ブチルベンズアミド、N,N-ジフェニル-4-グリシジルオキシ-3-tert-ブチルベンズアミド、N,N-ジフェニル-4-グリシジルオキシ-2,6-ジメチルベンズアミド、N,N-ジフェニル-2-グリシジルオキシ-3-トリフルオロメチルベンズアミド、N,N-ジフェニル-2-グリシジルオキシ-4-トリフルオロメチルベンズアミド、N,N-ジフェニル-2-グリシジルオキシ-3-アシルベンズアミド、N,N-ジフェニル-2-グリシジルオキシ-4-アシルベンズアミド、N,N-ジフェニル-2-グリシジルオキシ-3-ニトロベンズアミド、N,N-ジフェニル-2-グリシジルオキシ-4-ニトロベンズアミド、N,N-ジフェニル-2-グリシジルオキシ-3-ブロモベンズアミド、N,N-ジフェニル-2-グリシジルオキシ-4-ブロモベンズアミド、N,N-ジフェニル-3-グリシジルオキシ-2-トリフルオロメチルベンズアミド、N,N-ジフェニル-3-グリシジルオキシ-4-トリフルオロメチルベンズアミド、N,N-ジフェニル-3-グリシジルオキシ-2-アシルベンズアミド、N,N-ジフェニル-3-グリシジルオキシ-4-アシルベンズアミド、N,N-ジフェニル-3-グリシジルオキシ-2-ニトロベンズアミド、N,N-ジフェニル-3-グリシジルオキシ-4-ニトロベンズアミド、N,N-ジフェニル-3-グリシジルオキシ-2-ブロモベンズアミド、N,N-ジフェニル-3-グリシジルオキシ-4-ブロモベンズアミド、N,N-ジフェニル-4-グリシジルオキシ-2-トリフルオロメチルベンズアミド、N,N-ジフェニル-4-グリシジルオキシ-3-トリフルオロメチルベンズアミド、N,N-ジフェニル-4-グリシジルオキシ-2-アシルベンズアミド、N,N-ジフェニル-4-グリシジルオキシ-3-アシルベンズアミド、N,N-ジフェニル-4-グリシジルオキシ-2-ニトロベンズアミド、N,N-ジフェニル-4-グリシジルオキシ-3-ニトロベンズアミド、N,N-ジフェニル-4-グリシジルオキシ-2-ブロモベンズアミド、N,N-ジフェニル-4-グリシジルオキシ-3-ブロモベンズアミド、N-メチル-N-フェニル-2-グリシジルオキシ-3-メチルベンズアミド、N-メチル-N-フェニル-2-グリシジルオキシ-4-メチルベンズアミド、N-メチル-N-フェニル-2-グリシジルオキシ-3-エチルベンズアミド、N-メチル-N-フェニル-2-グリシジルオキシ-4-エチルベンズアミド、N-メチル-N-フェニル-2-グリシジルオキシ-3-プロピルベンズアミド、N-メチル-N-フェニル-2-グリシジルオキシ-4-プロピルベンズアミド、N-メチル-N-フェニル-2-グリシジルオキシ-3-tert-ブチルベンズアミド、N-メチル-N-フェニル-2-グリシジルオキシ-4-tert-ブチルベンズアミド、N-メチル-N-フェニル-3-グリシジルオキシ-2-メチルベンズアミド、N-メチル-N-フェニル-3-グリシジルオキシ-4-メチルベンズアミド、N-メチル-N-フェニル-3-グリシジルオキシ-2-エチルベンズアミド、N-メチル-N-フェニル-3-グリシジルオキシ-4-エチルベンズアミド、N-メチル-N-フェニル-3-グリシジルオキシ-2-プロピルベンズアミド、N-メチル-N-フェニル-3-グリシジルオキシ-4-プロピルベンズアミド、N-メチル-N-フェニル-3-グリシジルオキシ-2-tert-ブチルベンズアミド、N-メチル-N-フェニル-3-グリシジルオキシ-4-tert-ブチルベンズアミド、N-メチル-N-フェニル-4-グリシジルオキシ-2-メチルベンズアミド、N-メチル-N-フェニル-4-グリシジルオキシ-3-メチルベンズアミド、N-メチル-N-フェニル-4-グリシジルオキシ-2-エチルベンズアミド、N-メチル-N-フェニル-4-グリシジルオキシ-3-エチルベンズアミド、N-メチル-N-フェニル-4-グリシジルオキシ-2-プロピルベンズアミド、N-メチル-N-フェニル-4-グリシジルオキシ-3-プロピルベンズアミド、N-メチル-N-フェニル-4-グリシジルオキシ-2-tert-ブチルベンズアミド、N-メチル-N-フェニル-4-グリシジルオキシ-3-tert-ブチルベンズアミド、N-メチル-N-フェニル-4-グリシジルオキシ-2,6-ジメチルベンズアミド、N-メチル-N-フェニル-2-グリシジルオキシ-3-トリフルオロメチルベンズアミド、N-メチル-N-フェニル-2-グリシジルオキシ-4-トリフルオロメチルベンズアミド、N-メチル-N-フェニル-2-グリシジルオキシ-3-アシルベンズアミド、N-メチル-N-フェニル-2-グリシジルオキシ-4-アシルベンズアミド、N-メチル-N-フェニル-2-グリシジルオキシ-3-ニトロベンズアミド、N-メチル-N-フェニル-2-グリシジルオキシ-4-ニトロベンズアミド、N-メチル-N-フェニル-2-グリシジルオキシ-3-ブロモベンズアミド、N-メチル-N-フェニル-2-グリシジルオキシ-4-ブロモベンズアミド、N-メチル-N-フェニル-3-グリシジルオキシ-2-トリフルオロメチルベンズアミド、N-メチル-N-フェニル-3-グリシジルオキシ-4-トリフルオロメチルベンズアミド、N-メチル-N-フェニル-3-グリシジルオキシ-2-アシルベンズアミド、N-メチル-N-フェニル-3-グリシジルオキシ-4-アシルベンズアミド、N-メチル-N-フェニル-3-グリシジルオキシ-2-ニトロベンズアミド、N-メチル-N-フェニル-3-グリシジルオキシ-4-ニトロベンズアミド、N-メチル-N-フェニル-3-グリシジルオキシ-2-ブロモベンズアミド、N-メチル-N-フェニル-3-グリシジルオキシ-4-ブロモベンズアミド、N-メチル-N-フェニル-4-グリシジルオキシ-2-トリフルオロメチルベンズアミド、N-メチル-N-フェニル-4-グリシジルオキシ-3-トリフルオロメチルベンズアミド、N-メチル-N-フェニル-4-グリシジルオキシ-2-アシルベンズアミド、N-メチル-N-フェニル-4-グリシジルオキシ-3-アシルベンズアミド、N-メチル-N-フェニル-4-グリシジルオキシ-2-ニトロベンズアミド、N-メチル-N-フェニル-4-グリシジルオキシ-3-ニトロベンズアミド、N-メチル-N-フェニル-4-グリシジルオキシ-2-ブロモベンズアミド、N-メチル-N-フェニル-4-グリシジルオキシ-3-ブロモベンズアミド、N-フェニル-N-2-グリシジルオキシフェニルベンズアミド、N-フェニル-N-3-グリシジルオキシフェニルベンズアミド、N-フェニル-N-4-グリシジルオキシフェニルベンズアミド、N-フェニル-N-2-グリシジルオキシ-3-メチルフェニルベンズアミド、N-フェニル-N-2-グリシジルオキシ-4-メチルフェニルベンズアミド、N-フェニル-N-2-グリシジルオキシ-5-メチルフェニルベンズアミド、N-フェニル-N-3-グリシジルオキシ-6-メチルフェニルベンズアミド、N-フェニル-N-3-グリシジルオキシ-2-メチルフェニルベンズアミド、N-フェニル-N-3-グリシジルオキシ-4-メチルフェニルベンズアミド、N-フェニル-N-3-グリシジルオキシ-5-メチルフェニルベンズアミド、N-フェニル-N-3-グリシジルオキシ-6-メチルフェニルベンズアミド、N-フェニル-N-4-グリシジルオキシ-2-メチルフェニルベンズアミド、N-フェニル-N-4-グリシジルオキシ-3-メチルフェニルベンズアミド、N-フェニル-N-2-グリシジルオキシ-3-tert-ブチルフェニルベンズアミド、N-フェニル-N-2-グリシジルオキシ-4-tert-ブチルフェニルベンズアミド、N-フェニル-N-2-グリシジルオキシ-5-tert-ブチルフェニルベンズアミド、N-フェニル-N-3-グリシジルオキシ-6-tert-ブチルフェニルベンズアミド、N-フェニル-N-3-グリシジルオキシ-2-tert-ブチルフェニルベンズアミド、N-フェニル-N-3-グリシジルオキシ-4-tert-ブチルフェニルベンズアミド、N-フェニル-N-3-グリシジルオキシ-5-tert-ブチルフェニルベンズアミド、N-フェニル-N-3-グリシジルオキシ-6-tert-ブチルフェニルベンズアミド、N-フェニル-N-4-グリシジルオキシ-2-tert-ブチルフェニルベンズアミド、N-フェニル-N-4-グリシジルオキシ-3-tert-ブチルフェニルベンズアミド、N-フェニル-N-2-グリシジルオキシ-3-アシルフェニルベンズアミド、N-フェニル-N-2-グリシジルオキシ-4-アシルフェニルベンズアミド、N-フェニル-N-2-グリシジルオキシ-5-アシルフェニルベンズアミドN-フェニル-N-3-グリシジルオキシ-6-アシルフェニルベンズアミド、N-フェニル-N-3-グリシジルオキシ-2-アシルフェニルベンズアミド、N-フェニル-N-3-グリシジルオキシ-4-アシルフェニルベンズアミド、N-フェニル-N-3-グリシジルオキシ-5-アシルフェニルベンズアミド、N-フェニル-N-3-グリシジルオキシ-6-アシルフェニルベンズアミド、N-フェニル-N-4-グリシジルオキシ-2-アシルフェニルベンズアミド、N-フェニル-N-4-グリシジルオキシ-3-アシルフェニルベンズアミド、N-フェニル-N-2-グリシジルオキシ-3-トリフルオロメチルフェニルベンズアミド、N-フェニル-N-2-グリシジルオキシ-4-トリフルオロメチルフェニルベンズアミド、N-フェニル-N-2-グリシジルオキシ-5-トリフルオロメチルフェニルベンズアミド、N-フェニル-N-3-グリシジルオキシ-6-トリフルオロメチルフェニルベンズアミド、N-フェニル-N-3-グリシジルオキシ-2-トリフルオロメチルフェニルベンズアミド、N-フェニル-N-3-グリシジルオキシ-4-トリフルオロメチルフェニルベンズアミド、N-フェニル-N-3-グリシジルオキシ-5-トリフルオロメチルフェニルベンズアミド、N-フェニル-N-3-グリシジルオキシ-6-トリフルオロメチルフェニルベンズアミド、N-フェニル-N-4-グリシジルオキシ-2-トリフルオロメチルフェニルベンズアミド、N-フェニル-N-4-グリシジルオキシ-3-トリフルオロメチルフェニルベンズアミド、N-フェニル-N-2-グリシジルオキシ-3-ニトロフェニルベンズアミド、N-フェニル-N-2-グリシジルオキシ-4-ニトロフェニルベンズアミド、N-フェニル-N-2-グリシジルオキシ-5-ニトロフェニルベンズアミド、N-フェニル-N-3-グリシジルオキシ-6-ニトロフェニルベンズアミド、N-フェニル-N-3-グリシジルオキシ-2-ニトロフェニルベンズアミド、N-フェニル-N-3-グリシジルオキシ-4-ニトロフェニルベンズアミド、N-フェニル-N-3-グリシジルオキシ-5-ニトロフェニルベンズアミド、N-フェニル-N-3-グリシジルオキシ-6-ニトロフェニルベンズアミド、N-フェニル-N-4-グリシジルオキシ-2-ニトロフェニルベンズアミド、N-フェニル-N-4-グリシジルオキシ-3-ニトロフェニルベンズアミド、N-フェニル-N-2’-グリシジルオキシフェニル-2-メチルベンズアミド、N-フェニル-N-2’-グリシジルオキシフェニル-3-メチルベンズアミド、N-フェニル-N-2’-グリシジルオキシフェニル-4-メチルベンズアミド、N-フェニル-N-2’-グリシジルオキシフェニル-2-tert-ブチルベンズアミド、N-フェニル-N-2’-グリシジルオキシフェニル-3-tert-ブチルベンズアミド、N-フェニル-N-2’-グリシジルオキシフェニル-4-tert-ブチルベンズアミド、N-フェニル-N-3’-グリシジルオキシフェニル-2-メチルベンズアミド、N-フェニル-N-3’-グリシジルオキシフェニル-3-メチルベンズアミド、N-フェニル-N-3’-グリシジルオキシフェニル-4-メチルベンズアミド、N-フェニル-N-3’-グリシジルオキシフェニル-2-tert-ブチルベンズアミド、N-フェニル-N-3’-グリシジルオキシフェニル-3-tert-ブチルベンズアミド、N-フェニル-N-3’-グリシジルオキシフェニル-4-tert-ブチルベンズアミド、N-フェニル-N-4’-グリシジルオキシフェニル-2-メチルベンズアミド、N-フェニル-N-4’-グリシジルオキシフェニル-3-メチルベンズアミド、N-フェニル-N-4’-グリシジルオキシフェニル-4-メチルベンズアミド、N-フェニル-N-4’-グリシジルオキシフェニル-2-tert-ブチルベンズアミド、N-フェニル-N-4’-グリシジルオキシフェニル-3-tert-ブチルベンズアミド、N-フェニル-N-4’-グリシジルオキシフェニル-4-tert-ブチルベンズアミド、N-フェニル-N-4’-グリシジルオキシフェニル-3,5-ジメチルベンズアミド、N-グリシジル-N-フェニルベンズアミド、N-グリシジル-N-2-メチルフェニルベンズアミド、N-グリシジル-N-3-メチルフェニルベンズアミド、N-グリシジル-N-4-メチルフェニルベンズアミド、N-グリシジル-N-フェニルベンズアミド、N-グリシジル-N-2-ブロモフェニルベンズアミド、N-グリシジル-N-3-ブロモフェニルベンズアミド、N-グリシジル-N-4-ブロモフェニルベンズアミド、N-グリシジル-N-フェニルベンズアミド、N-グリシジル-N-2-tert-ブチルフェニルベンズアミド、N-グリシジル-N-3-tert-ブチルフェニルベンズアミド、N-グリシジル-N-4-tert-ブチルフェニルベンズアミド、N-グリシジル-N-ナフチル-ベンズアミド、N-グリシジル-N-ナフチルベンズアミド、N-グリシジル-N-ナフチルベンズアミド、N-グリシジル-N-ナフチルベンズアミド、N-グリシジル-N-ナフチルベンズアミド、N-グリシジル-N-ナフチルベンズアミド、N-グリシジル-N-フェニル-2-メチルベンズアミド、N-グリシジル-N-フェニル-3-メチルベンズアミド、N-グリシジル-N-フェニル-4-メチルベンズアミド、N-グリシジル-N-フェニル-3-エチルベンズアミド、N-グリシジル-N-フェニル-4-エチルベンズアミド、N-グリシジル-N-フェニル-3-プロピルベンズアミド、N-グリシジル-N-フェニル-4-プロピルベンズアミド、N-グリシジル-N-フェニル-2-tert-ブチルベンズアミド、N-グリシジル-N-フェニル-3-tert-ブチルベンズアミド、N-グリシジル-N-フェニル-4-tert-ブチルベンズアミドなどが挙げられる。式3を構造内に有するエポキシ樹脂[A]としては、N-2-グリシジルオキシフェニルフタルイミド、N-3-グリシジルオキシフェニルフタルイミド、N-4-グリシジルオキシフェニルフタルイミド、N-2-グリシジルオキシ-3-メチルフェニルフタルイミド、N-2-グリシジルオキシ-4-メチルフェニルフタルイミド、N-2-グリシジルオキシ-5-メチルフェニルフタルイミド、N-2-グリシジルオキシ-6-メチルフェニルフタルイミド、N-3-グリシジルオキシ-2-メチルフェニルフタルイミド、N-3-グリシジルオキシ-4-メチルフェニルフタルイミド、N-3-グリシジルオキシ-5-メチルフェニルフタルイミド、N-3-グリシジルオキシ-6-メチルフェニルフタルイミド、N-4-グリシジルオキシ-2-メチルフェニルフタルイミド、N-4-グリシジルオキシ-3-メチルフェニルフタルイミド、N-3-グリシジルオキシ-2-ブロモフェニルフタルイミド、N-3-グリシジルオキシ-4-ブロモフェニルフタルイミド、N-3-グリシジルオキシ-5-ブロモフェニルフタルイミド、N-3-グリシジルオキシ-6-ブロモフェニルフタルイミド、N-4-グリシジルオキシ-2-ブロモフェニルフタルイミド、N-4-グリシジルオキシ-3-ブロモフェニルフタルイミド、N-2-グリシジルオキシ-3-tert-ブチルフェニルフタルイミド、N-2-グリシジルオキシ-4-tert-ブチルフェニルフタルイミド、N-2-グリシジルオキシ-5-tert-ブチルフェニルフタルイミド、N-2-グリシジルオキシ-6-tert-ブチルフェニルフタルイミド、N-3-グリシジルオキシ-2-tert-ブチルフェニルフタルイミド、N-3-グリシジルオキシ-4-tert-ブチルフェニルフタルイミド、N-3-グリシジルオキシ-5-tert-ブチルフェニルフタルイミド、N-3-グリシジルオキシ-6-tert-ブチルフェニルフタルイミド、N-4-グリシジルオキシ-2-tert-ブチルフェニルフタルイミド、N-4-グリシジルオキシ-3-tert-ブチルフェニルフタルイミド、N-2-グリシジルオキシフェニル-3-メチルフタルイミド、N-2-グリシジルオキシフェニル-4-メチルフタルイミド、N-3-グリシジルオキシフェニル-3-メチルフタルイミド、N-3-グリシジルオキシフェニル-4-メチルフタルイミド、N-4-グリシジルオキシフェニル-3-フタルイミド、N-4-グリシジルオキシフェニル-4-フタルイミド、N-2-グリシジルオキシフェニル-3-tert-ブチルフタルイミド、N-2-グリシジルオキシフェニル-4-tert-ブチルフタルイミド、N-3-グリシジルオキシフェニル-3-tert-ブチルフタルイミド、N-3-グリシジルオキシフェニル-4-tert-ブチルフタルイミド、N-4-グリシジルオキシフェニル-3-フタルイミド、N-4-グリシジルオキシフェニル-4-フタルイミド、N-2-グリシジルオキシフェニル-3-ニトロフタルイミド、N-2-グリシジルオキシフェニル-4-ニトロフタルイミド、N-3-グリシジルオキシフェニル-3-ニトロフタルイミド、N-3-グリシジルオキシフェニル-4-ニトロフタルイミド、N-4-グリシジルオキシフェニル-3-フタルイミド、N-4-グリシジルオキシフェニル-4-フタルイミド、N-3-グリシジルオキシ-3-メチルフェニルフタルイミド、N-4-グリシジルオキシ-3-メチルフェニルフタルイミド、N-2-グリシジルオキシ-4-メチルフェニルフタルイミド、N-3-グリシジルオキシ-4-フェニルフタルイミド、N-4-グリシジルオキシ-4-フェニルフタルイミド、N-ベンゾイル-N-フェニル-2-グリシジルオキシベンズアミド、N-ベンゾイル-N-フェニル-3-グリシジルオキシベンズアミド、N-ベンゾイル-N-フェニル-4-グリシジルオキシベンズアミド、N-ベンゾイル-N-2-メチルフェニル-2-グリシジルオキシベンズアミド、N-ベンゾイル-N-3-メチルフェニル-2-グリシジルオキシベンズアミド、N-ベンゾイル-N-4-メチルフェニル-2-グリシジルオキシベンズアミド、N-ベンゾイル-N-ナフチル-2-グリシジルオキシベンズアミド、N-ベンゾイル-N-ナフチル-3-グリシジルオキシベンズアミド、N-ベンゾイル-N-ナフチル-4-グリシジルオキシベンズアミド、N-ベンゾイル-N-フェニル-2-グリシジルオキシ-4-メチルベンズアミド、N-ベンゾイル-N-フェニル-2-グリシジルオキシ-3-エチルベンズアミド、N-ベンゾイル-N-フェニル-2-グリシジルオキシ-4-エチルベンズアミド、N-ベンゾイル-N-フェニル-2-グリシジルオキシ-3-プロピルベンズアミド、N-ベンゾイル-N-フェニル-2-グリシジルオキシ-4-プロピルベンズアミド、N-ベンゾイル-N-フェニル-2-グリシジルオキシ-3-tert-ブチルベンズアミド、N-ベンゾイル-N-フェニル-2-グリシジルオキシ-4-tert-ブチルベンズアミド、N-ベンゾイル-N-フェニル-3-グリシジルオキシ-2-メチルベンズアミド、N-ベンゾイル-N-フェニル-3-グリシジルオキシ-4-メチルベンズアミド、N-ベンゾイル-N-フェニル-3-グリシジルオキシ-2-エチルベンズアミド、N-ベンゾイル-N-フェニル-3-グリシジルオキシ-4-エチルベンズアミド、N-ベンゾイル-N-フェニル-3-グリシジルオキシ-2-プロピルベンズアミド、N-ベンゾイル-N-フェニル-3-グリシジルオキシ-4-プロピルベンズアミド、N-ベンゾイル-N-フェニル-3-グリシジルオキシ-2-tert-ブチルベンズアミド、N-ベンゾイル-N-フェニル-3-グリシジルオキシ-4-tert-ブチルベンズアミド、N-ベンゾイル-N-フェニル-4-グリシジルオキシ-2-メチルベンズアミド、N-ベンゾイル-N-フェニル-4-グリシジルオキシ-3-メチルベンズアミド、N-ベンゾイル-N-フェニル-4-グリシジルオキシ-2-エチルベンズアミド、N-ベンゾイル-N-フェニル-4-グリシジルオキシ-3-エチルベンズアミド、N-ベンゾイル-N-フェニル-4-グリシジルオキシ-2-プロピルベンズアミド、N-ベンゾイル-N-フェニル-4-グリシジルオキシ-3-プロピルベンズアミド、N-ベンゾイル-N-フェニル-4-グリシジルオキシ-2-tert-ブチルベンズアミド、N-ベンゾイル-N-フェニル-4-グリシジルオキシ-3-tert-ブチルベンズアミド、N-ベンゾイル-N-フェニル-4-グリシジルオキシ-2,6-ジメチルベンズアミド、N-ベンゾイル-N-フェニル-2-グリシジルオキシ-3-トリフルオロメチルベンズアミド、N-ベンゾイル-N-フェニル-2-グリシジルオキシ-4-トリフルオロメチルベンズアミド、N-ベンゾイル-N-フェニル-2-グリシジルオキシ-3-アシルベンズアミド、N-ベンゾイル-N-フェニル-2-グリシジルオキシ-4-アシルベンズアミド、N-ベンゾイル-N-フェニル-2-グリシジルオキシ-3-ニトロベンズアミド、N-ベンゾイル-N-フェニル-2-グリシジルオキシ-4-ニトロベンズアミド、N-ベンゾイル-N-フェニル-2-グリシジルオキシ-3-ブロモベンズアミド、N-ベンゾイル-N-フェニル-2-グリシジルオキシ-4-ブロモベンズアミド、N-ベンゾイル-N-フェニル-3-グリシジルオキシ-2-トリフルオロメチルベンズアミド、N-ベンゾイル-N-フェニル-3-グリシジルオキシ-4-トリフルオロメチルベンズアミド、N-ベンゾイル-N-フェニル-3-グリシジルオキシ-2-アシルベンズアミド、N-ベンゾイル-N-フェニル-3-グリシジルオキシ-4-アシルベンズアミド、N-ベンゾイル-N-フェニル-3-グリシジルオキシ-2-ニトロベンズアミド、N-ベンゾイル-N-フェニル-3-グリシジルオキシ-4-ニトロベンズアミド、N-ベンゾイル-N-フェニル-3-グリシジルオキシ-2-ブロモベンズアミド、N-ベンゾイル-N-フェニル-3-グリシジルオキシ-4-ブロモベンズアミド、N-ベンゾイル-N-フェニル-4-グリシジルオキシ-2-トリフルオロメチルベンズアミド、N-ベンゾイル-N-フェニル-4-グリシジルオキシ-3-トリフルオロメチルベンズアミド、N-ベンゾイル-N-フェニル-4-グリシジルオキシ-2-アシルベンズアミド、N-ベンゾイル-N-フェニル-4-グリシジルオキシ-3-アシルベンズアミド、N-ベンゾイル-N-フェニル-4-グリシジルオキシ-2-ニトロベンズアミド、N-ベンゾイル-N-フェニル-4-グリシジルオキシ-3-ニトロベンズアミド、N-ベンゾイル-N-フェニル-4-グリシジルオキシ-2-ブロモベンズアミド、N-ベンゾイル-N-フェニル-4-グリシジルオキシ-3-ブロモベンズアミド、N-ベンゾイル-N-2-グリシジルオキシフェニルベンズアミド、N-ベンゾイル-N-3-グリシジルオキシフェニルベンズアミド、N-ベンゾイル-N-4-グリシジルオキシフェニルベンズアミド、N-ベンゾイル-N-2-グリシジルオキシ-3-メチルフェニルベンズアミド、N-ベンゾイル-N-2-グリシジルオキシ-4-メチルフェニルベンズアミド、N-ベンゾイル-N-2-グリシジルオキシ-5-メチルフェニルベンズアミド、N-ベンゾイル-N-3-グリシジルオキシ-6-メチルフェニルベンズアミド、N-ベンゾイル-N-3-グリシジルオキシ-2-メチルフェニルベンズアミド、N-ベンゾイル-N-3-グリシジルオキシ-4-メチルフェニルベンズアミド、N-ベンゾイル-N-3-グリシジルオキシ-5-メチルフェニルベンズアミド、N-ベンゾイル-N-3-グリシジルオキシ-6-メチルフェニルベンズアミド、N-ベンゾイル-N-4-グリシジルオキシ-2-メチルフェニルベンズアミド、N-ベンゾイル-N-4-グリシジルオキシ-3-メチルフェニルベンズアミド、N-ベンゾイル-N-2-グリシジルオキシ-3-tert-ブチルフェニルベンズアミド、N-ベンゾイル-N-2-グリシジルオキシ-4-tert-ブチルフェニルベンズアミド、N-ベンゾイル-N-2-グリシジルオキシ-5-tert-ブチルフェニルベンズアミド、N-ベンゾイル-N-3-グリシジルオキシ-6-tert-ブチルフェニルベンズアミド、N-ベンゾイル-N-3-グリシジルオキシ-2-tert-ブチルフェニルベンズアミド、N-ベンゾイル-N-3-グリシジルオキシ-4-tert-ブチルフェニルベンズアミド、N-ベンゾイル-N-3-グリシジルオキシ-5-tert-ブチルフェニルベンズアミド、N-ベンゾイル-N-3-グリシジルオキシ-6-tert-ブチルフェニルベンズアミド、N-ベンゾイル-N-4-グリシジルオキシ-2-tert-ブチルフェニルベンズアミド、N-ベンゾイル-N-4-グリシジルオキシ-3-tert-ブチルフェニルベンズアミド、N-ベンゾイル-N-2-グリシジルオキシ-3-アシルフェニルベンズアミド、N-ベンゾイル-N-2-グリシジルオキシ-4-アシルフェニルベンズアミド、N-ベンゾイル-N-2-グリシジルオキシ-5-アシルフェニルベンズアミド、N-ベンゾイル-N-3-グリシジルオキシ-6-アシルフェニルベンズアミド、N-ベンゾイル-N-3-グリシジルオキシ-2-アシルフェニルベンズアミド、N-ベンゾイル-N-3-グリシジルオキシ-4-アシルフェニルベンズアミド、N-ベンゾイル-N-3-グリシジルオキシ-5-アシルフェニルベンズアミド、N-ベンゾイル-N-3-グリシジルオキシ-6-アシルフェニルベンズアミド、N-ベンゾイル-N-4-グリシジルオキシ-2-アシルフェニルベンズアミド、N-ベンゾイル-N-4-グリシジルオキシ-3-アシルフェニルベンズアミド、N-ベンゾイル-N-2-グリシジルオキシ-3-トリフルオロメチルフェニルベンズアミド、N-ベンゾイル-N-2-グリシジルオキシ-4-トリフルオロメチルフェニルベンズアミド、N-ベンゾイル-N-2-グリシジルオキシ-5-トリフルオロメチルフェニルベンズアミド、N-ベンゾイル-N-3-グリシジルオキシ-6-トリフルオロメチルフェニルベンズアミド、N-ベンゾイル-N-3-グリシジルオキシ-2-トリフルオロメチルフェニルベンズアミド、N-ベンゾイル-N-3-グリシジルオキシ-4-トリフルオロメチルフェニルベンズアミド、N-ベンゾイル-N-3-グリシジルオキシ-5-トリフルオロメチルフェニルベンズアミド、N-ベンゾイル-N-3-グリシジルオキシ-6-トリフルオロメチルフェニルベンズアミド、N-ベンゾイル-N-4-グリシジルオキシ-2-トリフルオロメチルフェニルベンズアミド、N-ベンゾイル-N-4-グリシジルオキシ-3-トリフルオロメチルフェニルベンズアミド、N-ベンゾイル-N-2-グリシジルオキシ-3-ニトロフェニルベンズアミド、N-ベンゾイル-N-2-グリシジルオキシ-4-ニトロフェニルベンズアミド、N-ベンゾイル-N-2-グリシジルオキシ-5-ニトロフェニルベンズアミド、N-ベンゾイル-N-3-グリシジルオキシ-6-ニトロフェニルベンズアミド、N-ベンゾイル-N-3-グリシジルオキシ-2-ニトロフェニルベンズアミド、N-ベンゾイル-N-3-グリシジルオキシ-4-ニトロフェニルベンズアミド、N-ベンゾイル-N-3-グリシジルオキシ-5-ニトロフェニルベンズアミド、N-ベンゾイル-N-3-グリシジルオキシ-6-ニトロフェニルベンズアミド、N-ベンゾイル-N-4-グリシジルオキシ-2-ニトロフェニルベンズアミド、N-ベンゾイル-N-4-グリシジルオキシ-3-ニトロフェニルベンズアミド、N-ベンゾイル-N-2’-グリシジルオキシフェニル-2-メチルベンズアミド、N-ベンゾイル-N-2’-グリシジルオキシフェニル-3-メチルベンズアミド、N-ベンゾイル-N-2’-グリシジルオキシフェニル-4-メチルベンズアミド、N-ベンゾイル-N-2’-グリシジルオキシフェニル-2-tert-ブチルベンズアミド、N-ベンゾイル-N-2’-グリシジルオキシフェニル-3-tert-ブチルベンズアミド、N-ベンゾイル-N-2’-グリシジルオキシフェニル-4-tert-ブチルベンズアミド、N-ベンゾイル-N-3’-グリシジルオキシフェニル-2-メチルベンズアミド、N-ベンゾイル-N-3’-グリシジルオキシフェニル-3-メチルベンズアミド、N-ベンゾイル-N-3’-グリシジルオキシフェニル-4-メチルベンズアミド、N-ベンゾイル-N-3’-グリシジルオキシフェニル-2-tert-ブチルベンズアミド、N-ベンゾイル-N-3’-グリシジルオキシフェニル-3-tert-ブチルベンズアミド、N-ベンゾイル-N-3’-グリシジルオキシフェニル-4-tert-ブチルベンズアミド、N-ベンゾイル-N-4’-グリシジルオキシフェニル-2-メチルベンズアミド、N-ベンゾイル-N-4’-グリシジルオキシフェニル-3-メチルベンズアミド、N-ベンゾイル-N-4’-グリシジルオキシフェニル-4-メチルベンズアミド、N-ベンゾイル-N-4’-グリシジルオキシフェニル-2-tert-ブチルベンズアミド、N-ベンゾイル-N-4’-グリシジルオキシフェニル-3-tert-ブチルベンズアミド、N-ベンゾイル-N-4’-グリシジルオキシフェニル-4-tert-ブチルベンズアミド、N-ベンゾイル-N-4’-グリシジルオキシフェニル-3,5-ジメチルベンズアミド、N-アシル-N-フェニル-2-グリシジルオキシベンズアミド、N-アシル-N-フェニル-3-グリシジルオキシベンズアミド、N-アシル-N-フェニル-4-グリシジルオキシベンズアミド、N-アシル-N-2-メチルフェニル-2-グリシジルオキシベンズアミド、N-アシル-N-3-メチルフェニル-2-グリシジルオキシベンズアミド、N-アシル-N-4-メチルフェニル-2-グリシジルオキシベンズアミド、N-アシル-N-ナフチル-2-グリシジルオキシベンズアミド、N-アシル-N-ナフチル-3-グリシジルオキシベンズアミド、N-アシル-N-ナフチル-4-グリシジルオキシベンズアミド、N-アシル-N-フェニル-2-グリシジルオキシ-4-メチルベンズアミド、N-アシル-N-フェニル-2-グリシジルオキシ-3-エチルベンズアミド、N-アシル-N-フェニル-2-グリシジルオキシ-4-エチルベンズアミド、N-アシル-N-フェニル-2-グリシジルオキシ-3-プロピルベンズアミド、N-アシル-N-フェニル-2-グリシジルオキシ-4-プロピルベンズアミド、N-アシル-N-フェニル-2-グリシジルオキシ-3-tert-ブチルベンズアミド、N-アシル-N-フェニル-2-グリシジルオキシ-4-tert-ブチルベンズアミド、N-アシル-N-フェニル-3-グリシジルオキシ-2-メチルベンズアミド、N-アシル-N-フェニル-3-グリシジルオキシ-4-メチルベンズアミド、N-アシル-N-フェニル-3-グリシジルオキシ-2-エチルベンズアミド、N-アシル-N-フェニル-3-グリシジルオキシ-4-エチルベンズアミド、N-アシル-N-フェニル-3-グリシジルオキシ-2-プロピルベンズアミド、N-アシル-N-フェニル-3-グリシジルオキシ-4-プロピルベンズアミド、N-アシル-N-フェニル-3-グリシジルオキシ-2-tert-ブチルベンズアミド、N-アシル-N-フェニル-3-グリシジルオキシ-4-tert-ブチルベンズアミド、N-アシル-N-フェニル-4-グリシジルオキシ-2-メチルベンズアミド、N-アシル-N-フェニル-4-グリシジルオキシ-3-メチルベンズアミド、N-アシル-N-フェニル-4-グリシジルオキシ-2-エチルベンズアミド、N-アシル-N-フェニル-4-グリシジルオキシ-3-エチルベンズアミド、N-アシル-N-フェニル-4-グリシジルオキシ-2-プロピルベンズアミド、N-アシル-N-フェニル-4-グリシジルオキシ-3-プロピルベンズアミド、N-アシル-N-フェニル-4-グリシジルオキシ-2-tert-ブチルベンズアミド、N-アシル-N-フェニル-4-グリシジルオキシ-3-tert-ブチルベンズアミド、N-アシル-N-フェニル-4-グリシジルオキシ-2,6-ジメチルベンズアミド、N-アシル-N-フェニル-2-グリシジルオキシ-3-トリフルオロメチルベンズアミド、N-アシル-N-フェニル-2-グリシジルオキシ-4-トリフルオロメチルベンズアミド、N-アシル-N-フェニル-2-グリシジルオキシ-3-アシルベンズアミド、N-アシル-N-フェニル-2-グリシジルオキシ-4-アシルベンズアミド、N-アシル-N-フェニル-2-グリシジルオキシ-3-ニトロベンズアミド、N-アシル-N-フェニル-2-グリシジルオキシ-4-ニトロベンズアミド、N-アシル-N-フェニル-2-グリシジルオキシ-3-ブロモベンズアミド、N-アシル-N-フェニル-2-グリシジルオキシ-4-ブロモベンズアミド、N-アシル-N-フェニル-3-グリシジルオキシ-2-トリフルオロメチルベンズアミド、N-アシル-N-フェニル-3-グリシジルオキシ-4-トリフルオロメチルベンズアミド、N-アシル-N-フェニル-3-グリシジルオキシ-2-アシルベンズアミド、N-アシル-N-フェニル-3-グリシジルオキシ-4-アシルベンズアミド、N-アシル-N-フェニル-3-グリシジルオキシ-2-ニトロベンズアミド、N-アシル-N-フェニル-3-グリシジルオキシ-4-ニトロベンズアミド、N-アシル-N-フェニル-3-グリシジルオキシ-2-ブロモベンズアミド、N-アシル-N-フェニル-3-グリシジルオキシ-4-ブロモベンズアミド、N-アシル-N-フェニル-4-グリシジルオキシ-2-トリフルオロメチルベンズアミド、N-アシル-N-フェニル-4-グリシジルオキシ-3-トリフルオロメチルベンズアミド、N-アシル-N-フェニル-4-グリシジルオキシ-2-アシルベンズアミド、N-アシル-N-フェニル-4-グリシジルオキシ-3-アシルベンズアミド、N-アシル-N-フェニル-4-グリシジルオキシ-2-ニトロベンズアミド、N-アシル-N-フェニル-4-グリシジルオキシ-3-ニトロベンズアミド、N-アシル-N-フェニル-4-グリシジルオキシ-2-ブロモベンズアミド、N-アシル-N-フェニル-4-グリシジルオキシ-3-ブロモベンズアミド、N-アシル-N-2-グリシジルオキシフェニルベンズアミド、N-アシル-N-3-グリシジルオキシフェニルベンズアミド、N-アシル-N-4-グリシジルオキシフェニルベンズアミド、N-アシル-N-2-グリシジルオキシ-3-メチルフェニルベンズアミド、N-アシル-N-2-グリシジルオキシ-4-メチルフェニルベンズアミド、N-アシル-N-2-グリシジルオキシ-5-メチルフェニルベンズアミド、N-アシル-N-3-グリシジルオキシ-6-メチルフェニルベンズアミド、N-アシル-N-3-グリシジルオキシ-2-メチルフェニルベンズアミド、N-アシル-N-3-グリシジルオキシ-4-メチルフェニルベンズアミド、N-アシル-N-3-グリシジルオキシ-5-メチルフェニルベンズアミド、N-アシル-N-3-グリシジルオキシ-6-メチルフェニルベンズアミド、N-アシル-N-4-グリシジルオキシ-2-メチルフェニルベンズアミド、N-アシル-N-4-グリシジルオキシ-3-メチルフェニルベンズアミド、N-アシル-N-2-グリシジルオキシ-3-tert-ブチルフェニルベンズアミド、N-アシル-N-2-グリシジルオキシ-4-tert-ブチルフェニルベンズアミド、N-アシル-N-2-グリシジルオキシ-5-tert-ブチルフェニルベンズアミド、N-アシル-N-3-グリシジルオキシ-6-tert-ブチルフェニルベンズアミド、N-アシル-N-3-グリシジルオキシ-2-tert-ブチルフェニルベンズアミド、N-アシル-N-3-グリシジルオキシ-4-tert-ブチルフェニルベンズアミド、N-アシル-N-3-グリシジルオキシ-5-tert-ブチルフェニルベンズアミド、N-アシル-N-3-グリシジルオキシ-6-tert-ブチルフェニルベンズアミド、N-アシル-N-4-グリシジルオキシ-2-tert-ブチルフェニルベンズアミド、N-アシル-N-4-グリシジルオキシ-3-tert-ブチルフェニルベンズアミド、N-アシル-N-2-グリシジルオキシ-3-アシルフェニルベンズアミド、N-アシル-N-2-グリシジルオキシ-4-アシルフェニルベンズアミド、N-アシル-N-2-グリシジルオキシ-5-アシルフェニルベンズアミド、N-アシル-N-3-グリシジルオキシ-6-アシルフェニルベンズアミド、N-アシル-N-3-グリシジルオキシ-2-アシルフェニルベンズアミド、N-アシル-N-3-グリシジルオキシ-4-アシルフェニルベンズアミド、N-アシル-N-3-グリシジルオキシ-5-アシルフェニルベンズアミド、N-アシル-N-3-グリシジルオキシ-6-アシルフェニルベンズアミド、N-アシル-N-4-グリシジルオキシ-2-アシルフェニルベンズアミド、N-アシル-N-4-グリシジルオキシ-3-アシルフェニルベンズアミド、N-アシル-N-2-グリシジルオキシ-3-トリフルオロメチルフェニルベンズアミド、N-アシル-N-2-グリシジルオキシ-4-トリフルオロメチルフェニルベンズアミド、N-アシル-N-2-グリシジルオキシ-5-トリフルオロメチルフェニルベンズアミド、N-アシル-N-3-グリシジルオキシ-6-トリフルオロメチルフェニルベンズアミド、N-アシル-N-3-グリシジルオキシ-2-トリフルオロメチルフェニルベンズアミド、N-アシル-N-3-グリシジルオキシ-4-トリフルオロメチルフェニルベンズアミド、N-アシル-N-3-グリシジルオキシ-5-トリフルオロメチルフェニルベンズアミド、N-アシル-N-3-グリシジルオキシ-6-トリフルオロメチルフェニルベンズアミド、N-アシル-N-4-グリシジルオキシ-2-トリフルオロメチルフェニルベンズアミド、N-アシル-N-4-グリシジルオキシ-3-トリフルオロメチルフェニルベンズアミド、N-アシル-N-2-グリシジルオキシ-3-ニトロフェニルベンズアミド、N-アシル-N-2-グリシジルオキシ-4-ニトロフェニルベンズアミド、N-アシル-N-2-グリシジルオキシ-5-ニトロフェニルベンズアミド、N-アシル-N-3-グリシジルオキシ-6-ニトロフェニルベンズアミド、N-アシル-N-3-グリシジルオキシ-2-ニトロフェニルベンズアミド、N-アシル-N-3-グリシジルオキシ-4-ニトロフェニルベンズアミド、N-アシル-N-3-グリシジルオキシ-5-ニトロフェニルベンズアミド、N-アシル-N-3-グリシジルオキシ-6-ニトロフェニルベンズアミド、N-アシル-N-4-グリシジルオキシ-2-ニトロフェニルベンズアミド、N-アシル-N-4-グリシジルオキシ-3-ニトロフェニルベンズアミド、N-アシル-N-2’-グリシジルオキシフェニル-2-メチルベンズアミド、N-アシル-N-2’-グリシジルオキシフェニル-3-メチルベンズアミド、N-アシル-N-2’-グリシジルオキシフェニル-4-メチルベンズアミド、N-アシル-N-2’-グリシジルオキシフェニル-2-tert-ブチルベンズアミド、N-アシル-N-2’-グリシジルオキシフェニル-3-tert-ブチルベンズアミド、N-アシル-N-2’-グリシジルオキシフェニル-4-tert-ブチルベンズアミド、N-アシル-N-3’-グリシジルオキシフェニル-2-メチルベンズアミド、N-アシル-N-3’-グリシジルオキシフェニル-3-メチルベンズアミド、N-アシル-N-3’-グリシジルオキシフェニル-4-メチルベンズアミド、N-アシル-N-3’-グリシジルオキシフェニル-2-tert-ブチルベンズアミド、N-アシル-N-3’-グリシジルオキシフェニル-3-tert-ブチルベンズアミド、N-アシル-N-3’-グリシジルオキシフェニル-4-tert-ブチルベンズアミド、N-アシル-N-4’-グリシジルオキシフェニル-2-メチルベンズアミド、N-アシル-N-4’-グリシジルオキシフェニル-3-メチルベンズアミド、N-アシル-N-4’-グリシジルオキシフェニル-4-メチルベンズアミド、N-アシル-N-4’-グリシジルオキシフェニル-2-tert-ブチルベンズアミド、N-アシル-N-4’-グリシジルオキシフェニル-3-tert-ブチルベンズアミド、N-アシル-N-4’-グリシジルオキシフェニル-4-tert-ブチルベンズアミド、N-アシル-N-4’-グリシジルオキシフェニル-3,5-ジメチルベンズアミドなどが挙げられる。式4を構造内に有するエポキシ樹脂[A]としては、N,N-ジフェニル-2-グリシジルオキシベンゼンスルホンアミド、N,N-ジフェニル-3-グリシジルオキシベンゼンスルホンアミド、N,N-ジフェニル-4-グリシジルオキシベンゼンスルホンアミド、N-メチル-N-フェニル-2-グリシジルオキシベンゼンスルホンアミド、N-メチル-N-フェニル-3-グリシジルオキシベンゼンスルホンアミド、N-メチル-N-フェニル-4-グリシジルオキシベンゼンスルホンアミド、N-フェニル-N-2-メチルフェニル-2-グリシジルオキシベンゼンスルホンアミド、N-フェニル-N-3-メチルフェニル-2-グリシジルオキシベンゼンスルホンアミド、N-フェニル-N-4-メチルフェニル-2-グリシジルオキシベンゼンスルホンアミド、N-メチル-N-2-メチルフェニル-2-グリシジルオキシベンゼンスルホンアミド、N-メチル-N-3-メチルフェニル-2-グリシジルオキシベンゼンスルホンアミド、N-メチル-N-4-メチルフェニル-2-グリシジルオキシベンゼンスルホンアミド、N-メチル-N-ナフチル-2-グリシジルオキシベンゼンスルホンアミド、N-メチル-N-ナフチル-3-グリシジルオキシベンゼンスルホンアミド、N-メチル-N-ナフチル-4-グリシジルオキシベンゼンスルホンアミド、N-フェニル-N-ナフチル-2-グリシジルオキシベンゼンスルホンアミド、N-フェニル-N-ナフチル-3-グリシジルオキシベンゼンスルホンアミド、N-フェニル-N-ナフチル-4-グリシジルオキシベンゼンスルホンアミド、N,N-ジフェニル-2-グリシジルオキシ-3-メチルベンゼンスルホンアミド、N,N-ジフェニル-2-グリシジルオキシ-4-メチルベンゼンスルホンアミド、N,N-ジフェニル-2-グリシジルオキシ-3-エチルベンゼンスルホンアミド、N,N-ジフェニル-2-グリシジルオキシ-4-エチルベンゼンスルホンアミド、N,N-ジフェニル-2-グリシジルオキシ-3-プロピルベンゼンスルホンアミド、N,N-ジフェニル-2-グリシジルオキシ-4-プロピルベンゼンスルホンアミド、N,N-ジフェニル-2-グリシジルオキシ-3-tert-ブチルベンゼンスルホンアミド、N,N-ジフェニル-2-グリシジルオキシ-4-tert-ブチルベンゼンスルホンアミド、N,N-ジフェニル-3-グリシジルオキシ-2-メチルベンゼンスルホンアミド、N,N-ジフェニル-3-グリシジルオキシ-4-メチルベンゼンスルホンアミド、N,N-ジフェニル-3-グリシジルオキシ-2-エチルベンゼンスルホンアミド、N,N-ジフェニル-3-グリシジルオキシ-4-エチルベンゼンスルホンアミド、N,N-ジフェニル-3-グリシジルオキシ-2-プロピルベンゼンスルホンアミド、N,N-ジフェニル-3-グリシジルオキシ-4-プロピルベンゼンスルホンアミド、N,N-ジフェニル-3-グリシジルオキシ-2-tert-ブチルベンゼンスルホンアミド、N,N-ジフェニル-3-グリシジルオキシ-4-tert-ブチルベンゼンスルホンアミド、N,N-ジフェニル-4-グリシジルオキシ-2-メチルベンゼンスルホンアミド、N,N-ジフェニル-4-グリシジルオキシ-3-メチルベンゼンスルホンアミド、N,N-ジフェニル-4-グリシジルオキシ-2-エチルベンゼンスルホンアミド、N,N-ジフェニル-4-グリシジルオキシ-3-エチルベンゼンスルホンアミド、N,N-ジフェニル-4-グリシジルオキシ-2-プロピルベンゼンスルホンアミド、N,N-ジフェニル-4-グリシジルオキシ-3-プロピルベンゼンスルホンアミド、N,N-ジフェニル-4-グリシジルオキシ-2-tert-ブチルベンゼンスルホンアミド、N,N-ジフェニル-4-グリシジルオキシ-3-tert-ブチルベンゼンスルホンアミド、N,N-ジフェニル-4-グリシジルオキシ-2,6-ジメチルベンゼンスルホンアミド、N,N-ジフェニル-2-グリシジルオキシ-3-トリフルオロメチルベンゼンスルホンアミド、N,N-ジフェニル-2-グリシジルオキシ-4-トリフルオロメチルベンゼンスルホンアミド、N,N-ジフェニル-2-グリシジルオキシ-3-アシルベンゼンスルホンアミド、N,N-ジフェニル-2-グリシジルオキシ-4-アシルベンゼンスルホンアミド、N,N-ジフェニル-2-グリシジルオキシ-3-ニトロベンゼンスルホンアミド、N,N-ジフェニル-2-グリシジルオキシ-4-ニトロベンゼンスルホンアミド、N,N-ジフェニル-2-グリシジルオキシ-3-ブロモベンゼンスルホンアミド、N,N-ジフェニル-2-グリシジルオキシ-4-ブロモベンゼンスルホンアミド、N,N-ジフェニル-3-グリシジルオキシ-2-トリフルオロメチルベンゼンスルホンアミド、N,N-ジフェニル-3-グリシジルオキシ-4-トリフルオロメチルベンゼンスルホンアミド、N,N-ジフェニル-3-グリシジルオキシ-2-アシルベンゼンスルホンアミド、N,N-ジフェニル-3-グリシジルオキシ-4-アシルベンゼンスルホンアミド、N,N-ジフェニル-3-グリシジルオキシ-2-ニトロベンゼンスルホンアミド、N,N-ジフェニル-3-グリシジルオキシ-4-ニトロベンゼンスルホンアミド、N,N-ジフェニル-3-グリシジルオキシ-2-ブロモベンゼンスルホンアミド、N,N-ジフェニル-3-グリシジルオキシ-4-ブロモベンゼンスルホンアミド、N,N-ジフェニル-4-グリシジルオキシ-2-トリフルオロメチルベンゼンスルホンアミド、N,N-ジフェニル-4-グリシジルオキシ-3-トリフルオロメチルベンゼンスルホンアミド、N,N-ジフェニル-4-グリシジルオキシ-2-アシルベンゼンスルホンアミド、N,N-ジフェニル-4-グリシジルオキシ-3-アシルベンゼンスルホンアミド、N,N-ジフェニル-4-グリシジルオキシ-2-ニトロベンゼンスルホンアミド、N,N-ジフェニル-4-グリシジルオキシ-3-ニトロベンゼンスルホンアミド、N,N-ジフェニル-4-グリシジルオキシ-2-ブロモベンゼンスルホンアミド、N,N-ジフェニル-4-グリシジルオキシ-3-ブロモベンゼンスルホンアミド、N-メチル-N-フェニル-2-グリシジルオキシ-3-メチルベンゼンスルホンアミド、N-メチル-N-フェニル-2-グリシジルオキシ-4-メチルベンゼンスルホンアミド、N-メチル-N-フェニル-2-グリシジルオキシ-3-エチルベンゼンスルホンアミド、N-メチル-N-フェニル-2-グリシジルオキシ-4-エチルベンゼンスルホンアミド、N-メチル-N-フェニル-2-グリシジルオキシ-3-プロピルベンゼンスルホンアミド、N-メチル-N-フェニル-2-グリシジルオキシ-4-プロピルベンゼンスルホンアミド、N-メチル-N-フェニル-2-グリシジルオキシ-3-tert-ブチルベンゼンスルホンアミド、N-メチル-N-フェニル-2-グリシジルオキシ-4-tert-ブチルベンゼンスルホンアミド、N-メチル-N-フェニル-3-グリシジルオキシ-2-メチルベンゼンスルホンアミド、N-メチル-N-フェニル-3-グリシジルオキシ-4-メチルベンゼンスルホンアミド、N-メチル-N-フェニル-3-グリシジルオキシ-2-エチルベンゼンスルホンアミド、N-メチル-N-フェニル-3-グリシジルオキシ-4-エチルベンゼンスルホンアミド、N-メチル-N-フェニル-3-グリシジルオキシ-2-プロピルベンゼンスルホンアミド、N-メチル-N-フェニル-3-グリシジルオキシ-4-プロピルベンゼンスルホンアミド、N-メチル-N-フェニル-3-グリシジルオキシ-2-tert-ブチルベンゼンスルホンアミド、N-メチル-N-フェニル-3-グリシジルオキシ-4-tert-ブチルベンゼンスルホンアミド、N-メチル-N-フェニル-4-グリシジルオキシ-2-メチルベンゼンスルホンアミド、N-メチル-N-フェニル-4-グリシジルオキシ-3-メチルベンゼンスルホンアミド、N-メチル-N-フェニル-4-グリシジルオキシ-2-エチルベンゼンスルホンアミド、N-メチル-N-フェニル-4-グリシジルオキシ-3-エチルベンゼンスルホンアミド、N-メチル-N-フェニル-4-グリシジルオキシ-2-プロピルベンゼンスルホンアミド、N-メチル-N-フェニル-4-グリシジルオキシ-3-プロピルベンゼンスルホンアミド、N-メチル-N-フェニル-4-グリシジルオキシ-2-tert-ブチルベンゼンスルホンアミド、N-メチル-N-フェニル-4-グリシジルオキシ-3-tert-ブチルベンゼンスルホンアミド、N-メチル-N-フェニル-4-グリシジルオキシ-2,6-ジメチルベンゼンスルホンアミド、N-メチル-N-フェニル-2-グリシジルオキシ-3-トリフルオロメチルベンゼンスルホンアミド、N-メチル-N-フェニル-2-グリシジルオキシ-4-トリフルオロメチルベンゼンスルホンアミド、N-メチル-N-フェニル-2-グリシジルオキシ-3-アシルベンゼンスルホンアミド、N-メチル-N-フェニル-2-グリシジルオキシ-4-アシルベンゼンスルホンアミド、N-メチル-N-フェニル-2-グリシジルオキシ-3-ニトロベンゼンスルホンアミド、N-メチル-N-フェニル-2-グリシジルオキシ-4-ニトロベンゼンスルホンアミド、N-メチル-N-フェニル-2-グリシジルオキシ-3-ブロモベンゼンスルホンアミド、N-メチル-N-フェニル-2-グリシジルオキシ-4-ブロモベンゼンスルホンアミド、N-メチル-N-フェニル-3-グリシジルオキシ-2-トリフルオロメチルベンゼンスルホンアミド、N-メチル-N-フェニル-3-グリシジルオキシ-4-トリフルオロメチルベンゼンスルホンアミド、N-メチル-N-フェニル-3-グリシジルオキシ-2-アシルベンゼンスルホンアミド、N-メチル-N-フェニル-3-グリシジルオキシ-4-アシルベンゼンスルホンアミド、N-メチル-N-フェニル-3-グリシジルオキシ-2-ニトロベンゼンスルホンアミド、N-メチル-N-フェニル-3-グリシジルオキシ-4-ニトロベンゼンスルホンアミド、N-メチル-N-フェニル-3-グリシジルオキシ-2-ブロモベンゼンスルホンアミド、N-メチル-N-フェニル-3-グリシジルオキシ-4-ブロモベンゼンスルホンアミド、N-メチル-N-フェニル-4-グリシジルオキシ-2-トリフルオロメチルベンゼンスルホンアミド、N-メチル-N-フェニル-4-グリシジルオキシ-3-トリフルオロメチルベンゼンスルホンアミド、N-メチル-N-フェニル-4-グリシジルオキシ-2-アシルベンゼンスルホンアミド、N-メチル-N-フェニル-4-グリシジルオキシ-3-アシルベンゼンスルホンアミド、N-メチル-N-フェニル-4-グリシジルオキシ-2-ニトロベンゼンスルホンアミド、N-メチル-N-フェニル-4-グリシジルオキシ-3-ニトロベンゼンスルホンアミド、N-メチル-N-フェニル-4-グリシジルオキシ-2-ブロモベンゼンスルホンアミド、N-メチル-N-フェニル-4-グリシジルオキシ-3-ブロモベンゼンスルホンアミド、N-フェニル-N-2-グリシジルオキシフェニルベンゼンスルホンアミド、N-フェニル-N-3-グリシジルオキシフェニルベンゼンスルホンアミド、N-フェニル-N-4-グリシジルオキシフェニルベンゼンスルホンアミド、N-フェニル-N-2-グリシジルオキシ-3-メチルフェニルベンゼンスルホンアミド、N-フェニル-N-2-グリシジルオキシ-4-メチルフェニルベンゼンスルホンアミド、N-フェニル-N-2-グリシジルオキシ-5-メチルフェニルベンゼンスルホンアミド、N-フェニル-N-3-グリシジルオキシ-6-メチルフェニルベンゼンスルホンアミド、N-フェニル-N-3-グリシジルオキシ-2-メチルフェニルベンゼンスルホンアミド、N-フェニル-N-3-グリシジルオキシ-4-メチルフェニルベンゼンスルホンアミド、N-フェニル-N-3-グリシジルオキシ-5-メチルフェニルベンゼンスルホンアミド、N-フェニル-N-3-グリシジルオキシ-6-メチルフェニルベンゼンスルホンアミド、N-フェニル-N-4-グリシジルオキシ-2-メチルフェニルベンゼンスルホンアミド、N-フェニル-N-4-グリシジルオキシ-3-メチルフェニルベンゼンスルホンアミド、N-フェニル-N-2-グリシジルオキシ-3-tert-ブチルフェニルベンゼンスルホンアミド、N-フェニル-N-2-グリシジルオキシ-4-tert-ブチルフェニルベンゼンスルホンアミド、N-フェニル-N-2-グリシジルオキシ-5-tert-ブチルフェニルベンゼンスルホンアミド、N-フェニル-N-3-グリシジルオキシ-6-tert-ブチルフェニルベンゼンスルホンアミド、N-フェニル-N-3-グリシジルオキシ-2-tert-ブチルフェニルベンゼンスルホンアミド、N-フェニル-N-3-グリシジルオキシ-4-tert-ブチルフェニルベンゼンスルホンアミド、N-フェニル-N-3-グリシジルオキシ-5-tert-ブチルフェニルベンゼンスルホンアミド、N-フェニル-N-3-グリシジルオキシ-6-tert-ブチルフェニルベンゼンスルホンアミド、N-フェニル-N-4-グリシジルオキシ-2-tert-ブチルフェニルベンゼンスルホンアミド、N-フェニル-N-4-グリシジルオキシ-3-tert-ブチルフェニルベンゼンスルホンアミド、N-フェニル-N-2-グリシジルオキシ-3-アシルフェニルベンゼンスルホンアミド、N-フェニル-N-2-グリシジルオキシ-4-アシルフェニルベンゼンスルホンアミド、N-フェニル-N-2-グリシジルオキシ-5-アシルフェニルベンゼンスルホンアミドN-フェニル-N-3-グリシジルオキシ-6-アシルフェニルベンゼンスルホンアミド、N-フェニル-N-3-グリシジルオキシ-2-アシルフェニルベンゼンスルホンアミド、N-フェニル-N-3-グリシジルオキシ-4-アシルフェニルベンゼンスルホンアミド、N-フェニル-N-3-グリシジルオキシ-5-アシルフェニルベンゼンスルホンアミド、N-フェニル-N-3-グリシジルオキシ-6-アシルフェニルベンゼンスルホンアミド、N-フェニル-N-4-グリシジルオキシ-2-アシルフェニルベンゼンスルホンアミド、N-フェニル-N-4-グリシジルオキシ-3-アシルフェニルベンゼンスルホンアミド、N-フェニル-N-2-グリシジルオキシ-3-トリフルオロメチルフェニルベンゼンスルホンアミド、N-フェニル-N-2-グリシジルオキシ-4-トリフルオロメチルフェニルベンゼンスルホンアミド、N-フェニル-N-2-グリシジルオキシ-5-トリフルオロメチルフェニルベンゼンスルホンアミド、N-フェニル-N-3-グリシジルオキシ-6-トリフルオロメチルフェニルベンゼンスルホンアミド、N-フェニル-N-3-グリシジルオキシ-2-トリフルオロメチルフェニルベンゼンスルホンアミド、N-フェニル-N-3-グリシジルオキシ-4-トリフルオロメチルフェニルベンゼンスルホンアミド、N-フェニル-N-3-グリシジルオキシ-5-トリフルオロメチルフェニルベンゼンスルホンアミド、N-フェニル-N-3-グリシジルオキシ-6-トリフルオロメチルフェニルベンゼンスルホンアミド、N-フェニル-N-4-グリシジルオキシ-2-トリフルオロメチルフェニルベンゼンスルホンアミド、N-フェニル-N-4-グリシジルオキシ-3-トリフルオロメチルフェニルベンゼンスルホンアミド、N-フェニル-N-2-グリシジルオキシ-3-ニトロフェニルベンゼンスルホンアミド、N-フェニル-N-2-グリシジルオキシ-4-ニトロフェニルベンゼンスルホンアミド、N-フェニル-N-2-グリシジルオキシ-5-ニトロフェニルベンゼンスルホンアミド、N-フェニル-N-3-グリシジルオキシ-6-ニトロフェニルベンゼンスルホンアミド、N-フェニル-N-3-グリシジルオキシ-2-ニトロフェニルベンゼンスルホンアミド、N-フェニル-N-3-グリシジルオキシ-4-ニトロフェニルベンゼンスルホンアミド、N-フェニル-N-3-グリシジルオキシ-5-ニトロフェニルベンゼンスルホンアミド、N-フェニル-N-3-グリシジルオキシ-6-ニトロフェニルベンゼンスルホンアミド、N-フェニル-N-4-グリシジルオキシ-2-ニトロフェニルベンゼンスルホンアミド、N-フェニル-N-4-グリシジルオキシ-3-ニトロフェニルベンゼンスルホンアミド、N-フェニル-N-2’-グリシジルオキシフェニル-2-メチルベンゼンスルホンアミド、N-フェニル-N-2’-グリシジルオキシフェニル-3-メチルベンゼンスルホンアミド、N-フェニル-N-2’-グリシジルオキシフェニル-4-メチルベンゼンスルホンアミド、N-フェニル-N-2’-グリシジルオキシフェニル-2-tert-ブチルベンゼンスルホンアミド、N-フェニル-N-2’-グリシジルオキシフェニル-3-tert-ブチルベンゼンスルホンアミド、N-フェニル-N-2’-グリシジルオキシフェニル-4-tert-ブチルベンゼンスルホンアミド、N-フェニル-N-3’-グリシジルオキシフェニル-2-メチルベンゼンスルホンアミド、N-フェニル-N-3’-グリシジルオキシフェニル-3-メチルベンゼンスルホンアミド、N-フェニル-N-3’-グリシジルオキシフェニル-4-メチルベンゼンスルホンアミド、N-フェニル-N-3’-グリシジルオキシフェニル-2-tert-ブチルベンゼンスルホンアミド、N-フェニル-N-3’-グリシジルオキシフェニル-3-tert-ブチルベンゼンスルホンアミド、N-フェニル-N-3’-グリシジルオキシフェニル-4-tert-ブチルベンゼンスルホンアミド、N-フェニル-N-4’-グリシジルオキシフェニル-2-メチルベンゼンスルホンアミド、N-フェニル-N-4’-グリシジルオキシフェニル-3-メチルベンゼンスルホンアミド、N-フェニル-N-4’-グリシジルオキシフェニル-4-メチルベンゼンスルホンアミド、N-フェニル-N-4’-グリシジルオキシフェニル-2-tert-ブチルベンゼンスルホンアミド、N-フェニル-N-4’-グリシジルオキシフェニル-3-tert-ブチルベンゼンスルホンアミド、N-フェニル-N-4’-グリシジルオキシフェニル-4-tert-ブチルベンゼンスルホンアミド、N-フェニル-N-4’-グリシジルオキシフェニル-3,5-ジメチルベンゼンスルホンアミド、N-グリシジル-N-フェニルベンゼンスルホンアミド、N-グリシジル-N-2-メチルフェニルベンゼンスルホンアミド、N-グリシジル-N-3-メチルフェニルベンゼンスルホンアミド、N-グリシジル-N-4-メチルフェニルベンゼンスルホンアミド、N-グリシジル-N-フェニルベンゼンスルホンアミド、N-グリシジル-N-2-ブロモフェニルベンゼンスルホンアミド、N-グリシジル-N-3-ブロモフェニルベンゼンスルホンアミド、N-グリシジル-N-4-ブロモフェニルベンゼンスルホンアミド、N-グリシジル-N-フェニルベンゼンスルホンアミド、N-グリシジル-N-2-tert-ブチルフェニルベンゼンスルホンアミド、N-グリシジル-N-3-tert-ブチルフェニルベンゼンスルホンアミド、N-グリシジル-N-4-tert-ブチルフェニルベンゼンスルホンアミド、N-グリシジル-N-ナフチル-ベンゼンスルホンアミド、N-グリシジル-N-ナフチルベンゼンスルホンアミド、N-グリシジル-N-ナフチルベンゼンスルホンアミド、N-グリシジル-N-ナフチルベンゼンスルホンアミド、N-グリシジル-N-ナフチルベンゼンスルホンアミド、N-グリシジル-N-ナフチルベンゼンスルホンアミド、N-グリシジル-N-フェニル-2-メチルベンゼンスルホンアミド、N-グリシジル-N-フェニル-3-メチルベンゼンスルホンアミド、N-グリシジル-N-フェニル-4-メチルベンゼンスルホンアミド、N-グリシジル-N-フェニル-3-エチルベンゼンスルホンアミド、N-グリシジル-N-フェニル-4-エチルベンゼンスルホンアミド、N-グリシジル-N-フェニル-3-プロピルベンゼンスルホンアミド、N-グリシジル-N-フェニル-4-プロピルベンゼンスルホンアミド、N-グリシジル-N-フェニル-2-tert-ブチルベンゼンスルホンアミド、N-グリシジル-N-フェニル-3-tert-ブチルベンゼンスルホンアミド、N-グリシジル-N-フェニル-4-tert-ブチルベンゼンスルホンアミド、N,N-ジフェニル-2-グリシジルオキシトルエンスルホンアミド、N,N-ジフェニル-3-グリシジルオキシトルエンスルホンアミド、N,N-ジフェニル-4-グリシジルオキシトルエンスルホンアミド、N-メチル-N-フェニル-2-グリシジルオキシトルエンスルホンアミド、N-メチル-N-フェニル-3-グリシジルオキシトルエンスルホンアミド、N-メチル-N-フェニル-4-グリシジルオキシトルエンスルホンアミド、N-フェニル-N-2-メチルフェニル-2-グリシジルオキシトルエンスルホンアミド、N-フェニル-N-3-メチルフェニル-2-グリシジルオキシトルエンスルホンアミド、N-フェニル-N-4-メチルフェニル-2-グリシジルオキシトルエンスルホンアミド、N-メチル-N-2-メチルフェニル-2-グリシジルオキシトルエンスルホンアミド、N-メチル-N-3-メチルフェニル-2-グリシジルオキシトルエンスルホンアミド、N-メチル-N-4-メチルフェニル-2-グリシジルオキシトルエンスルホンアミド、N-メチル-N-ナフチル-2-グリシジルオキシトルエンスルホンアミド、N-メチル-N-ナフチル-3-グリシジルオキシトルエンスルホンアミド、N-メチル-N-ナフチル-4-グリシジルオキシトルエンスルホンアミド、N-フェニル-N-ナフチル-2-グリシジルオキシトルエンスルホンアミド、N-フェニル-N-ナフチル-3-グリシジルオキシトルエンスルホンアミド、N-フェニル-N-ナフチル-4-グリシジルオキシトルエンスルホンアミド、N,N-ジフェニル-2-グリシジルオキシ-3-メチルトルエンスルホンアミド、N,N-ジフェニル-2-グリシジルオキシ-4-メチルトルエンスルホンアミド、N,N-ジフェニル-2-グリシジルオキシ-3-エチルトルエンスルホンアミド、N,N-ジフェニル-2-グリシジルオキシ-4-エチルトルエンスルホンアミド、N,N-ジフェニル-2-グリシジルオキシ-3-プロピルトルエンスルホンアミド、N,N-ジフェニル-2-グリシジルオキシ-4-プロピルトルエンスルホンアミド、N,N-ジフェニル-2-グリシジルオキシ-3-tert-ブチルトルエンスルホンアミド、N,N-ジフェニル-2-グリシジルオキシ-4-tert-ブチルトルエンスルホンアミド、N,N-ジフェニル-3-グリシジルオキシ-2-メチルトルエンスルホンアミド、N,N-ジフェニル-3-グリシジルオキシ-4-メチルトルエンスルホンアミド、N,N-ジフェニル-3-グリシジルオキシ-2-エチルトルエンスルホンアミド、N,N-ジフェニル-3-グリシジルオキシ-4-エチルトルエンスルホンアミド、N,N-ジフェニル-3-グリシジルオキシ-2-プロピルトルエンスルホンアミド、N,N-ジフェニル-3-グリシジルオキシ-4-プロピルトルエンスルホンアミド、N,N-ジフェニル-3-グリシジルオキシ-2-tert-ブチルトルエンスルホンアミド、N,N-ジフェニル-3-グリシジルオキシ-4-tert-ブチルトルエンスルホンアミド、N,N-ジフェニル-4-グリシジルオキシ-2-メチルトルエンスルホンアミド、N,N-ジフェニル-4-グリシジルオキシ-3-メチルトルエンスルホンアミド、N,N-ジフェニル-4-グリシジルオキシ-2-エチルトルエンスルホンアミド、N,N-ジフェニル-4-グリシジルオキシ-3-エチルトルエンスルホンアミド、N,N-ジフェニル-4-グリシジルオキシ-2-プロピルトルエンスルホンアミド、N,N-ジフェニル-4-グリシジルオキシ-3-プロピルトルエンスルホンアミド、N,N-ジフェニル-4-グリシジルオキシ-2-tert-ブチルトルエンスルホンアミド、N,N-ジフェニル-4-グリシジルオキシ-3-tert-ブチルトルエンスルホンアミド、N,N-ジフェニル-4-グリシジルオキシ-2,6-ジメチルトルエンスルホンアミド、N,N-ジフェニル-2-グリシジルオキシ-3-トリフルオロメチルトルエンスルホンアミド、N,N-ジフェニル-2-グリシジルオキシ-4-トリフルオロメチルトルエンスルホンアミド、N,N-ジフェニル-2-グリシジルオキシ-3-アシルトルエンスルホンアミド、N,N-ジフェニル-2-グリシジルオキシ-4-アシルトルエンスルホンアミド、N,N-ジフェニル-2-グリシジルオキシ-3-ニトロトルエンスルホンアミド、N,N-ジフェニル-2-グリシジルオキシ-4-ニトロトルエンスルホンアミド、N,N-ジフェニル-2-グリシジルオキシ-3-ブロモトルエンスルホンアミド、N,N-ジフェニル-2-グリシジルオキシ-4-ブロモトルエンスルホンアミド、N,N-ジフェニル-3-グリシジルオキシ-2-トリフルオロメチルトルエンスルホンアミド、N,N-ジフェニル-3-グリシジルオキシ-4-トリフルオロメチルトルエンスルホンアミド、N,N-ジフェニル-3-グリシジルオキシ-2-アシルトルエンスルホンアミド、N,N-ジフェニル-3-グリシジルオキシ-4-アシルトルエンスルホンアミド、N,N-ジフェニル-3-グリシジルオキシ-2-ニトロトルエンスルホンアミド、N,N-ジフェニル-3-グリシジルオキシ-4-ニトロトルエンスルホンアミド、N,N-ジフェニル-3-グリシジルオキシ-2-ブロモトルエンスルホンアミド、N,N-ジフェニル-3-グリシジルオキシ-4-ブロモトルエンスルホンアミド、N,N-ジフェニル-4-グリシジルオキシ-2-トリフルオロメチルトルエンスルホンアミド、N,N-ジフェニル-4-グリシジルオキシ-3-トリフルオロメチルトルエンスルホンアミド、N,N-ジフェニル-4-グリシジルオキシ-2-アシルトルエンスルホンアミド、N,N-ジフェニル-4-グリシジルオキシ-3-アシルトルエンスルホンアミド、N,N-ジフェニル-4-グリシジルオキシ-2-ニトロトルエンスルホンアミド、N,N-ジフェニル-4-グリシジルオキシ-3-ニトロトルエンスルホンアミド、N,N-ジフェニル-4-グリシジルオキシ-2-ブロモトルエンスルホンアミド、N,N-ジフェニル-4-グリシジルオキシ-3-ブロモトルエンスルホンアミド、N-メチル-N-フェニル-2-グリシジルオキシ-3-メチルトルエンスルホンアミド、N-メチル-N-フェニル-2-グリシジルオキシ-4-メチルトルエンスルホンアミド、N-メチル-N-フェニル-2-グリシジルオキシ-3-エチルトルエンスルホンアミド、N-メチル-N-フェニル-2-グリシジルオキシ-4-エチルトルエンスルホンアミド、N-メチル-N-フェニル-2-グリシジルオキシ-3-プロピルトルエンスルホンアミド、N-メチル-N-フェニル-2-グリシジルオキシ-4-プロピルトルエンスルホンアミド、N-メチル-N-フェニル-2-グリシジルオキシ-3-tert-ブチルトルエンスルホンアミド、N-メチル-N-フェニル-2-グリシジルオキシ-4-tert-ブチルトルエンスルホンアミド、N-メチル-N-フェニル-3-グリシジルオキシ-2-メチルトルエンスルホンアミド、N-メチル-N-フェニル-3-グリシジルオキシ-4-メチルトルエンスルホンアミド、N-メチル-N-フェニル-3-グリシジルオキシ-2-エチルトルエンスルホンアミド、N-メチル-N-フェニル-3-グリシジルオキシ-4-エチルトルエンスルホンアミド、N-メチル-N-フェニル-3-グリシジルオキシ-2-プロピルトルエンスルホンアミド、N-メチル-N-フェニル-3-グリシジルオキシ-4-プロピルトルエンスルホンアミド、N-メチル-N-フェニル-3-グリシジルオキシ-2-tert-ブチルトルエンスルホンアミド、N-メチル-N-フェニル-3-グリシジルオキシ-4-tert-ブチルトルエンスルホンアミド、N-メチル-N-フェニル-4-グリシジルオキシ-2-メチルトルエンスルホンアミド、N-メチル-N-フェニル-4-グリシジルオキシ-3-メチルトルエンスルホンアミド、N-メチル-N-フェニル-4-グリシジルオキシ-2-エチルトルエンスルホンアミド、N-メチル-N-フェニル-4-グリシジルオキシ-3-エチルトルエンスルホンアミド、N-メチル-N-フェニル-4-グリシジルオキシ-2-プロピルトルエンスルホンアミド、N-メチル-N-フェニル-4-グリシジルオキシ-3-プロピルトルエンスルホンアミド、N-メチル-N-フェニル-4-グリシジルオキシ-2-tert-ブチルトルエンスルホンアミド、N-メチル-N-フェニル-4-グリシジルオキシ-3-tert-ブチルトルエンスルホンアミド、N-メチル-N-フェニル-4-グリシジルオキシ-2,6-ジメチルトルエンスルホンアミド、N-メチル-N-フェニル-2-グリシジルオキシ-3-トリフルオロメチルトルエンスルホンアミド、N-メチル-N-フェニル-2-グリシジルオキシ-4-トリフルオロメチルトルエンスルホンアミド、N-メチル-N-フェニル-2-グリシジルオキシ-3-アシルトルエンスルホンアミド、N-メチル-N-フェニル-2-グリシジルオキシ-4-アシルトルエンスルホンアミド、N-メチル-N-フェニル-2-グリシジルオキシ-3-ニトロトルエンスルホンアミド、N-メチル-N-フェニル-2-グリシジルオキシ-4-ニトロトルエンスルホンアミド、N-メチル-N-フェニル-2-グリシジルオキシ-3-ブロモトルエンスルホンアミド、N-メチル-N-フェニル-2-グリシジルオキシ-4-ブロモトルエンスルホンアミド、N-メチル-N-フェニル-3-グリシジルオキシ-2-トリフルオロメチルトルエンスルホンアミド、N-メチル-N-フェニル-3-グリシジルオキシ-4-トリフルオロメチルトルエンスルホンアミド、N-メチル-N-フェニル-3-グリシジルオキシ-2-アシルトルエンスルホンアミド、N-メチル-N-フェニル-3-グリシジルオキシ-4-アシルトルエンスルホンアミド、N-メチル-N-フェニル-3-グリシジルオキシ-2-ニトロトルエンスルホンアミド、N-メチル-N-フェニル-3-グリシジルオキシ-4-ニトロトルエンスルホンアミド、N-メチル-N-フェニル-3-グリシジルオキシ-2-ブロモトルエンスルホンアミド、N-メチル-N-フェニル-3-グリシジルオキシ-4-ブロモトルエンスルホンアミド、N-メチル-N-フェニル-4-グリシジルオキシ-2-トリフルオロメチルトルエンスルホンアミド、N-メチル-N-フェニル-4-グリシジルオキシ-3-トリフルオロメチルトルエンスルホンアミド、N-メチル-N-フェニル-4-グリシジルオキシ-2-アシルトルエンスルホンアミド、N-メチル-N-フェニル-4-グリシジルオキシ-3-アシルトルエンスルホンアミド、N-メチル-N-フェニル-4-グリシジルオキシ-2-ニトロトルエンスルホンアミド、N-メチル-N-フェニル-4-グリシジルオキシ-3-ニトロトルエンスルホンアミド、N-メチル-N-フェニル-4-グリシジルオキシ-2-ブロモトルエンスルホンアミド、N-メチル-N-フェニル-4-グリシジルオキシ-3-ブロモトルエンスルホンアミド、N-フェニル-N-2-グリシジルオキシフェニルトルエンスルホンアミド、N-フェニル-N-3-グリシジルオキシフェニルトルエンスルホンアミド、N-フェニル-N-4-グリシジルオキシフェニルトルエンスルホンアミド、N-フェニル-N-2-グリシジルオキシ-3-メチルフェニルトルエンスルホンアミド、N-フェニル-N-2-グリシジルオキシ-4-メチルフェニルトルエンスルホンアミド、N-フェニル-N-2-グリシジルオキシ-5-メチルフェニルトルエンスルホンアミド、N-フェニル-N-3-グリシジルオキシ-6-メチルフェニルトルエンスルホンアミド、N-フェニル-N-3-グリシジルオキシ-2-メチルフェニルトルエンスルホンアミド、N-フェニル-N-3-グリシジルオキシ-4-メチルフェニルトルエンスルホンアミド、N-フェニル-N-3-グリシジルオキシ-5-メチルフェニルトルエンスルホンアミド、N-フェニル-N-3-グリシジルオキシ-6-メチルフェニルトルエンスルホンアミド、N-フェニル-N-4-グリシジルオキシ-2-メチルフェニルトルエンスルホンアミド、N-フェニル-N-4-グリシジルオキシ-3-メチルフェニルトルエンスルホンアミド、N-フェニル-N-2-グリシジルオキシ-3-tert-ブチルフェニルトルエンスルホンアミド、N-フェニル-N-2-グリシジルオキシ-4-tert-ブチルフェニルトルエンスルホンアミド、N-フェニル-N-2-グリシジルオキシ-5-tert-ブチルフェニルトルエンスルホンアミド、N-フェニル-N-3-グリシジルオキシ-6-tert-ブチルフェニルトルエンスルホンアミド、N-フェニル-N-3-グリシジルオキシ-2-tert-ブチルフェニルトルエンスルホンアミド、N-フェニル-N-3-グリシジルオキシ-4-tert-ブチルフェニルトルエンスルホンアミド、N-フェニル-N-3-グリシジルオキシ-5-tert-ブチルフェニルトルエンスルホンアミド、N-フェニル-N-3-グリシジルオキシ-6-tert-ブチルフェニルトルエンスルホンアミド、N-フェニル-N-4-グリシジルオキシ-2-tert-ブチルフェニルトルエンスルホンアミド、N-フェニル-N-4-グリシジルオキシ-3-tert-ブチルフェニルトルエンスルホンアミド、N-フェニル-N-2-グリシジルオキシ-3-アシルフェニルトルエンスルホンアミド、N-フェニル-N-2-グリシジルオキシ-4-アシルフェニルトルエンスルホンアミド、N-フェニル-N-2-グリシジルオキシ-5-アシルフェニルトルエンスルホンアミド、N-フェニル-N-3-グリシジルオキシ-6-アシルフェニルトルエンスルホンアミド、N-フェニル-N-3-グリシジルオキシ-2-アシルフェニルトルエンスルホンアミド、N-フェニル-N-3-グリシジルオキシ-4-アシルフェニルトルエンスルホンアミド、N-フェニル-N-3-グリシジルオキシ-5-アシルフェニルトルエンスルホンアミド、N-フェニル-N-3-グリシジルオキシ-6-アシルフェニルトルエンスルホンアミド、N-フェニル-N-4-グリシジルオキシ-2-アシルフェニルトルエンスルホンアミド、N-フェニル-N-4-グリシジルオキシ-3-アシルフェニルトルエンスルホンアミド、N-フェニル-N-2-グリシジルオキシ-3-トリフルオロメチルフェニルトルエンスルホンアミド、N-フェニル-N-2-グリシジルオキシ-4-トリフルオロメチルフェニルトルエンスルホンアミド、N-フェニル-N-2-グリシジルオキシ-5-トリフルオロメチルフェニルトルエンスルホンアミド、N-フェニル-N-3-グリシジルオキシ-6-トリフルオロメチルフェニルトルエンスルホンアミド、N-フェニル-N-3-グリシジルオキシ-2-トリフルオロメチルフェニルトルエンスルホンアミド、N-フェニル-N-3-グリシジルオキシ-4-トリフルオロメチルフェニルトルエンスルホンアミド、N-フェニル-N-3-グリシジルオキシ-5-トリフルオロメチルフェニルトルエンスルホンアミド、N-フェニル-N-3-グリシジルオキシ-6-トリフルオロメチルフェニルトルエンスルホンアミド、N-フェニル-N-4-グリシジルオキシ-2-トリフルオロメチルフェニルトルエンスルホンアミド、N-フェニル-N-4-グリシジルオキシ-3-トリフルオロメチルフェニルトルエンスルホンアミド、N-フェニル-N-2-グリシジルオキシ-3-ニトロフェニルトルエンスルホンアミド、N-フェニル-N-2-グリシジルオキシ-4-ニトロフェニルトルエンスルホンアミド、N-フェニル-N-2-グリシジルオキシ-5-ニトロフェニルトルエンスルホンアミド、N-フェニル-N-3-グリシジルオキシ-6-ニトロフェニルトルエンスルホンアミド、N-フェニル-N-3-グリシジルオキシ-2-ニトロフェニルトルエンスルホンアミド、N-フェニル-N-3-グリシジルオキシ-4-ニトロフェニルトルエンスルホンアミド、N-フェニル-N-3-グリシジルオキシ-5-ニトロフェニルトルエンスルホンアミド、N-フェニル-N-3-グリシジルオキシ-6-ニトロフェニルトルエンスルホンアミド、N-フェニル-N-4-グリシジルオキシ-2-ニトロフェニルトルエンスルホンアミド、N-フェニル-N-4-グリシジルオキシ-3-ニトロフェニルトルエンスルホンアミド、N-フェニル-N-2’-グリシジルオキシフェニル-2-メチルトルエンスルホンアミド、N-フェニル-N-2’-グリシジルオキシフェニル-3-メチルトルエンスルホンアミド、N-フェニル-N-2’-グリシジルオキシフェニル-2-tert-ブチルトルエンスルホンアミド、N-フェニル-N-2’-グリシジルオキシフェニル-3-tert-ブチルトルエンスルホンアミド、N-フェニル-N-2’-グリシジルオキシフェニル-4-tert-ブチルトルエンスルホンアミド、N-フェニル-N-3’-グリシジルオキシフェニル-2-メチルトルエンスルホンアミド、N-フェニル-N-3’-グリシジルオキシフェニル-3-メチルトルエンスルホンアミド、N-フェニル-N-3’-グリシジルオキシフェニル-4-メチルトルエンスルホンアミド、N-フェニル-N-3’-グリシジルオキシフェニル-2-tert-ブチルトルエンスルホンアミド、N-フェニル-N-3’-グリシジルオキシフェニル-3-tert-ブチルトルエンスルホンアミド、N-フェニル-N-3’-グリシジルオキシフェニル-4-tert-ブチルトルエンスルホンアミド、N-フェニル-N-4’-グリシジルオキシフェニル-2-メチルトルエンスルホンアミド、N-フェニル-N-4’-グリシジルオキシフェニル-3-メチルトルエンスルホンアミド、N-フェニル-N-4’-グリシジルオキシフェニル-2-tert-ブチルトルエンスルホンアミド、N-フェニル-N-4’-グリシジルオキシフェニル-3-tert-ブチルトルエンスルホンアミド、N-フェニル-N-4’-グリシジルオキシフェニル-4-tert-ブチルトルエンスルホンアミド、N-フェニル-N-4’-グリシジルオキシフェニル-3,5-ジメチルトルエンスルホンアミド、N-グリシジル-N-フェニルトルエンスルホンアミド、N-グリシジル-N-2-メチルフェニルトルエンスルホンアミド、N-グリシジル-N-3-メチルフェニルトルエンスルホンアミド、N-グリシジル-N-4-メチルフェニルトルエンスルホンアミド、N-グリシジル-N-フェニルトルエンスルホンアミド、N-グリシジル-N-2-ブロモフェニルトルエンスルホンアミド、N-グリシジル-N-3-ブロモフェニルトルエンスルホンアミド、N-グリシジル-N-4-ブロモフェニルトルエンスルホンアミド、N-グリシジル-N-フェニルトルエンスルホンアミド、N-グリシジル-N-2-tert-ブチルフェニルトルエンスルホンアミド、N-グリシジル-N-3-tert-ブチルフェニルトルエンスルホンアミド、N-グリシジル-N-4-tert-ブチルフェニルトルエンスルホンアミド、N-グリシジル-N-ナフチル-トルエンスルホンアミド、N-グリシジル-N-ナフチルトルエンスルホンアミド、N-グリシジル-N-ナフチルトルエンスルホンアミド、N-グリシジル-N-ナフチルトルエンスルホンアミド、N-グリシジル-N-ナフチルトルエンスルホンアミド、N-グリシジル-N-ナフチルトルエンスルホンアミド、N-グリシジル-N-フェニル-2-メチルトルエンスルホンアミド、N-グリシジル-N-フェニル-3-メチルトルエンスルホンアミド、N-グリシジル-N-フェニル-3-エチルトルエンスルホンアミド、N-グリシジル-N-フェニル-4-エチルトルエンスルホンアミド、N-グリシジル-N-フェニル-3-プロピルトルエンスルホンアミド、N-グリシジル-N-フェニル-4-プロピルトルエンスルホンアミド、N-グリシジル-N-フェニル-2-tert-ブチルトルエンスルホンアミド、N-グリシジル-N-フェニル-3-tert-ブチルトルエンスルホンアミド、N-グリシジル-N-フェニル-4-tert-ブチルトルエンスルホンアミドなどが挙げられる。式5を構造内に有するエポキシ樹脂[A]としては、2-グリシジルオキシフェニルフェニルメタノン、3-グリシジルオキシフェニルフェニルメタノン、4-グリシジルオキシフェニルフェニルメタノン、2-メチルフェニル2-グリシジルオキシフェニルメタノン、2-メチルフェニル3-グリシジルオキシフェニルメタノン、2-メチルフェニル4-グリシジルオキシフェニルメタノン、3-メチルフェニル2-グリシジルオキシフェニルメタノン、3-メチルフェニル3-グリシジルオキシフェニルメタノン、3-メチルフェニル4-グリシジルオキシフェニルメタノン、4-メチルフェニル2-グリシジルオキシフェニルメタノン、4-メチルフェニル3-グリシジルオキシフェニルメタノン、4-メチルフェニル4-グリシジルオキシフェニルメタノン、2,5-ジメチルフェニル2-グリシジルオキシフェニルメタノン、2,5-ジメチルフェニル3-グリシジルオキシフェニルメタノン、2,5-ジメチルフェニル4-グリシジルオキシフェニルメタノン、2-ブロモフェニル2-グリシジルオキシフェニルメタノン、2-ブロモフェニル3-グリシジルオキシフェニルメタノン、2-ブロモフェニル4-グリシジルオキシフェニルメタノン、3-ブロモフェニル2-グリシジルオキシフェニルメタノン、3-ブロモフェニル3-グリシジルオキシフェニルメタノン、3-ブロモフェニル4-グリシジルオキシフェニルメタノン、4-ブロモフェニル2-グリシジルオキシフェニルメタノン、4-ブロモフェニル3-グリシジルオキシフェニルメタノン、4-ブロモフェニル4-グリシジルオキシフェニルメタノン、2,5-ジブロモフェニル2-グリシジルオキシフェニルメタノン、2,5-ジブロモフェニル3-グリシジルオキシフェニルメタノン、2,5-ジブロモフェニル4-グリシジルオキシフェニルメタノン、3,6-ジブロモフェニル2-グリシジルオキシフェニルメタノン、3,6-ジブロモフェニル3-グリシジルオキシフェニルメタノン、3,6-ジブロモフェニル4-グリシジルオキシフェニルメタノン、2-tert-ブチルフェニル2-グリシジルオキシフェニルメタノン、2-tert-ブチルフェニル3-グリシジルオキシフェニルメタノン、2-tert-ブチルフェニル4-グリシジルオキシフェニルメタノン、3-tert-ブチルフェニル2-グリシジルオキシフェニルメタノン、3-tert-ブチルフェニル3-グリシジルオキシフェニルメタノン、3-tert-ブチルフェニル4-グリシジルオキシフェニルメタノン、4-tert-ブチルフェニル2-グリシジルオキシフェニルメタノン、4-tert-ブチルフェニル3-グリシジルオキシフェニルメタノン、4-tert-ブチルフェニル4-グリシジルオキシフェニルメタノン、2,5-ジtert-ブチルフェニル2-グリシジルオキシフェニルメタノン、2,5-ジtert-ブチルフェニル3-グリシジルオキシフェニルメタノン、2,5-ジtert-ブチルフェニル4-グリシジルオキシフェニルメタノン、3,6-ジtert-ブチルフェニル3-グリシジルオキシフェニルメタノン、3,6-ジtert-ブチルフェニル4-グリシジルオキシフェニルメタノン、2-ニトロフェニル2-グリシジルオキシフェニルメタノン、2-ニトロフェニル3-グリシジルオキシフェニルメタノン、2-ニトロフェニル4-グリシジルオキシフェニルメタノン、3-ニトロフェニル2-グリシジルオキシフェニルメタノン、3-ニトロフェニル3-グリシジルオキシフェニルメタノン、3-ニトロフェニル4-グリシジルオキシフェニルメタノン、4-ニトロフェニル2-グリシジルオキシフェニルメタノン、4-ニトロフェニル3-グリシジルオキシフェニルメタノン、4-ニトロフェニル4-グリシジルオキシフェニルメタノン、2-グリシジルオキシ-3-メチルフェニルフェニルメタノン、2-グリシジルオキシ-4-メチルフェニルフェニルメタノン、2-グリシジルオキシ-5-メチルフェニルフェニルメタノン、2-グリシジルオキシ-6-メチルフェニルフェニルメタノン、3-グリシジルオキシ-2-メチルフェニルフェニルメタノン、3-グリシジルオキシ-4-メチルフェニルフェニルメタノン、3-グリシジルオキシ-5-メチルフェニルフェニルメタノン、3-グリシジルオキシ-6-メチルフェニルフェニルメタノン、4-グリシジルオキシ-2-メチルフェニルフェニルメタノン、4-グリシジルオキシ-3-メチルフェニルフェニルメタノン、4-グリシジルオキシ-2,6-ジメチルフェニルフェニルメタノン、4-グリシジルオキシ-3,5-ジメチルフェニルフェニルメタノン、2-グリシジルオキシ-3-tert-ブチルフェニルフェニルメタノン、2-グリシジルオキシ-4-tert-ブチルフェニルフェニルメタノン、2-グリシジルオキシ-5-tert-ブチルフェニルフェニルメタノン、2-グリシジルオキシ-6-tert-ブチルフェニルフェニルメタノン、3-グリシジルオキシ-2-tert-ブチルフェニルフェニルメタノン、3-グリシジルオキシ-4-tert-ブチルフェニルフェニルメタノン、3-グリシジルオキシ-5-tert-ブチルフェニルフェニルメタノン、3-グリシジルオキシ-6-tert-ブチルフェニルフェニルメタノン、4-グリシジルオキシ-2-tert-ブチルフェニルフェニルメタノン、4-グリシジルオキシ-3-tert-ブチルフェニルフェニルメタノン、2-グリシジルオキシ-3-ブロモフェニルフェニルメタノン、2-グリシジルオキシ-4-ブロモフェニルフェニルメタノン、2-グリシジルオキシ-5-ブロモフェニルフェニルメタノン、2-グリシジルオキシ-6-ブロモフェニルフェニルメタノン、3-グリシジルオキシ-2-ブロモフェニルフェニルメタノン、3-グリシジルオキシ-4-ブロモフェニルフェニルメタノン、3-グリシジルオキシ-5-ブロモフェニルフェニルメタノン、3-グリシジルオキシ-6-ブロモフェニルフェニルメタノン、4-グリシジルオキシ-2-ブロモフェニルフェニルメタノン、4-グリシジルオキシ-3-ブロモフェニルフェニルメタノン、2-グリシジルオキシ-3-ニトロフェニルフェニルメタノン、2-グリシジルオキシ-4-ニトロフェニルフェニルメタノン、2-グリシジルオキシ-5-ニトロフェニルフェニルメタノン、2-グリシジルオキシ-6-ニトロフェニルフェニルメタノン、3-グリシジルオキシ-2-ニトロフェニルフェニルメタノン、3-グリシジルオキシ-4-ニトロフェニルフェニルメタノン、3-グリシジルオキシ-5-ニトロフェニルフェニルメタノン、3-グリシジルオキシ-6-ニトロフェニルフェニルメタノン、4-グリシジルオキシ-2-ニトロフェニルフェニルメタノン、4-グリシジルオキシ-3-ニトロフェニルフェニルメタノン、2-グリシジルオキシ-3-メチルフェニル2-メチルフェニルメタノン、2-グリシジルオキシ-4-メチルフェニル2-メチルフェニルメタノン、2-グリシジルオキシ-5-メチルフェニル2-メチルフェニルメタノン、2-グリシジルオキシ-6-メチルフェニル2-メチルフェニルメタノン、3-グリシジルオキシ-2-メチルフェニル2-メチルフェニルメタノン、3-グリシジルオキシ-4-メチルフェニル2-メチルフェニルメタノン、3-グリシジルオキシ-5-メチルフェニル2-メチルフェニルメタノン、3-グリシジルオキシ-6-メチルフェニル2-メチルフェニルメタノン、4-グリシジルオキシ-2-メチルフェニル2-メチルフェニルメタノン、4-グリシジルオキシ-3-メチルフェニル2-メチルフェニルメタノン、4-グリシジルオキシ-2,6-ジメチルフェニル2-メチルフェニルメタノン、4-グリシジルオキシ-3,5-ジメチルフェニル2-メチルフェニルメタノン、2-グリシジルオキシ-3-tert-ブチルフェニル2-メチルフェニルメタノン、2-グリシジルオキシ-4-tert-ブチルフェニル2-メチルフェニルメタノン、2-グリシジルオキシ-5-tert-ブチルフェニル2-メチルフェニルメタノン、2-グリシジルオキシ-6-tert-ブチルフェニル2-メチルフェニルメタノン、3-グリシジルオキシ-2-tert-ブチルフェニル2-メチルフェニルメタノン、3-グリシジルオキシ-4-tert-ブチルフェニル2-メチルフェニルメタノン、3-グリシジルオキシ-5-tert-ブチルフェニル2-メチルフェニルメタノン、3-グリシジルオキシ-6-tert-ブチルフェニル2-メチルフェニルメタノン、4-グリシジルオキシ-2-tert-ブチルフェニル2-メチルフェニルメタノン、4-グリシジルオキシ-3-tert-ブチルフェニル2-メチルフェニルメタノン、2-グリシジルオキシ-3-ブロモフェニル2-メチルフェニルメタノン、2-グリシジルオキシ-4-ブロモフェニル2-メチルフェニルメタノン、2-グリシジルオキシ-5-ブロモフェニル2-メチルフェニルメタノン、2-グリシジルオキシ-6-ブロモフェニル2-メチルフェニルメタノン、3-グリシジルオキシ-2-ブロモフェニル2-メチルフェニルメタノン、3-グリシジルオキシ-4-ブロモフェニル2-メチルフェニルメタノン、3-グリシジルオキシ-5-ブロモフェニル2-メチルフェニルメタノン、3-グリシジルオキシ-6-ブロモフェニル2-メチルフェニルメタノン、4-グリシジルオキシ-2-ブロモフェニル2-メチルフェニルメタノン、4-グリシジルオキシ-3-ブロモフェニル2-メチルフェニルメタノン、2-グリシジルオキシ-3-ニトロフェニル2-メチルフェニルメタノン、2-グリシジルオキシ-4-ニトロフェニル2-メチルフェニルメタノン、2-グリシジルオキシ-5-ニトロフェニル2-メチルフェニルメタノン、2-グリシジルオキシ-6-ニトロフェニル2-メチルフェニルメタノン、3-グリシジルオキシ-2-ニトロフェニル2-メチルフェニルメタノン、3-グリシジルオキシ-4-ニトロフェニル2-メチルフェニルメタノン、3-グリシジルオキシ-5-ニトロフェニル2-メチルフェニルメタノン、3-グリシジルオキシ-6-ニトロフェニル2-メチルフェニルメタノン、4-グリシジルオキシ-2-ニトロフェニル2-メチルフェニルメタノン、4-グリシジルオキシ-3-ニトロフェニル2-メチルフェニルメタノン、2-グリシジルオキシ-3-メチルフェニル3-メチルフェニルメタノン、2-グリシジルオキシ-4-メチルフェニル3-メチルフェニルメタノン、2-グリシジルオキシ-5-メチルフェニル3-メチルフェニルメタノン、2-グリシジルオキシ-6-メチルフェニル3-メチルフェニルメタノン、3-グリシジルオキシ-2-メチルフェニル3-メチルフェニルメタノン、3-グリシジルオキシ-4-メチルフェニル3-メチルフェニルメタノン、3-グリシジルオキシ-5-メチルフェニル3-メチルフェニルメタノン、3-グリシジルオキシ-6-メチルフェニル3-メチルフェニルメタノン、4-グリシジルオキシ-2-メチルフェニル3-メチルフェニルメタノン、4-グリシジルオキシ-3-メチルフェニル3-メチルフェニルメタノン、4-グリシジルオキシ-2,6-ジメチルフェニル3-メチルフェニルメタノン、4-グリシジルオキシ-3,5-ジメチルフェニル3-メチルフェニルメタノン、2-グリシジルオキシ-3-tert-ブチルフェニル3-メチルフェニルメタノン、2-グリシジルオキシ-4-tert-ブチルフェニル3-メチルフェニルメタノン、2-グリシジルオキシ-5-tert-ブチルフェニル3-メチルフェニルメタノン、2-グリシジルオキシ-6-tert-ブチルフェニル3-メチルフェニルメタノン、3-グリシジルオキシ-2-tert-ブチルフェニル3-メチルフェニルメタノン、3-グリシジルオキシ-4-tert-ブチルフェニル3-メチルフェニルメタノン、3-グリシジルオキシ-5-tert-ブチルフェニル3-メチルフェニルメタノン、3-グリシジルオキシ-6-tert-ブチルフェニル3-メチルフェニルメタノン、4-グリシジルオキシ-2-tert-ブチルフェニル3-メチルフェニルメタノン、4-グリシジルオキシ-3-tert-ブチルフェニル3-メチルフェニルメタノン、2-グリシジルオキシ-3-ブロモフェニル3-メチルフェニルメタノン、2-グリシジルオキシ-4-ブロモフェニル3-メチルフェニルメタノン、2-グリシジルオキシ-5-ブロモフェニル3-メチルフェニルメタノン、2-グリシジルオキシ-6-ブロモフェニル3-メチルフェニルメタノン、3-グリシジルオキシ-2-ブロモフェニル3-メチルフェニルメタノン、3-グリシジルオキシ-4-ブロモフェニル3-メチルフェニルメタノン、3-グリシジルオキシ-5-ブロモフェニル3-メチルフェニルメタノン、3-グリシジルオキシ-6-ブロモフェニル3-メチルフェニルメタノン、4-グリシジルオキシ-2-ブロモフェニル3-メチルフェニルメタノン、4-グリシジルオキシ-3-ブロモフェニル3-メチルフェニルメタノン、2-グリシジルオキシ-3-ニトロフェニル3-メチルフェニルメタノン、2-グリシジルオキシ-4-ニトロフェニル3-メチルフェニルメタノン、2-グリシジルオキシ-5-ニトロフェニル3-メチルフェニルメタノン、2-グリシジルオキシ-6-ニトロフェニル3-メチルフェニルメタノン、3-グリシジルオキシ-2-ニトロフェニル3-メチルフェニルメタノン、3-グリシジルオキシ-4-ニトロフェニル3-メチルフェニルメタノン、3-グリシジルオキシ-5-ニトロフェニル3-メチルフェニルメタノン、3-グリシジルオキシ-6-ニトロフェニル3-メチルフェニルメタノン、4-グリシジルオキシ-2-ニトロフェニル3-メチルフェニルメタノン、4-グリシジルオキシ-3-ニトロフェニル3-メチルフェニルメタノン、2-グリシジルオキシ-3-メチルフェニル4-メチルフェニルメタノン、2-グリシジルオキシ-4-メチルフェニル4-メチルフェニルメタノン、2-グリシジルオキシ-5-メチルフェニル4-メチルフェニルメタノン、2-グリシジルオキシ-6-メチルフェニル4-メチルフェニルメタノン、3-グリシジルオキシ-2-メチルフェニル4-メチルフェニルメタノン、3-グリシジルオキシ-4-メチルフェニル4-メチルフェニルメタノン、3-グリシジルオキシ-5-メチルフェニル4-メチルフェニルメタノン、3-グリシジルオキシ-6-メチルフェニル4-メチルフェニルメタノン、4-グリシジルオキシ-2-メチルフェニル4-メチルフェニルメタノン、4-グリシジルオキシ-3-メチルフェニル4-メチルフェニルメタノン、4-グリシジルオキシ-2,6-ジメチルフェニル4-メチルフェニルメタノン、4-グリシジルオキシ-3,5-ジメチルフェニル4-メチルフェニルメタノン、2-グリシジルオキシ-3-tert-ブチルフェニル4-メチルフェニルメタノン、2-グリシジルオキシ-4-tert-ブチルフェニル4-メチルフェニルメタノン、2-グリシジルオキシ-5-tert-ブチルフェニル4-メチルフェニルメタノン、2-グリシジルオキシ-6-tert-ブチルフェニル4-メチルフェニルメタノン、3-グリシジルオキシ-2-tert-ブチルフェニル4-メチルフェニルメタノン、3-グリシジルオキシ-4-tert-ブチルフェニル4-メチルフェニルメタノン、3-グリシジルオキシ-5-tert-ブチルフェニル4-メチルフェニルメタノン、3-グリシジルオキシ-6-tert-ブチルフェニル4-メチルフェニルメタノン、4-グリシジルオキシ-2-tert-ブチルフェニル4-メチルフェニルメタノン、4-グリシジルオキシ-3-tert-ブチルフェニル4-メチルフェニルメタノン、2-グリシジルオキシ-3-ブロモフェニル4-メチルフェニルメタノン、2-グリシジルオキシ-4-ブロモフェニル4-メチルフェニルメタノン、2-グリシジルオキシ-5-ブロモフェニル4-メチルフェニルメタノン、2-グリシジルオキシ-6-ブロモフェニル4-メチルフェニルメタノン、3-グリシジルオキシ-2-ブロモフェニル4-メチルフェニルメタノン、3-グリシジルオキシ-4-ブロモフェニル4-メチルフェニルメタノン、3-グリシジルオキシ-5-ブロモフェニル4-メチルフェニルメタノン、3-グリシジルオキシ-6-ブロモフェニル4-メチルフェニルメタノン、4-グリシジルオキシ-2-ブロモフェニル4-メチルフェニルメタノン、4-グリシジルオキシ-3-ブロモフェニル4-メチルフェニルメタノン、2-グリシジルオキシ-3-ニトロフェニル4-メチルフェニルメタノン、2-グリシジルオキシ-4-ニトロフェニル4-メチルフェニルメタノン、2-グリシジルオキシ-5-ニトロフェニル4-メチルフェニルメタノン、2-グリシジルオキシ-6-ニトロフェニル4-メチルフェニルメタノン、3-グリシジルオキシ-2-ニトロフェニル4-メチルフェニルメタノン、3-グリシジルオキシ-4-ニトロフェニル4-メチルフェニルメタノン、3-グリシジルオキシ-5-ニトロフェニル4-メチルフェニルメタノン、3-グリシジルオキシ-6-ニトロフェニル4-メチルフェニルメタノン、4-グリシジルオキシ-2-ニトロフェニル4-メチルフェニルメタノン、4-グリシジルオキシ-3-ニトロフェニル4-メチルフェニルメタノン、2-グリシジルオキシ-3-メチルフェニル2-tert-ブチルフェニルメタノン、2-グリシジルオキシ-4-メチルフェニル2-tert-ブチルフェニルメタノン、2-グリシジルオキシ-5-メチルフェニル2-tert-ブチルフェニルメタノン、2-グリシジルオキシ-6-メチルフェニル2-tert-ブチルフェニルメタノン、3-グリシジルオキシ-2-メチルフェニル2-tert-ブチルフェニルメタノン、3-グリシジルオキシ-4-メチルフェニル2-tert-ブチルフェニルメタノン、3-グリシジルオキシ-5-メチルフェニル2-tert-ブチルフェニルメタノン、3-グリシジルオキシ-6-メチルフェニル2-tert-ブチルフェニルメタノン、4-グリシジルオキシ-2-メチルフェニル2-tert-ブチルフェニルメタノン、4-グリシジルオキシ-3-メチルフェニル2-tert-ブチルフェニルメタノン、4-グリシジルオキシ-2,6-ジメチルフェニル2-tert-ブチルフェニルメタノン、4-グリシジルオキシ-3,5-ジメチルフェニル2-tert-ブチルフェニルメタノン、2-グリシジルオキシ-3-tert-ブチルフェニル2-tert-ブチルフェニルメタノン、2-グリシジルオキシ-4-tert-ブチルフェニル2-tert-ブチルフェニルメタノン、2-グリシジルオキシ-5-tert-ブチルフェニル2-tert-ブチルフェニルメタノン、2-グリシジルオキシ-6-tert-ブチルフェニル2-tert-ブチルフェニルメタノン、3-グリシジルオキシ-2-tert-ブチルフェニル2-tert-ブチルフェニルメタノン、3-グリシジルオキシ-4-tert-ブチルフェニル2-tert-ブチルフェニルメタノン、3-グリシジルオキシ-5-tert-ブチルフェニル2-tert-ブチルフェニルメタノン、3-グリシジルオキシ-6-tert-ブチルフェニル2-tert-ブチルフェニルメタノン、4-グリシジルオキシ-2-tert-ブチルフェニル2-tert-ブチルフェニルメタノン、4-グリシジルオキシ-3-tert-ブチルフェニル2-tert-ブチルフェニルメタノン、2-グリシジルオキシ-3-ブロモフェニル2-tert-ブチルフェニルメタノン、2-グリシジルオキシ-4-ブロモフェニル2-tert-ブチルフェニルメタノン、2-グリシジルオキシ-5-ブロモフェニル2-tert-ブチルフェニルメタノン、2-グリシジルオキシ-6-ブロモフェニル2-tert-ブチルフェニルメタノン、3-グリシジルオキシ-2-ブロモフェニル2-tert-ブチルフェニルメタノン、3-グリシジルオキシ-4-ブロモフェニル2-tert-ブチルフェニルメタノン、3-グリシジルオキシ-5-ブロモフェニル2-tert-ブチルフェニルメタノン、3-グリシジルオキシ-6-ブロモフェニル2-tert-ブチルフェニルメタノン、4-グリシジルオキシ-2-ブロモフェニル2-tert-ブチルフェニルメタノン、4-グリシジルオキシ-3-ブロモフェニル2-tert-ブチルフェニルメタノン、2-グリシジルオキシ-3-ニトロフェニル2-tert-ブチルフェニルメタノン、2-グリシジルオキシ-4-ニトロフェニル2-tert-ブチルフェニルメタノン、2-グリシジルオキシ-5-ニトロフェニル2-tert-ブチルフェニルメタノン、2-グリシジルオキシ-6-ニトロフェニル2-tert-ブチルフェニルメタノン、3-グリシジルオキシ-2-ニトロフェニル2-tert-ブチルフェニルメタノン、3-グリシジルオキシ-4-ニトロフェニル2-tert-ブチルフェニルメタノン、3-グリシジルオキシ-5-ニトロフェニル2-tert-ブチルフェニルメタノン、3-グリシジルオキシ-6-ニトロフェニル2-tert-ブチルフェニルメタノン、4-グリシジルオキシ-2-ニトロフェニル2-tert-ブチルフェニルメタノン、4-グリシジルオキシ-3-ニトロフェニル2-tert-ブチルフェニルメタノン、2-グリシジルオキシ-3-メチルフェニル3-tert-ブチルフェニルメタノン、2-グリシジルオキシ-4-メチルフェニル3-tert-ブチルフェニルメタノン、2-グリシジルオキシ-5-メチルフェニル3-tert-ブチルフェニルメタノン、2-グリシジルオキシ-6-メチルフェニル3-tert-ブチルフェニルメタノン、3-グリシジルオキシ-2-メチルフェニル3-tert-ブチルフェニルメタノン、3-グリシジルオキシ-4-メチルフェニル3-tert-ブチルフェニルメタノン、3-グリシジルオキシ-5-メチルフェニル3-tert-ブチルフェニルメタノン、3-グリシジルオキシ-6-メチルフェニル3-tert-ブチルフェニルメタノン、4-グリシジルオキシ-2-メチルフェニル3-tert-ブチルフェニルメタノン、4-グリシジルオキシ-3-メチルフェニル3-tert-ブチルフェニルメタノン、4-グリシジルオキシ-2,6-ジメチルフェニル3-tert-ブチルフェニルメタノン、4-グリシジルオキシ-3,5-ジメチルフェニル3-tert-ブチルフェニルメタノン、2-グリシジルオキシ-3-tert-ブチルフェニル3-tert-ブチルフェニルメタノン、2-グリシジルオキシ-4-tert-ブチルフェニル3-tert-ブチルフェニルメタノン、2-グリシジルオキシ-5-tert-ブチルフェニル3-tert-ブチルフェニルメタノン、2-グリシジルオキシ-6-tert-ブチルフェニル3-tert-ブチルフェニルメタノン、3-グリシジルオキシ-2-tert-ブチルフェニル3-tert-ブチルフェニルメタノン、3-グリシジルオキシ-4-tert-ブチルフェニル3-tert-ブチルフェニルメタノン、3-グリシジルオキシ-5-tert-ブチルフェニル3-tert-ブチルフェニルメタノン、3-グリシジルオキシ-6-tert-ブチルフェニル3-tert-ブチルフェニルメタノン、4-グリシジルオキシ-2-tert-ブチルフェニル3-tert-ブチルフェニルメタノン、4-グリシジルオキシ-3-tert-ブチルフェニル3-tert-ブチルフェニルメタノン、2-グリシジルオキシ-3-ブロモフェニル3-tert-ブチルフェニルメタノン、2-グリシジルオキシ-4-ブロモフェニル3-tert-ブチルフェニルメタノン、2-グリシジルオキシ-5-ブロモフェニル3-tert-ブチルフェニルメタノン、2-グリシジルオキシ-6-ブロモフェニル3-tert-ブチルフェニルメタノン、3-グリシジルオキシ-2-ブロモフェニル3-tert-ブチルフェニルメタノン、3-グリシジルオキシ-4-ブロモフェニル3-tert-ブチルフェニルメタノン、3-グリシジルオキシ-5-ブロモフェニル3-tert-ブチルフェニルメタノン、3-グリシジルオキシ-6-ブロモフェニル3-tert-ブチルフェニルメタノン、4-グリシジルオキシ-2-ブロモフェニル3-tert-ブチルフェニルメタノン、4-グリシジルオキシ-3-ブロモフェニル3-tert-ブチルフェニルメタノン、2-グリシジルオキシ-3-ニトロフェニル3-tert-ブチルフェニルメタノン、2-グリシジルオキシ-4-ニトロフェニル3-tert-ブチルフェニルメタノン、2-グリシジルオキシ-5-ニトロフェニル3-tert-ブチルフェニルメタノン、2-グリシジルオキシ-6-ニトロフェニル3-tert-ブチルフェニルメタノン、3-グリシジルオキシ-2-ニトロフェニル3-tert-ブチルフェニルメタノン、3-グリシジルオキシ-4-ニトロフェニル3-tert-ブチルフェニルメタノン、3-グリシジルオキシ-5-ニトロフェニル3-tert-ブチルフェニルメタノン、3-グリシジルオキシ-6-ニトロフェニル3-tert-ブチルフェニルメタノン、4-グリシジルオキシ-2-ニトロフェニル3-tert-ブチルフェニルメタノン、4-グリシジルオキシ-3-ニトロフェニル3-tert-ブチルフェニルメタノン、2-グリシジルオキシ-3-メチルフェニル4-tert-ブチルフェニルメタノン、2-グリシジルオキシ-4-メチルフェニル4-tert-ブチルフェニルメタノン、2-グリシジルオキシ-5-メチルフェニル4-tert-ブチルフェニルメタノン、2-グリシジルオキシ-6-メチルフェニル4-tert-ブチルフェニルメタノン、3-グリシジルオキシ-2-メチルフェニル4-tert-ブチルフェニルメタノン、3-グリシジルオキシ-4-メチルフェニル4-tert-ブチルフェニルメタノン、3-グリシジルオキシ-5-メチルフェニル4-tert-ブチルフェニルメタノン、3-グリシジルオキシ-6-メチルフェニル4-tert-ブチルフェニルメタノン、4-グリシジルオキシ-2-メチルフェニル4-tert-ブチルフェニルメタノン、4-グリシジルオキシ-3-メチルフェニル4-tert-ブチルフェニルメタノン、4-グリシジルオキシ-2,6-ジメチルフェニル4-tert-ブチルフェニルメタノン、4-グリシジルオキシ-3,5-ジメチルフェニル4-tert-ブチルフェニルメタノン、2-グリシジルオキシ-3-tert-ブチルフェニル4-tert-ブチルフェニルメタノン、2-グリシジルオキシ-4-tert-ブチルフェニル4-tert-ブチルフェニルメタノン、2-グリシジルオキシ-5-tert-ブチルフェニル4-tert-ブチルフェニルメタノン、2-グリシジルオキシ-6-tert-ブチルフェニル4-tert-ブチルフェニルメタノン、3-グリシジルオキシ-2-tert-ブチルフェニル4-tert-ブチルフェニルメタノン、3-グリシジルオキシ-4-tert-ブチルフェニル4-tert-ブチルフェニルメタノン、3-グリシジルオキシ-5-tert-ブチルフェニル4-tert-ブチルフェニルメタノン、3-グリシジルオキシ-6-tert-ブチルフェニル4-tert-ブチルフェニルメタノン、4-グリシジルオキシ-2-tert-ブチルフェニル4-tert-ブチルフェニルメタノン、4-グリシジルオキシ-3-tert-ブチルフェニル4-tert-ブチルフェニルメタノン、2-グリシジルオキシ-3-ブロモフェニル4-tert-ブチルフェニルメタノン、2-グリシジルオキシ-4-ブロモフェニル4-tert-ブチルフェニルメタノン、2-グリシジルオキシ-5-ブロモフェニル4-tert-ブチルフェニルメタノン、2-グリシジルオキシ-6-ブロモフェニル4-tert-ブチルフェニルメタノン、3-グリシジルオキシ-2-ブロモフェニル4-tert-ブチルフェニルメタノン、3-グリシジルオキシ-4-ブロモフェニル4-tert-ブチルフェニルメタノン、3-グリシジルオキシ-5-ブロモフェニル4-tert-ブチルフェニルメタノン、3-グリシジルオキシ-6-ブロモフェニル4-tert-ブチルフェニルメタノン、4-グリシジルオキシ-2-ブロモフェニル4-tert-ブチルフェニルメタノン、4-グリシジルオキシ-3-ブロモフェニル4-tert-ブチルフェニルメタノン、2-グリシジルオキシ-3-ニトロフェニル4-tert-ブチルフェニルメタノン、2-グリシジルオキシ-4-ニトロフェニル4-tert-ブチルフェニルメタノン、2-グリシジルオキシ-5-ニトロフェニル4-tert-ブチルフェニルメタノン、2-グリシジルオキシ-6-ニトロフェニル4-tert-ブチルフェニルメタノン、3-グリシジルオキシ-2-ニトロフェニル4-tert-ブチルフェニルメタノン、3-グリシジルオキシ-4-ニトロフェニル4-tert-ブチルフェニルメタノン、3-グリシジルオキシ-5-ニトロフェニル4-tert-ブチルフェニルメタノン、3-グリシジルオキシ-6-ニトロフェニル4-tert-ブチルフェニルメタノン、4-グリシジルオキシ-2-ニトロフェニル4-tert-ブチルフェニルメタノン、4-グリシジルオキシ-3-ニトロフェニル4-tert-ブチルフェニルメタノンなどが挙げられる。式6を構造内に有するエポキシ樹脂[A]としては、2-グリシジルオキシフェニルフェニルスルホン、3-グリシジルオキシフェニルフェニルスルホン、4-グリシジルオキシフェニルフェニルスルホン、2-メチルフェニル2-グリシジルオキシフェニルスルホン、2-メチルフェニル3-グリシジルオキシフェニルスルホン、2-メチルフェニル4-グリシジルオキシフェニルスルホン、3-メチルフェニル2-グリシジルオキシフェニルスルホン、3-メチルフェニル3-グリシジルオキシフェニルスルホン、3-メチルフェニル4-グリシジルオキシフェニルスルホン、4-メチルフェニル2-グリシジルオキシフェニルスルホン、4-メチルフェニル3-グリシジルオキシフェニルスルホン、4-メチルフェニル4-グリシジルオキシフェニルスルホン、2,5-ジメチルフェニル2-グリシジルオキシフェニルスルホン、2,5-ジメチルフェニル3-グリシジルオキシフェニルスルホン、2,5-ジメチルフェニル4-グリシジルオキシフェニルスルホン、2-ブロモフェニル2-グリシジルオキシフェニルスルホン、2-ブロモフェニル3-グリシジルオキシフェニルスルホン、2-ブロモフェニル4-グリシジルオキシフェニルスルホン、3-ブロモフェニル2-グリシジルオキシフェニルスルホン、3-ブロモフェニル3-グリシジルオキシフェニルスルホン、3-ブロモフェニル4-グリシジルオキシフェニルスルホン、4-ブロモフェニル2-グリシジルオキシフェニルスルホン、4-ブロモフェニル3-グリシジルオキシフェニルスルホン、4-ブロモフェニル4-グリシジルオキシフェニルスルホン、2,5-ジブロモフェニル2-グリシジルオキシフェニルスルホン、2,5-ジブロモフェニル3-グリシジルオキシフェニルスルホン、2,5-ジブロモフェニル4-グリシジルオキシフェニルスルホン、2-tert-ブチルフェニル2-グリシジルオキシフェニルスルホン、2-tert-ブチルフェニル3-グリシジルオキシフェニルスルホン、2-tert-ブチルフェニル4-グリシジルオキシフェニルスルホン、3-tert-ブチルフェニル2-グリシジルオキシフェニルスルホン、3-tert-ブチルフェニル3-グリシジルオキシフェニルスルホン、3-tert-ブチルフェニル4-グリシジルオキシフェニルスルホン、4-tert-ブチルフェニル2-グリシジルオキシフェニルスルホン、4-tert-ブチルフェニル3-グリシジルオキシフェニルスルホン、4-tert-ブチルフェニル4-グリシジルオキシフェニルスルホン、2,5-ジtert-ブチルフェニル2-グリシジルオキシフェニルスルホン、2,5-ジtert-ブチルフェニル3-グリシジルオキシフェニルスルホン、2,5-ジtert-ブチルフェニル4-グリシジルオキシフェニルスルホン、2-ニトロフェニル2-グリシジルオキシフェニルスルホン、2-ニトロフェニル3-グリシジルオキシフェニルスルホン、2-ニトロフェニル4-グリシジルオキシフェニルスルホン、3-ニトロフェニル2-グリシジルオキシフェニルスルホン、3-ニトロフェニル3-グリシジルオキシフェニルスルホン、3-ニトロフェニル4-グリシジルオキシフェニルスルホン、4-ニトロフェニル2-グリシジルオキシフェニルスルホン、4-ニトロフェニル3-グリシジルオキシフェニルスルホン、4-ニトロフェニル4-グリシジルオキシフェニルスルホン、2-グリシジルオキシ-3-メチルフェニルフェニルスルホン、2-グリシジルオキシ-4-メチルフェニルフェニルスルホン、2-グリシジルオキシ-5-メチルフェニルフェニルスルホン、2-グリシジルオキシ-6-メチルフェニルフェニルスルホン、3-グリシジルオキシ-2-メチルフェニルフェニルスルホン、3-グリシジルオキシ-4-メチルフェニルフェニルスルホン、3-グリシジルオキシ-5-メチルフェニルフェニルスルホン、3-グリシジルオキシ-6-メチルフェニルフェニルスルホン、4-グリシジルオキシ-2-メチルフェニルフェニルスルホン、4-グリシジルオキシ-3-メチルフェニルフェニルスルホン、4-グリシジルオキシ-2,6-ジメチルフェニルフェニルスルホン、4-グリシジルオキシ-3,5-ジメチルフェニルフェニルスルホン、2-グリシジルオキシ-3-tert-ブチルフェニルフェニルスルホン、2-グリシジルオキシ-4-tert-ブチルフェニルフェニルスルホン、2-グリシジルオキシ-5-tert-ブチルフェニルフェニルスルホン、2-グリシジルオキシ-6-tert-ブチルフェニルフェニルスルホン、3-グリシジルオキシ-2-tert-ブチルフェニルフェニルスルホン、3-グリシジルオキシ-4-tert-ブチルフェニルフェニルスルホン、3-グリシジルオキシ-5-tert-ブチルフェニルフェニルスルホン、3-グリシジルオキシ-6-tert-ブチルフェニルフェニルスルホン、4-グリシジルオキシ-2-tert-ブチルフェニルフェニルスルホン、4-グリシジルオキシ-3-tert-ブチルフェニルフェニルスルホン、2-グリシジルオキシ-3-ブロモフェニルフェニルスルホン、2-グリシジルオキシ-4-ブロモフェニルフェニルスルホン、2-グリシジルオキシ-5-ブロモフェニルフェニルスルホン、2-グリシジルオキシ-6-ブロモフェニルフェニルスルホン、3-グリシジルオキシ-2-ブロモフェニルフェニルスルホン、3-グリシジルオキシ-4-ブロモフェニルフェニルスルホン、3-グリシジルオキシ-5-ブロモフェニルフェニルスルホン、3-グリシジルオキシ-6-ブロモフェニルフェニルスルホン、4-グリシジルオキシ-2-ブロモフェニルフェニルスルホン、4-グリシジルオキシ-3-ブロモフェニルフェニルスルホン、2-グリシジルオキシ-3-ニトロフェニルフェニルスルホン、2-グリシジルオキシ-4-ニトロフェニルフェニルスルホン、2-グリシジルオキシ-5-ニトロフェニルフェニルスルホン、2-グリシジルオキシ-6-ニトロフェニルフェニルスルホン、3-グリシジルオキシ-2-ニトロフェニルフェニルスルホン、3-グリシジルオキシ-4-ニトロフェニルフェニルスルホン、3-グリシジルオキシ-5-ニトロフェニルフェニルスルホン、3-グリシジルオキシ-6-ニトロフェニルフェニルスルホン、4-グリシジルオキシ-2-ニトロフェニルフェニルスルホン、4-グリシジルオキシ-3-ニトロフェニルフェニルスルホン、2-グリシジルオキシ-3-メチルフェニル2-メチルフェニルスルホン、2-グリシジルオキシ-4-メチルフェニル2-メチルフェニルスルホン、2-グリシジルオキシ-5-メチルフェニル2-メチルフェニルスルホン、2-グリシジルオキシ-6-メチルフェニル2-メチルフェニルスルホン、3-グリシジルオキシ-2-メチルフェニル2-メチルフェニルスルホン、3-グリシジルオキシ-4-メチルフェニル2-メチルフェニルスルホン、3-グリシジルオキシ-5-メチルフェニル2-メチルフェニルスルホン、3-グリシジルオキシ-6-メチルフェニル2-メチルフェニルスルホン、4-グリシジルオキシ-2-メチルフェニル2-メチルフェニルスルホン、4-グリシジルオキシ-3-メチルフェニル2-メチルフェニルスルホン、4-グリシジルオキシ-2,6-ジメチルフェニル2-メチルフェニルスルホン、4-グリシジルオキシ-3,5-ジメチルフェニル2-メチルフェニルスルホン、2-グリシジルオキシ-3-tert-ブチルフェニル2-メチルフェニルスルホン、2-グリシジルオキシ-4-tert-ブチルフェニル2-メチルフェニルスルホン、2-グリシジルオキシ-5-tert-ブチルフェニル2-メチルフェニルスルホン、2-グリシジルオキシ-6-tert-ブチルフェニル2-メチルフェニルスルホン、3-グリシジルオキシ-2-tert-ブチルフェニル2-メチルフェニルスルホン、3-グリシジルオキシ-4-tert-ブチルフェニル2-メチルフェニルスルホン、3-グリシジルオキシ-5-tert-ブチルフェニル2-メチルフェニルスルホン、3-グリシジルオキシ-6-tert-ブチルフェニル2-メチルフェニルスルホン、4-グリシジルオキシ-2-tert-ブチルフェニル2-メチルフェニルスルホン、4-グリシジルオキシ-3-tert-ブチルフェニル2-メチルフェニルスルホン、2-グリシジルオキシ-3-ブロモフェニル2-メチルフェニルスルホン、2-グリシジルオキシ-4-ブロモフェニル2-メチルフェニルスルホン、2-グリシジルオキシ-5-ブロモフェニル2-メチルフェニルスルホン、2-グリシジルオキシ-6-ブロモフェニル2-メチルフェニルスルホン、3-グリシジルオキシ-2-ブロモフェニル2-メチルフェニルスルホン、3-グリシジルオキシ-4-ブロモフェニル2-メチルフェニルスルホン、3-グリシジルオキシ-5-ブロモフェニル2-メチルフェニルスルホン、3-グリシジルオキシ-6-ブロモフェニル2-メチルフェニルスルホン、4-グリシジルオキシ-2-ブロモフェニル2-メチルフェニルスルホン、4-グリシジルオキシ-3-ブロモフェニル2-メチルフェニルスルホン、2-グリシジルオキシ-3-ニトロフェニル2-メチルフェニルスルホン、2-グリシジルオキシ-4-ニトロフェニル2-メチルフェニルスルホン、2-グリシジルオキシ-5-ニトロフェニル2-メチルフェニルスルホン、2-グリシジルオキシ-6-ニトロフェニル2-メチルフェニルスルホン、3-グリシジルオキシ-2-ニトロフェニル2-メチルフェニルスルホン、3-グリシジルオキシ-4-ニトロフェニル2-メチルフェニルスルホン、3-グリシジルオキシ-5-ニトロフェニル2-メチルフェニルスルホン、3-グリシジルオキシ-6-ニトロフェニル2-メチルフェニルスルホン、4-グリシジルオキシ-2-ニトロフェニル2-メチルフェニルスルホン、4-グリシジルオキシ-3-ニトロフェニル2-メチルフェニルスルホン、2-グリシジルオキシ-3-メチルフェニル3-メチルフェニルスルホン、2-グリシジルオキシ-4-メチルフェニル3-メチルフェニルスルホン、2-グリシジルオキシ-5-メチルフェニル3-メチルフェニルスルホン、2-グリシジルオキシ-6-メチルフェニル3-メチルフェニルスルホン、3-グリシジルオキシ-2-メチルフェニル3-メチルフェニルスルホン、3-グリシジルオキシ-4-メチルフェニル3-メチルフェニルスルホン、3-グリシジルオキシ-5-メチルフェニル3-メチルフェニルスルホン、3-グリシジルオキシ-6-メチルフェニル3-メチルフェニルスルホン、4-グリシジルオキシ-2-メチルフェニル3-メチルフェニルスルホン、4-グリシジルオキシ-3-メチルフェニル3-メチルフェニルスルホン、4-グリシジルオキシ-2,6-ジメチルフェニル3-メチルフェニルスルホン、4-グリシジルオキシ-3,5-ジメチルフェニル3-メチルフェニルスルホン、2-グリシジルオキシ-3-tert-ブチルフェニル3-メチルフェニルスルホン、2-グリシジルオキシ-4-tert-ブチルフェニル3-メチルフェニルスルホン、2-グリシジルオキシ-5-tert-ブチルフェニル3-メチルフェニルスルホン、2-グリシジルオキシ-6-tert-ブチルフェニル3-メチルフェニルスルホン、3-グリシジルオキシ-2-tert-ブチルフェニル3-メチルフェニルスルホン、3-グリシジルオキシ-4-tert-ブチルフェニル3-メチルフェニルスルホン、3-グリシジルオキシ-5-tert-ブチルフェニル3-メチルフェニルスルホン、3-グリシジルオキシ-6-tert-ブチルフェニル3-メチルフェニルスルホン、4-グリシジルオキシ-2-tert-ブチルフェニル3-メチルフェニルスルホン、4-グリシジルオキシ-3-tert-ブチルフェニル3-メチルフェニルスルホン、2-グリシジルオキシ-3-ブロモフェニル3-メチルフェニルスルホン、2-グリシジルオキシ-4-ブロモフェニル3-メチルフェニルスルホン、2-グリシジルオキシ-5-ブロモフェニル3-メチルフェニルスルホン、2-グリシジルオキシ-6-ブロモフェニル3-メチルフェニルスルホン、3-グリシジルオキシ-2-ブロモフェニル3-メチルフェニルスルホン、3-グリシジルオキシ-4-ブロモフェニル3-メチルフェニルスルホン、3-グリシジルオキシ-5-ブロモフェニル3-メチルフェニルスルホン、3-グリシジルオキシ-6-ブロモフェニル3-メチルフェニルスルホン、4-グリシジルオキシ-2-ブロモフェニル3-メチルフェニルスルホン、4-グリシジルオキシ-3-ブロモフェニル3-メチルフェニルスルホン、2-グリシジルオキシ-3-ニトロフェニル3-メチルフェニルスルホン、2-グリシジルオキシ-4-ニトロフェニル3-メチルフェニルスルホン、2-グリシジルオキシ-5-ニトロフェニル3-メチルフェニルスルホン、2-グリシジルオキシ-6-ニトロフェニル3-メチルフェニルスルホン、3-グリシジルオキシ-2-ニトロフェニル3-メチルフェニルスルホン、3-グリシジルオキシ-4-ニトロフェニル3-メチルフェニルスルホン、3-グリシジルオキシ-5-ニトロフェニル3-メチルフェニルスルホン、3-グリシジルオキシ-6-ニトロフェニル3-メチルフェニルスルホン、4-グリシジルオキシ-2-ニトロフェニル3-メチルフェニルスルホン、4-グリシジルオキシ-3-ニトロフェニル3-メチルフェニルスルホン、2-グリシジルオキシ-3-メチルフェニル4-メチルフェニルスルホン、2-グリシジルオキシ-4-メチルフェニル4-メチルフェニルスルホン、2-グリシジルオキシ-5-メチルフェニル4-メチルフェニルスルホン、2-グリシジルオキシ-6-メチルフェニル4-メチルフェニルスルホン、3-グリシジルオキシ-2-メチルフェニル4-メチルフェニルスルホン、3-グリシジルオキシ-4-メチルフェニル4-メチルフェニルスルホン、3-グリシジルオキシ-5-メチルフェニル4-メチルフェニルスルホン、3-グリシジルオキシ-6-メチルフェニル4-メチルフェニルスルホン、4-グリシジルオキシ-2-メチルフェニル4-メチルフェニルスルホン、4-グリシジルオキシ-3-メチルフェニル4-メチルフェニルスルホン、4-グリシジルオキシ-2,6-ジメチルフェニル4-メチルフェニルスルホン、4-グリシジルオキシ-3,5-ジメチルフェニル4-メチルフェニルスルホン、2-グリシジルオキシ-3-tert-ブチルフェニル4-メチルフェニルスルホン、2-グリシジルオキシ-4-tert-ブチルフェニル4-メチルフェニルスルホン、2-グリシジルオキシ-5-tert-ブチルフェニル4-メチルフェニルスルホン、2-グリシジルオキシ-6-tert-ブチルフェニル4-メチルフェニルスルホン、3-グリシジルオキシ-2-tert-ブチルフェニル4-メチルフェニルスルホン、3-グリシジルオキシ-4-tert-ブチルフェニル4-メチルフェニルスルホン、3-グリシジルオキシ-5-tert-ブチルフェニル4-メチルフェニルスルホン、3-グリシジルオキシ-6-tert-ブチルフェニル4-メチルフェニルスルホン、4-グリシジルオキシ-2-tert-ブチルフェニル4-メチルフェニルスルホン、4-グリシジルオキシ-3-tert-ブチルフェニル4-メチルフェニルスルホン、2-グリシジルオキシ-3-ブロモフェニル4-メチルフェニルスルホン、2-グリシジルオキシ-4-ブロモフェニル4-メチルフェニルスルホン、2-グリシジルオキシ-5-ブロモフェニル4-メチルフェニルスルホン、2-グリシジルオキシ-6-ブロモフェニル4-メチルフェニルスルホン、3-グリシジルオキシ-2-ブロモフェニル4-メチルフェニルスルホン、3-グリシジルオキシ-4-ブロモフェニル4-メチルフェニルスルホン、3-グリシジルオキシ-5-ブロモフェニル4-メチルフェニルスルホン、3-グリシジルオキシ-6-ブロモフェニル4-メチルフェニルスルホン、4-グリシジルオキシ-2-ブロモフェニル4-メチルフェニルスルホン、4-グリシジルオキシ-3-ブロモフェニル4-メチルフェニルスルホン、2-グリシジルオキシ-3-ニトロフェニル4-メチルフェニルスルホン、2-グリシジルオキシ-4-ニトロフェニル4-メチルフェニルスルホン、2-グリシジルオキシ-5-ニトロフェニル4-メチルフェニルスルホン、2-グリシジルオキシ-6-ニトロフェニル4-メチルフェニルスルホン、3-グリシジルオキシ-2-ニトロフェニル4-メチルフェニルスルホン、3-グリシジルオキシ-4-ニトロフェニル4-メチルフェニルスルホン、3-グリシジルオキシ-5-ニトロフェニル4-メチルフェニルスルホン、3-グリシジルオキシ-6-ニトロフェニル4-メチルフェニルスルホン、4-グリシジルオキシ-2-ニトロフェニル4-メチルフェニルスルホン、4-グリシジルオキシ-3-ニトロフェニル4-メチルフェニルスルホン、2-グリシジルオキシ-3-メチルフェニル2-tert-ブチルフェニルスルホン、2-グリシジルオキシ-4-メチルフェニル2-tert-ブチルフェニルスルホン、2-グリシジルオキシ-5-メチルフェニル2-tert-ブチルフェニルスルホン、2-グリシジルオキシ-6-メチルフェニル2-tert-ブチルフェニルスルホン、3-グリシジルオキシ-2-メチルフェニル2-tert-ブチルフェニルスルホン、3-グリシジルオキシ-4-メチルフェニル2-tert-ブチルフェニルスルホン、3-グリシジルオキシ-5-メチルフェニル2-tert-ブチルフェニルスルホン、3-グリシジルオキシ-6-メチルフェニル2-tert-ブチルフェニルスルホン、4-グリシジルオキシ-2-メチルフェニル2-tert-ブチルフェニルスルホン、4-グリシジルオキシ-3-メチルフェニル2-tert-ブチルフェニルスルホン、4-グリシジルオキシ-2,6-ジメチルフェニル2-tert-ブチルフェニルスルホン、4-グリシジルオキシ-3,5-ジメチルフェニル2-tert-ブチルフェニルスルホン、2-グリシジルオキシ-3-tert-ブチルフェニル2-tert-ブチルフェニルスルホン、2-グリシジルオキシ-4-tert-ブチルフェニル2-tert-ブチルフェニルスルホン、2-グリシジルオキシ-5-tert-ブチルフェニル2-tert-ブチルフェニルスルホン、2-グリシジルオキシ-6-tert-ブチルフェニル2-tert-ブチルフェニルスルホン、3-グリシジルオキシ-2-tert-ブチルフェニル2-tert-ブチルフェニルスルホン、3-グリシジルオキシ-4-tert-ブチルフェニル2-tert-ブチルフェニルスルホン、3-グリシジルオキシ-5-tert-ブチルフェニル2-tert-ブチルフェニルスルホン、3-グリシジルオキシ-6-tert-ブチルフェニル2-tert-ブチルフェニルスルホン、4-グリシジルオキシ-2-tert-ブチルフェニル2-tert-ブチルフェニルスルホン、4-グリシジルオキシ-3-tert-ブチルフェニル2-tert-ブチルフェニルスルホン、2-グリシジルオキシ-3-ブロモフェニル2-tert-ブチルフェニルスルホン、2-グリシジルオキシ-4-ブロモフェニル2-tert-ブチルフェニルスルホン、2-グリシジルオキシ-5-ブロモフェニル2-tert-ブチルフェニルスルホン、2-グリシジルオキシ-6-ブロモフェニル2-tert-ブチルフェニルスルホン、3-グリシジルオキシ-2-ブロモフェニル2-tert-ブチルフェニルスルホン、3-グリシジルオキシ-4-ブロモフェニル2-tert-ブチルフェニルスルホン、3-グリシジルオキシ-5-ブロモフェニル2-tert-ブチルフェニルスルホン、3-グリシジルオキシ-6-ブロモフェニル2-tert-ブチルフェニルスルホン、4-グリシジルオキシ-2-ブロモフェニル2-tert-ブチルフェニルスルホン、4-グリシジルオキシ-3-ブロモフェニル2-tert-ブチルフェニルスルホン、2-グリシジルオキシ-3-ニトロフェニル2-tert-ブチルフェニルスルホン、2-グリシジルオキシ-4-ニトロフェニル2-tert-ブチルフェニルスルホン、2-グリシジルオキシ-5-ニトロフェニル2-tert-ブチルフェニルスルホン、2-グリシジルオキシ-6-ニトロフェニル2-tert-ブチルフェニルスルホン、3-グリシジルオキシ-2-ニトロフェニル2-tert-ブチルフェニルスルホン、3-グリシジルオキシ-4-ニトロフェニル2-tert-ブチルフェニルスルホン、3-グリシジルオキシ-5-ニトロフェニル2-tert-ブチルフェニルスルホン、3-グリシジルオキシ-6-ニトロフェニル2-tert-ブチルフェニルスルホン、4-グリシジルオキシ-2-ニトロフェニル2-tert-ブチルフェニルスルホン、4-グリシジルオキシ-3-ニトロフェニル2-tert-ブチルフェニルスルホン、2-グリシジルオキシ-3-メチルフェニル3-tert-ブチルフェニルスルホン、2-グリシジルオキシ-4-メチルフェニル3-tert-ブチルフェニルスルホン、2-グリシジルオキシ-5-メチルフェニル3-tert-ブチルフェニルスルホン、2-グリシジルオキシ-6-メチルフェニル3-tert-ブチルフェニルスルホン、3-グリシジルオキシ-2-メチルフェニル3-tert-ブチルフェニルスルホン、3-グリシジルオキシ-4-メチルフェニル3-tert-ブチルフェニルスルホン、3-グリシジルオキシ-5-メチルフェニル3-tert-ブチルフェニルスルホン、3-グリシジルオキシ-6-メチルフェニル3-tert-ブチルフェニルスルホン、4-グリシジルオキシ-2-メチルフェニル3-tert-ブチルフェニルスルホン、4-グリシジルオキシ-3-メチルフェニル3-tert-ブチルフェニルスルホン、4-グリシジルオキシ-2,6-ジメチルフェニル3-tert-ブチルフェニルスルホン、4-グリシジルオキシ-3,5-ジメチルフェニル3-tert-ブチルフェニルスルホン、2-グリシジルオキシ-3-tert-ブチルフェニル3-tert-ブチルフェニルスルホン、2-グリシジルオキシ-4-tert-ブチルフェニル3-tert-ブチルフェニルスルホン、2-グリシジルオキシ-5-tert-ブチルフェニル3-tert-ブチルフェニルスルホン、2-グリシジルオキシ-6-tert-ブチルフェニル3-tert-ブチルフェニルスルホン、3-グリシジルオキシ-2-tert-ブチルフェニル3-tert-ブチルフェニルスルホン、3-グリシジルオキシ-4-tert-ブチルフェニル3-tert-ブチルフェニルスルホン、3-グリシジルオキシ-5-tert-ブチルフェニル3-tert-ブチルフェニルスルホン、3-グリシジルオキシ-6-tert-ブチルフェニル3-tert-ブチルフェニルスルホン、4-グリシジルオキシ-2-tert-ブチルフェニル3-tert-ブチルフェニルスルホン、4-グリシジルオキシ-3-tert-ブチルフェニル3-tert-ブチルフェニルスルホン、2-グリシジルオキシ-3-ブロモフェニル3-tert-ブチルフェニルスルホン、2-グリシジルオキシ-4-ブロモフェニル3-tert-ブチルフェニルスルホン、2-グリシジルオキシ-5-ブロモフェニル3-tert-ブチルフェニルスルホン、2-グリシジルオキシ-6-ブロモフェニル3-tert-ブチルフェニルスルホン、3-グリシジルオキシ-2-ブロモフェニル3-tert-ブチルフェニルスルホン、3-グリシジルオキシ-4-ブロモフェニル3-tert-ブチルフェニルスルホン、3-グリシジルオキシ-5-ブロモフェニル3-tert-ブチルフェニルスルホン、3-グリシジルオキシ-6-ブロモフェニル3-tert-ブチルフェニルスルホン、4-グリシジルオキシ-2-ブロモフェニル3-tert-ブチルフェニルスルホン、4-グリシジルオキシ-3-ブロモフェニル3-tert-ブチルフェニルスルホン、2-グリシジルオキシ-3-ニトロフェニル3-tert-ブチルフェニルスルホン、2-グリシジルオキシ-4-ニトロフェニル3-tert-ブチルフェニルスルホン、2-グリシジルオキシ-5-ニトロフェニル3-tert-ブチルフェニルスルホン、2-グリシジルオキシ-6-ニトロフェニル3-tert-ブチルフェニルスルホン、3-グリシジルオキシ-2-ニトロフェニル3-tert-ブチルフェニルスルホン、3-グリシジルオキシ-4-ニトロフェニル3-tert-ブチルフェニルスルホン、3-グリシジルオキシ-5-ニトロフェニル3-tert-ブチルフェニルスルホン、3-グリシジルオキシ-6-ニトロフェニル3-tert-ブチルフェニルスルホン、4-グリシジルオキシ-2-ニトロフェニル3-tert-ブチルフェニルスルホン、4-グリシジルオキシ-3-ニトロフェニル3-tert-ブチルフェニルスルホン、2-グリシジルオキシ-3-メチルフェニル4-tert-ブチルフェニルスルホン、2-グリシジルオキシ-4-メチルフェニル4-tert-ブチルフェニルスルホン、2-グリシジルオキシ-5-メチルフェニル4-tert-ブチルフェニルスルホン、2-グリシジルオキシ-6-メチルフェニル4-tert-ブチルフェニルスルホン、3-グリシジルオキシ-2-メチルフェニル4-tert-ブチルフェニルスルホン、3-グリシジルオキシ-4-メチルフェニル4-tert-ブチルフェニルスルホン、3-グリシジルオキシ-5-メチルフェニル4-tert-ブチルフェニルスルホン、3-グリシジルオキシ-6-メチルフェニル4-tert-ブチルフェニルスルホン、4-グリシジルオキシ-2-メチルフェニル4-tert-ブチルフェニルスルホン、4-グリシジルオキシ-3-メチルフェニル4-tert-ブチルフェニルスルホン、4-グリシジルオキシ-2,6-ジメチルフェニル4-tert-ブチルフェニルスルホン、4-グリシジルオキシ-3,5-ジメチルフェニル4-tert-ブチルフェニルスルホン、2-グリシジルオキシ-3-tert-ブチルフェニル4-tert-ブチルフェニルスルホン、2-グリシジルオキシ-4-tert-ブチルフェニル4-tert-ブチルフェニルスルホン、2-グリシジルオキシ-5-tert-ブチルフェニル4-tert-ブチルフェニルスルホン、2-グリシジルオキシ-6-tert-ブチルフェニル4-tert-ブチルフェニルスルホン、3-グリシジルオキシ-2-tert-ブチルフェニル4-tert-ブチルフェニルスルホン、3-グリシジルオキシ-4-tert-ブチルフェニル4-tert-ブチルフェニルスルホン、3-グリシジルオキシ-5-tert-ブチルフェニル4-tert-ブチルフェニルスルホン、3-グリシジルオキシ-6-tert-ブチルフェニル4-tert-ブチルフェニルスルホン、4-グリシジルオキシ-2-tert-ブチルフェニル4-tert-ブチルフェニルスルホン、4-グリシジルオキシ-3-tert-ブチルフェニル4-tert-ブチルフェニルスルホン、2-グリシジルオキシ-3-ブロモフェニル4-tert-ブチルフェニルスルホン、2-グリシジルオキシ-4-ブロモフェニル4-tert-ブチルフェニルスルホン、2-グリシジルオキシ-5-ブロモフェニル4-tert-ブチルフェニルスルホン、2-グリシジルオキシ-6-ブロモフェニル4-tert-ブチルフェニルスルホン、3-グリシジルオキシ-2-ブロモフェニル4-tert-ブチルフェニルスルホン、3-グリシジルオキシ-4-ブロモフェニル4-tert-ブチルフェニルスルホン、3-グリシジルオキシ-5-ブロモフェニル4-tert-ブチルフェニルスルホン、3-グリシジルオキシ-6-ブロモフェニル4-tert-ブチルフェニルスルホン、4-グリシジルオキシ-2-ブロモフェニル4-tert-ブチルフェニルスルホン、4-グリシジルオキシ-3-ブロモフェニル4-tert-ブチルフェニルスルホン、2-グリシジルオキシ-3-ニトロフェニル4-tert-ブチルフェニルスルホン、2-グリシジルオキシ-4-ニトロフェニル4-tert-ブチルフェニルスルホン、2-グリシジルオキシ-5-ニトロフェニル4-tert-ブチルフェニルスルホン、2-グリシジルオキシ-6-ニトロフェニル4-tert-ブチルフェニルスルホン、3-グリシジルオキシ-2-ニトロフェニル4-tert-ブチルフェニルスルホン、3-グリシジルオキシ-4-ニトロフェニル4-tert-ブチルフェニルスルホン、3-グリシジルオキシ-5-ニトロフェニル4-tert-ブチルフェニルスルホン、3-グリシジルオキシ-6-ニトロフェニル4-tert-ブチルフェニルスルホン、4-グリシジルオキシ-2-ニトロフェニル4-tert-ブチルフェニルスルホン、4-グリシジルオキシ-3-ニトロフェニル4-tert-ブチルフェニルスルホンなどが挙げられる。式7を構造内に有するエポキシ樹脂[A]としては、N-フェニル-2-グリシジルオキシベンゼンスルホンアミド、N-フェニル-3-グリシジルオキシベンゼンスルホンアミド、N-フェニル-4-グリシジルオキシベンゼンスルホンアミド、N-2-メチルフェニル-2-グリシジルオキシベンゼンスルホンアミドN-3-メチルフェニル-2-グリシジルオキシベンゼンスルホンアミド、N-4-メチルフェニル-2-グリシジルオキシベンゼンスルホンアミド、N-ナフチル-2-グリシジルオキシベンゼンスルホンアミド、N-ナフチル-3-グリシジルオキシベンゼンスルホンアミド、N-ナフチル-4-グリシジルオキシベンゼンスルホンアミド、N-フェニル-2-グリシジルオキシ-3-メチルベンゼンスルホンアミド、N-フェニル-2-グリシジルオキシ-4-メチルベンゼンスルホンアミド、N-フェニル-2-グリシジルオキシ-3-エチルベンゼンスルホンアミド、N-フェニル-2-グリシジルオキシ-4-エチルベンゼンスルホンアミド、N-フェニル-2-グリシジルオキシ-3-プロピルベンゼンスルホンアミド、N-フェニル-2-グリシジルオキシ-4-プロピルベンゼンスルホンアミド、N-フェニル-2-グリシジルオキシ-3-tert-ブチルベンゼンスルホンアミド、N-フェニル-2-グリシジルオキシ-4-tert-ブチルベンゼンスルホンアミド、N-フェニル-3-グリシジルオキシ-2-メチルベンゼンスルホンアミド、N-フェニル-3-グリシジルオキシ-4-メチルベンゼンスルホンアミド、N-フェニル-3-グリシジルオキシ-2-エチルベンゼンスルホンアミド、N-フェニル-3-グリシジルオキシ-4-エチルベンゼンスルホンアミド、N-フェニル-3-グリシジルオキシ-2-プロピルベンゼンスルホンアミド、N-フェニル-3-グリシジルオキシ-4-プロピルベンゼンスルホンアミド、N-フェニル-3-グリシジルオキシ-2-tert-ブチルベンゼンスルホンアミド、N-フェニル-3-グリシジルオキシ-4-tert-ブチルベンゼンスルホンアミド、N-フェニル-4-グリシジルオキシ-2-メチルベンゼンスルホンアミド、N-フェニル-4-グリシジルオキシ-3-メチルベンゼンスルホンアミド、N-フェニル-4-グリシジルオキシ-2-エチルベンゼンスルホンアミド、N-フェニル-4-グリシジルオキシ-3-エチルベンゼンスルホンアミド、N-フェニル-4-グリシジルオキシ-2-プロピルベンゼンスルホンアミド、N-フェニル-4-グリシジルオキシ-3-プロピルベンゼンスルホンアミド、N-フェニル-4-グリシジルオキシ-2-tert-ブチルベンゼンスルホンアミド、N-フェニル-4-グリシジルオキシ-3-tert-ブチルベンゼンスルホンアミド、N-フェニル-4-グリシジルオキシ-2,6-ジメチルベンゼンスルホンアミド、N-フェニル-2-グリシジルオキシ-3-トリフルオロメチルベンゼンスルホンアミド、N-フェニル-2-グリシジルオキシ-4-トリフルオロメチルベンゼンスルホンアミド、N-フェニル-2-グリシジルオキシ-3-アシルベンゼンスルホンアミド、N-フェニル-2-グリシジルオキシ-4-アシルベンゼンスルホンアミド、N-フェニル-2-グリシジルオキシ-3-ニトロベンゼンスルホンアミド、N-フェニル-2-グリシジルオキシ-4-ニトロベンゼンスルホンアミド、N-フェニル-2-グリシジルオキシ-3-ブロモベンゼンスルホンアミド、N-フェニル-2-グリシジルオキシ-4-ブロモベンゼンスルホンアミド、N-フェニル-3-グリシジルオキシ-2-トリフルオロメチルベンゼンスルホンアミド、N-フェニル-3-グリシジルオキシ-4-トリフルオロメチルベンゼンスルホンアミド、N-フェニル-3-グリシジルオキシ-2-アシルベンゼンスルホンアミド、N-フェニル-3-グリシジルオキシ-4-アシルベンゼンスルホンアミド、N-フェニル-3-グリシジルオキシ-2-ニトロベンゼンスルホンアミド、N-フェニル-3-グリシジルオキシ-4-ニトロベンゼンスルホンアミド、N-フェニル-3-グリシジルオキシ-2-ブロモベンゼンスルホンアミド、N-フェニル-3-グリシジルオキシ-4-ブロモベンゼンスルホンアミド、N-フェニル-4-グリシジルオキシ-2-トリフルオロメチルベンゼンスルホンアミド、N-フェニル-4-グリシジルオキシ-3-トリフルオロメチルベンゼンスルホンアミド、N-フェニル-4-グリシジルオキシ-2-アシルベンゼンスルホンアミド、N-フェニル-4-グリシジルオキシ-3-アシルベンゼンスルホンアミド、N-フェニル-4-グリシジルオキシ-2-ニトロベンゼンスルホンアミド、N-フェニル-4-グリシジルオキシ-3-ニトロベンゼンスルホンアミド、N-フェニル-4-グリシジルオキシ-2-ブロモベンゼンスルホンアミド、N-フェニル-4-グリシジルオキシ-3-ブロモベンゼンスルホンアミド、N-2-グリシジルオキシフェニルベンゼンスルホンアミド、N-3-グリシジルオキシフェニルベンゼンスルホンアミド、N-4-グリシジルオキシフェニルベンゼンスルホンアミド、N-2-グリシジルオキシ-3-メチルフェニルベンゼンスルホンアミド、N-2-グリシジルオキシ-4-メチルフェニルベンゼンスルホンアミド、N-2-グリシジルオキシ-5-メチルフェニルベンゼンスルホンアミド、N-3-グリシジルオキシ-6-メチルフェニルベンゼンスルホンアミド、N-3-グリシジルオキシ-2-メチルフェニルベンゼンスルホンアミド、N-3-グリシジルオキシ-4-メチルフェニルベンゼンスルホンアミド、N-3-グリシジルオキシ-5-メチルフェニルベンゼンスルホンアミド、N-3-グリシジルオキシ-6-メチルフェニルベンゼンスルホンアミド、N-4-グリシジルオキシ-2-メチルフェニルベンゼンスルホンアミド、N-4-グリシジルオキシ-3-メチルフェニルベンゼンスルホンアミド、、N-2-グリシジルオキシ-3-tert-ブチルフェニルベンゼンスルホンアミド、N-2-グリシジルオキシ-4-tert-ブチルフェニルベンゼンスルホンアミド、N-2-グリシジルオキシ-5-tert-ブチルフェニルベンゼンスルホンアミド、N-3-グリシジルオキシ-6-tert-ブチルフェニルベンゼンスルホンアミド、N-3-グリシジルオキシ-2-tert-ブチルフェニルベンゼンスルホンアミド、N-3-グリシジルオキシ-4-tert-ブチルフェニルベンゼンスルホンアミド、N-3-グリシジルオキシ-5-tert-ブチルフェニルベンゼンスルホンアミド、N-3-グリシジルオキシ-6-tert-ブチルフェニルベンゼンスルホンアミド、N-4-グリシジルオキシ-2-tert-ブチルフェニルベンゼンスルホンアミド、N-4-グリシジルオキシ-3-tert-ブチルフェニルベンゼンスルホンアミド、N-2-グリシジルオキシ-3-アシルフェニルベンゼンスルホンアミド、N-2-グリシジルオキシ-4-アシルフェニルベンゼンスルホンアミド、N-2-グリシジルオキシ-5-アシルフェニルベンゼンスルホンアミド、N-3-グリシジルオキシ-6-アシルフェニルベンゼンスルホンアミド、N-3-グリシジルオキシ-2-アシルフェニルベンゼンスルホンアミド、N-3-グリシジルオキシ-4-アシルフェニルベンゼンスルホンアミド、N-3-グリシジルオキシ-5-アシルフェニルベンゼンスルホンアミド、N-3-グリシジルオキシ-6-アシルフェニルベンゼンスルホンアミド、N-4-グリシジルオキシ-2-アシルフェニルベンゼンスルホンアミド、N-4-グリシジルオキシ-3-アシルフェニルベンゼンスルホンアミド、N-2-グリシジルオキシ-3-トリフルオロメチルフェニルベンゼンスルホンアミド、N-2-グリシジルオキシ-4-トリフルオロメチルフェニルベンゼンスルホンアミド、N-2-グリシジルオキシ-5-トリフルオロメチルフェニルベンゼンスルホンアミド、N-3-グリシジルオキシ-6-トリフルオロメチルフェニルベンゼンスルホンアミド、N-3-グリシジルオキシ-2-トリフルオロメチルフェニルベンゼンスルホンアミド、N-3-グリシジルオキシ-4-トリフルオロメチルフェニルベンゼンスルホンアミド、N-3-グリシジルオキシ-5-トリフルオロメチルフェニルベンゼンスルホンアミド、N-3-グリシジルオキシ-6-トリフルオロメチルフェニルベンゼンスルホンアミド、N-4-グリシジルオキシ-2-トリフルオロメチルフェニルベンゼンスルホンアミド、N-4-グリシジルオキシ-3-トリフルオロメチルフェニルベンゼンスルホンアミド、N-2-グリシジルオキシ-3-ニトロフェニルベンゼンスルホンアミド、N-2-グリシジルオキシ-4-ニトロフェニルベンゼンスルホンアミド、N-2-グリシジルオキシ-5-ニトロフェニルベンゼンスルホンアミド、N-3-グリシジルオキシ-6-ニトロフェニルベンゼンスルホンアミド、N-3-グリシジルオキシ-2-ニトロフェニルベンゼンスルホンアミド、N-3-グリシジルオキシ-4-ニトロフェニルベンゼンスルホンアミド、N-3-グリシジルオキシ-5-ニトロフェニルベンゼンスルホンアミド、N-3-グリシジルオキシ-6-ニトロフェニルベンゼンスルホンアミド、N-4-グリシジルオキシ-2-ニトロフェニルベンゼンスルホンアミド、N-4-グリシジルオキシ-3-ニトロフェニルベンゼンスルホンアミド、N-2’-グリシジルオキシフェニル-2-メチルベンゼンスルホンアミド、N-2’-グリシジルオキシフェニル-3-メチルベンゼンスルホンアミド、N-2’-グリシジルオキシフェニル-4-メチルベンゼンスルホンアミド、N-2’-グリシジルオキシフェニル-2-tert-ブチルベンゼンスルホンアミド、N-2’-グリシジルオキシフェニル-3-tert-ブチルベンゼンスルホンアミド、N-2’-グリシジルオキシフェニル-4-tert-ブチルベンゼンスルホンアミド、N-3’-グリシジルオキシフェニル-2-メチルベンゼンスルホンアミド、N-3’-グリシジルオキシフェニル-3-メチルベンゼンスルホンアミド、N-3’-グリシジルオキシフェニル-4-メチルベンゼンスルホンアミド、N-3’-グリシジルオキシフェニル-2-tert-ブチルベンゼンスルホンアミド、N-3’-グリシジルオキシフェニル-3-tert-ブチルベンゼンスルホンアミド、N-3’-グリシジルオキシフェニル-4-tert-ブチルベンゼンスルホンアミド、N-4’-グリシジルオキシフェニル-2-メチルベンゼンスルホンアミド、N-4’-グリシジルオキシフェニル-3-メチルベンゼンスルホンアミド、N-4’-グリシジルオキシフェニル-4-メチルベンゼンスルホンアミド、N-4’-グリシジルオキシフェニル-2-tert-ブチルベンゼンスルホンアミド、N-4’-グリシジルオキシフェニル-3-tert-ブチルベンゼンスルホンアミド、N-4’-グリシジルオキシフェニル-4-tert-ブチルベンゼンスルホンアミド、N-4’-グリシジルオキシフェニル-3,5-ジメチルベンゼンスルホンアミドなどが挙げられる。本発明で用いられる3官能以上のエポキシ樹脂[B]とは、1分子中に3個以上のエポキシ基を有する化合物である。3官能以上のエポキシ樹脂[B]としては、例えば、グリシジルアミン型エポキシ樹脂およびグリシジルエーテル型エポキシ樹脂が挙げられる。3官能以上のエポキシ樹脂[B]において、官能基数は好ましくは3~7であり、より好ましくは3~4である。官能基数が多すぎると硬化後のマトリックス樹脂が脆くなってしまい、耐衝撃性を損ねる場合がある。3官能以上のグリシジルアミン型エポキシ樹脂としては、例えば、ジアミノジフェニルメタン型、ジアミノジフェニルスルホン型、アミノフェノール型、メタキシレンジアミン型、1,3-ビスアミノメチルシクロヘキサン型、イソシアヌレート型等のエポキシ樹脂が挙げられる。中でも物性のバランスが良いことから、ジアミノジフェニルメタン型とアミノフェノール型のエポキシ樹脂が特に好ましく用いられる。また、3官能以上のグリシジルエーテル型エポキシ樹脂としては、例えば、フェノールノボラック型、オルソクレゾールノボラック型、トリスヒドロキシフェニルメタン型およびテトラフェニロールエタン型等のエポキシ樹脂が挙げられる。3官能以上のエポキシ樹脂[B]の配合量が少なすぎると耐熱性を損ねてしまい、多すぎると架橋密度が高くなるため脆い材料となることがあり、繊維強化複合材料の耐衝撃性と強度を損ねてしまうことがある。3官能以上のエポキシ樹脂の配合量は、エポキシ樹脂[A]と3官能以上のエポキシ樹脂[B]とを合わせ配合されたエポキシ樹脂量エポキシ樹脂総量100質量に対して、40~80質量であり、好ましくは50~70質量である。本発明においては、[A]、[B]の他のエポキシ樹脂や、エポキシ樹脂と熱硬化性樹脂の共重合体等を含んでも良い。エポキシ樹脂と共重合させて用いられる上記の熱硬化性樹脂としては、例えば、不飽和ポリエステル樹脂、ビニルエステル樹脂、エポキシ樹脂、ベンゾオキサジン樹脂、フェノール樹脂、尿素樹脂、メラミン樹脂およびポリイミド樹脂等が挙げられる。これらの樹脂組成物や化合物は、単独で用いてもよいし適宜配合して用いてもよい。少なくとも[A]、[B]の他のエポキシ樹脂を配合することは、樹脂の流動性と硬化後の耐熱性を兼ね備えるものとする。樹脂の流動性を良くするため、室温25°Cで液状なエポキシ樹脂が好適に用いられる。ここでいう液状とは、測定される熱硬化性樹脂と同じ温度状態にある比重7以上の金属片を、該熱硬化性樹脂の上に置き、重力で瞬時に埋没するとき、その熱硬化性樹脂は液状であると定義する。比重7以上の金属片としては、例えば、鉄鋼、鋳鉄、銅などが挙げられる。また、液状のエポキシ樹脂を少なくとも1種と、固形状のエポキシ樹脂を少なくとも1種を配合することは、プリプレグのタック性とドレープ性を適切なものとする。タック性とドレープ性の観点から、本発明に係るエポキシ樹脂組成物は、配合したエポキシ樹脂総量100質量に対して、[A]と[B]も含めて液状のエポキシ樹脂を、合計で20質量以上含むことが好ましい。3官能以上のエポキシ樹脂[B]の市販品としてジアミノジフェニルメタン型のエポキシ樹脂は、ELM434住友化学株製、アラルダイト登録商標MY720、アラルダイト登録商標MY721、アラルダイト登録商標MY9512、アラルダイト登録商標MY9663以上ハンツマンアドバンストマテリアルズ社製、およびエポトート登録商標YH―434東都化成株製などが挙げられる。メタキシレンジアミン型のエポキシ樹脂市販品としては、TETRAD-X三菱ガス化学社製が挙げられる。1,3-ビスアミノメチルシクロヘキサン型のエポキシ樹脂市販品としては、TETRAD-C三菱ガス化学社製が挙げられる。イソシアヌレート型のエポキシ樹脂市販品としては、TEPIC-P日産化学社製が挙げられる。トリスヒドロキシフェニルメタン型のエポキシ樹脂市販品としては、Tactix742ハンツマンアドバンストマテリアルズ社製が挙げられる。テトラフェニロールエタン型のエポキシ樹脂市販品としては、jER登録商標1031Sジャパンエポキシレジン株製が挙げられる。アミノフェノール型のエポキシ樹脂市販品としては、ELM120やELM100以上、住友化学株製、jER登録商標630ジャパンエポキシレジン株製、およびアラルダイト登録商標MY0510ハンツマン株製、アラルダイト登録商標MY0600ハンツマン株製、アラルダイト登録商標MY0610ハンツマン株製、などが挙げられる。フェノールノボラック型エポキシ樹脂の市販品としては、DEN431やDEN438以上、ダウケミカル社製およびjER登録商標152ジャパンエポキシレジン株製などが挙げられる。オルソクレゾールノボラック型のエポキシ樹脂市販品としては、EOCN-1020日本化薬社製やエピクロン登録商標N-660DIC株製などが挙げられる。ジシクロペンタジエン型エポキシ樹脂の市販品としては、エピクロン登録商標HP7200DIC株製などが挙げられる。[A]、[B]以外のエポキシ樹脂として用いられるエポキシ樹脂のうち、2官能のエポキシ樹脂としては、フェノールを前駆体とするグリシジルエーテル型エポキシ樹脂が好ましく用いられる。このようなエポキシ樹脂として、ビスフェノールA型エポキシ樹脂、ビスフェノールF型エポキシ樹脂、ビスフェノールS型エポキシ樹脂、ナフタレン型エポキシ樹脂、ビフェニル型エポキシ樹脂、ウレタン変性エポキシ樹脂、ヒダントイン型およびレゾルシノール型エポキシ樹脂等が挙げられる。液状のビスフェノールA型エポキシ樹脂、ビスフェノールF型エポキシ樹脂およびレゾルシノール型エポキシ樹脂は、低粘度であるために、他のエポキシ樹脂と組み合わせて使うことが好ましい。また、固形のビスフェノールA型エポキシ樹脂は、液状ビスフェノールA型エポキシ樹脂に比較し架橋密度の低い構造を与えるため耐熱性は低くなるが、より靭性の高い構造が得られるため、グリシジルアミン型エポキシ樹脂や液状のビスフェノールA型エポキシ樹脂やビスフェノールF型エポキシ樹脂と組み合わせて用いられる。ナフタレン骨格を有するエポキシ樹脂は、低吸水率かつ高耐熱性の硬化樹脂を与える。また、ビフェニル型エポキシ樹脂、ジシクロペンタジエン型エポキシ樹脂、フェノールアラルキル型エポキシ樹脂およびジフェニルフルオレン型エポキシ樹脂も、低吸水率の硬化樹脂を与えるため好適に用いられる。ウレタン変性エポキシ樹脂およびイソシアネート変性エポキシ樹脂は、破壊靱性と伸度の高い硬化樹脂を与える。ビスフェノールA型エポキシ樹脂の市販品としては、EPON登録商標825ジャパンエポキシレジン株製、エピクロン登録商標850DIC株製、エポトート登録商標YD―128東都化成株製、およびDER―331やDER-332以上、ダウケミカル社製などが挙げられる。ビスフェノールF型エポキシ樹脂の市販品としては、jER登録商標806、jER登録商標807およびjER登録商標1750以上、ジャパンエポキシレジン株製、エピクロン登録商標830DIC株製およびエポトート登録商標YD―170東都化成株製などが挙げられる。レゾルシノール型エポキシ樹脂の市販品としては、デコナール登録商標EX-201ナガセケムテックス株製などが挙げられる。グリシジルアニリン型のエポキシ樹脂市販品としては、GANやGOT以上、日本化薬株製などが挙げられる。ビフェニル型エポキシ樹脂の市販品としては、NC-3000日本化薬株製などが挙げられる。ウレタン変性エポキシ樹脂の市販品としては、AER4152旭化成エポキシ株製などが挙げられる。ヒダントイン型のエポキシ樹脂市販品としては、AY238ハンツマンアドバンストマテリアルズ社製が挙げられる。強化繊維との接着性と機械物性のバランスから、全エポキシ樹脂組成物中にグリシジルアミン型エポキシ樹脂が30~70質量部配合されることが好ましく、より好ましい配合量は40~60質量部である。本発明の繊維強化複合材料用エポキシ樹脂組成物は、エポキシ樹脂の硬化剤[C]を配合して用いる。ここで説明される硬化剤は、本発明のエポキシ樹脂組成物に含まれるエポキシ樹脂の硬化剤であり、エポキシ基と反応し得る活性基を有する化合物である。硬化剤としては、具体的には、例えば、ジシアンジアミド、芳香族ポリアミン、アミノ安息香酸エステル類、各種酸無水物、フェノールノボラック樹脂、クレゾールノボラック樹脂、ポリフェノール化合物、イミダゾール誘導体、脂肪族アミン、テトラメチルグアニジン、チオ尿素付加アミン、メチルヘキサヒドロフタル酸無水物のようなカルボン酸無水物、カルボン酸ヒドラジド、カルボン酸アミド、ポリメルカプタンおよび三フッ化ホウ素エチルアミン錯体のようなルイス酸錯体などが挙げられる。芳香族ポリアミンを硬化剤として用いることにより、耐熱性の良好なエポキシ樹脂硬化物が得られる。特に、芳香族ポリアミンの中でも、内部にスルホン基を有するジアミノジフェニルスルホンの各種異性体は、スルホン基の求電子効果の影響で可使時間が長い上、耐熱性の良好なエポキシ樹脂硬化物を得られるため最も適している硬化剤である。また、ジシアンジアミドと尿素化合物、例えば、3,4-ジクロロフェニル-1,1-ジメチルウレアとの組合せ、あるいはイミダゾール類を硬化剤として用いることにより、比較的低温で硬化しながら高い耐熱耐水性が得られる。酸無水物を用いてエポキシ樹脂を硬化することは、アミン化合物硬化に比べ吸水率の低い硬化物を与える。その他、これらの硬化剤を潜在化したもの、例えば、マイクロカプセル化したものを用いることにより、プリプレグの保存安定性、特にタック性やドレープ性が室温放置しても変化しにくい。硬化剤の添加量の最適値は、エポキシ樹脂と硬化剤の種類により異なる。例えば、芳香族アミン硬化剤では、化学量論的に当量となるように添加することが好ましいが、エポキシ樹脂のエポキシ基量に対する芳香族アミン硬化剤の活性水素量の比を0.7~0.9付近とすることにより、当量で用いた場合より高弾性率樹脂が得られることがあり、これも好ましい態様である。これらの硬化剤は、単独で使用しても複数を併用してもよい。芳香族ポリアミン硬化剤の市販品としては、セイカキュアS和歌山精化工業株製、MDA-220三井化学株製、jERキュア登録商標Wジャパンエポキシレジン株製、および3,3’-DAS三井化学株製、Lonzacure登録商標M-DEALonza株製、Lonzacure登録商標M-DIPALonza株製、Lonzacure登録商標M-MIPALonza株製およびLonzacure登録商標DETDA80Lonza株製などが挙げられる。また、これらエポキシ樹脂と硬化剤、あるいはそれらの一部を予備反応させた物を組成物中に配合することもできる。この方法は、粘度調節や保存安定性向上に有効な場合がある。本発明においては、上記のエポキシ樹脂組成物に、熱可塑性樹脂[D]を混合または溶解させて用いることも好適な態様である。このような熱可塑性樹脂としては、一般に、主鎖に、炭素-炭素結合、アミド結合、イミド結合、エステル結合、エーテル結合、カーボネート結合、ウレタン結合、チオエーテル結合、スルホン結合およびカルボニル結合からなる群から選ばれた結合を有する熱可塑性樹脂であることが好ましい。また、この熱可塑性樹脂は、部分的に架橋構造を有していても差し支えなく、結晶性を有していても非晶性であってもよい。特に、ポリアミド、ポリカーボナート、ポリアセタール、ポリフェニレンオキシド、ポリフェニレンスルフィド、ポリアリレート、ポリエステル、ポリアミドイミド、ポリイミド、ポリエーテルイミド、フェニルトリメチルインダン構造を有するポリイミド、ポリスルホン、ポリエーテルスルホン、ポリエーテルケトン、ポリエーテルエーテルケトン、ポリアラミド、ポリエーテルニトリルおよびポリベンズイミダゾールからなる群から選ばれた少なくとも1種の樹脂が、上記のエポキシ樹脂組成物に含まれるいずれかのエポキシ樹脂に混合または溶解していることが好適である。なかでも、良好な耐熱性を得るためには、熱可塑性樹脂のガラス転移温度Tgが少なくとも150°C以上であり、170°C以上であることが好ましい。配合する熱可塑性樹脂のガラス転移温度が、150°C未満であると、成形体として用いた時に熱による変形を起こしやすくなる場合がある。さらに、この熱可塑性樹脂の末端官能基としては、水酸基、カルボキシル基、チオール基、酸無水物などのものがカチオン重合性化合物と反応することができ、エポキシ樹脂からなるマトリックス樹脂に溶解させやすくなることや硬化に際にエポキシ樹脂相と熱可塑性樹脂相に分離することを抑制したり、相分離した場合でも相同士の界面が一部交じり合うことで、界面での剥離が起こりにくいことから好ましく用いられる。具体的には、ポリエーテルスルホンの市販品であり、末端が塩素のスミカエクセル登録商標PES3600P、スミカエクセル登録商標PES5200P、スミカエクセル登録商標PES7600P以上、住友化学工業株製、末端官能基が水酸基のスミカエクセル登録商標PES5003P住友化学工業株製、Ultrason登録商標E2020PSR、BASF株製、GAFONE登録商標3600RP、GAFONE登録商標3000RP以上、SolvayAdvancedPolymers株製などを使用することができ、また、特表2004506789号公報に記載されるようなポリエーテルスルホンとポリエーテルエーテルスルホンの共重合体オリゴマー、が使用できる。さらにポリエーテルイミドの市販品であるウルテム登録商標1000、ウルテム登録商標1010、ウルテム登録商標1040以上、SabicInnovativePlatics株製などが挙げられる。オリゴマーとは10個から100個程度の有限個のモノマーが結合した比較的分子量が低い重合体を指す。エポキシ樹脂と熱可塑性樹脂との混合物は、それらを単独で用いた場合より良好な結果を与えることが多い。エポキシ樹脂の脆さを熱可塑性樹脂の強靱さでカバーし、かつ熱可塑性樹脂の成形困難性をエポキシ樹脂でカバーし、バランスのとれたベース樹脂となる。エポキシ樹脂と熱可塑性樹脂と使用割合質量は、バランスの点で、好ましくは配合したエポキシ樹脂の合計100質量に対して熱可塑性樹脂の配合量が2~40質量の範囲であり、より好ましくは5~30質量の範囲であり、もっとも好ましくは7~25質量である。高い溶解性や溶解させたときの粘度上昇を抑制し強靭さを付与する観点から、熱可塑性樹脂の還元粘度は、0.3~0.7であることが好ましい、より好ましくは0.35~0.55、さらに好ましくは0.35~0.45である。還元粘度が0.3よりも低い場合、強靭さが不足することがある。ここでいう還元粘度とは、1質量のNMP溶液中でオスワルド粘度計により求めることができる。ここで溶解とは、目視あるいは触感で、添加物の原形が認められず、均一であることとする。かかる熱可塑性樹脂の溶解方法としては、適当な温度で加熱下混練する方法、あるいは適当な溶剤に溶かしてエポキシ樹脂[A]または[B]に添加する方法等があり、いずれも好適に用いられる。本発明で好ましく用いられる熱可塑性樹脂[D]粒子の素材として、ポリアミドは最も好ましく、ポリアミドの中でも、グリルアミド、ナイロン12、ナイロン11やナイロン6/12共重合体は、特に良好な熱硬化性樹脂との接着強度を与える。この熱可塑性樹脂粒子の形状としては、球状粒子でも非球状粒子でも、また多孔質粒子でもよいが、球状の方が樹脂の流動特性を低下させないため粘弾性に優れ、また応力集中の起点がなく、高い耐衝撃性を与えるという点で好ましい態様である。ポリアミド粒子の市販品としては、SP-500東レ株製、トレパール登録商標TN東レ株製、オルガソール登録商標1002DArkema株製、オルガソール登録商標2002Arkema株製、オルガソール登録商標3202Arkema株製、トロガミドT5000などが挙げられる。本発明の繊維強化複合材料用のエポキシ樹脂組成物においては、硬化剤[C]以外の構成要素成分を、まず150~170°C程度の温度で均一に加熱混練し、次いで60°C程度の温度まで冷却した後に、硬化剤[C]を加えて混練することが好ましいが、各成分の配合方法は特にこの方法に限定されるものではない。本発明においては、本発明のエポキシ樹脂組成物に熱可塑性樹脂粒子を配合することも好適である。熱可塑性樹脂粒子を配合することにより、繊維強化複合材料としたときに、マトリックス樹脂の靱性が向上し耐衝撃性が向上する。本発明のエポキシ樹脂組成物は、本発明の効果を妨げない範囲で、カップリング剤や、熱硬化性樹脂粒子、あるいはシリカゲル、カーボンブラック、クレー、カーボンナノチューブ、金属粉体といった無機フィラー等を配合することができる。既述のように、一般に、高いガラス転移点Tgを有する樹脂組成物は硬化温度が高く、このような樹脂組成物は、硬化時の揮発成分が多い傾向にある。硬化時に揮発分が多いと、例えば、プリプレグ積層体の成形時にボイドの原因となり、繊維強化複合材料の強度を損ねる場合がある。また、揮発した有機化合物は作業環境の安全性確保の面で問題となる。エポキシ樹脂組成物の揮発量は、暴露温度の上昇に比例して増加する傾向があるが、高温になるほどエポキシ樹脂組成物は短時間でゲル化して揮発分を生じなくなるため、硬化温度以下の温度において揮発量は頭打ちとなる場合が多い。例えば、硬化に高温条件が必要となる芳香族ポリアミン系では、昇温速度によるが、150~180°Cの温度で揮発量は頭打ちとなる。例えば、180°Cで硬化する場合では、昇温速度の影響が小さい160°Cの温度で揮発量を測定することが好ましい。そのため高い耐熱性を有し、かつ繊維強化複合材料の成型時のボイド発生を抑制するためには熱暴露した時の揮発量がより少ないことが好ましい。具体的には、プリプレグを熱風乾燥機内に20分間静置したときの揮発量が、0.2~5以下であることが好ましく、より好ましくは0.02~3以下である。本発明のプリプレグに用いられる強化繊維としては、炭素繊維、ガラス繊維、アラミド繊維、ボロン繊維、PBO繊維、高強力ポリエチレン繊維、アルミナ繊維および炭化ケイ素繊維などを用いることができる。これらの繊維を、2種類以上混合して用いても構わない。強化繊維の形態や配列については限定されず、例えば、一方向に引き揃えられた長繊維、単一のトウ、織物、ニット、不織布、マットおよび組紐などの繊維構造物が用いられる。特に、材料の軽量化や高強度化の要求が高い用途においては、その優れた比弾性率と比強度のため、炭素繊維を好適に用いることができる。本発明で用いられる炭素繊維は、用途に応じてあらゆる種類の炭素繊維を用いることが可能であるが、耐衝撃性の点から高くとも400GPaの引張弾性率を有する炭素繊維であることが好ましい。また、強度の観点からは、高い剛性および機械強度を有する複合材料が得られることから、引張強度が好ましくは4.4~7.0GPaの炭素繊維が用いられる。また、引張伸度も重要な要素であり、1.7~2.3の高強度高伸度炭素繊維であることが好ましい。従って、引張弾性率が少なくとも230GPaであり、引張強度が少なくとも4.4GPaであり、引張伸度が少なくとも1.7であるという特性を兼ね備えた炭素繊維が最も適している。炭素繊維の市販品としては、トレカ登録商標T800G-24K、トレカ登録商標T800S-24K、トレカ登録商標T700G-24K、トレカ登録商標T300-3K、およびトレカ登録商標T700S-12K以上東レ株製などが挙げられる。炭素繊維の形態や配列については、一方向に引き揃えた長繊維や織物等から適宜選択できるが、軽量で耐久性がより高い水準にある炭素繊維強化複合材料を得るためには、炭素繊維が、一方向に引き揃えた長繊維繊維束や織物等連続繊維の形態であることが好ましい。本発明において用いられる炭素繊維束は、単繊維繊度が0.2~2.0dtexであることが好ましく、より好ましくは0.4~1.8dtexである。単繊維繊度が0.2dtex未満では、撚糸時においてガイドローラーとの接触による炭素繊維束の損傷が起こり易くなることがあり、また樹脂組成物の含浸処理工程においても同様の損傷が起こることがある。単繊維繊度が2.0dtexを超えると炭素繊維束に樹脂組成物が充分に含浸されないことがあり、結果として耐疲労性が低下することがある。本発明において用いられる炭素繊維束は、一つの繊維束中のフィラメント数が2500~50000本の範囲であることが好ましい。フィラメント数が2500本を下回ると繊維配列が蛇行しやすく強度低下の原因となりやすい。また、フィラメント数が50000本を上回るとプリプレグ作製時あるいは成形時に樹脂含浸が難しいことがある。フィラメント数は、より好ましくは2800~40000本の範囲である。本発明のプリプレグは、繊維強化複合材料用エポキシ樹脂組成物を炭素繊維に含浸したものである。そのプリプレグの炭素繊維質量分率は好ましくは40~90質量であり、より好ましくは50~80質量である。炭素繊維質量分率が低すぎると、得られる複合材料の質量が過大となり、比強度および比弾性率に優れる繊維強化複合材料の利点が損なわれることがあり、また、炭素繊維質量分率が高すぎると、樹脂組成物の含浸不良が生じ、得られる複合材料がボイドの多いものとなり易く、その力学特性が大きく低下することがある。本発明のプリプレグは、[D]成分の熱可塑性粒子を含む場合、粒子に富む層、すなわち、その断面を観察したときに、前記したすべての粒子が局在して存在している状態が明瞭に確認しうる層以下、粒子層と略記することがある。が、プリプレグの表面付近部分に形成されている構造であることが好ましい。このような構造をとることにより、プリプレグを積層してエポキシ樹脂を硬化させて炭素繊維強化複合材料とした場合は、プリプレグ層、すなわち複合材料層の間で樹脂層が形成され易く、それにより、複合材料層相互の接着性や密着性が高められ、得られる炭素繊維強化複合材料に高度の耐衝撃性が発現されるようになる。このような観点から、前記の粒子層は、プリプレグの厚さ100に対して、プリプレグの表面から、表面を起点として厚さ方向に好ましくは20の深さ、より好ましくは10の深さの範囲内に存在していることが好ましい。また、粒子層は、片面のみに存在させても良いが、プリプレグに表裏ができるため、注意が必要となる。プリプレグの積層を間違えて、粒子のある層間とない層間が存在すると、衝撃に対して弱い複合材料となる。表裏の区別をなくし、積層を容易にするため、粒子層はプリプレグの表裏両面に存在する方がよい。さらに、粒子層内に存在する熱可塑性樹脂粒子の存在割合は、プリプレグ中、熱可塑性樹脂粒子の全量100質量に対して好ましくは90~100質量であり、より好ましくは95~100質量である。この粒子の存在率は、例えば、下記の方法で評価することができる。すなわち、プリプレグを2枚の表面の平滑なポリ四フッ化エチレン樹脂板の間に挟持して密着させ、7日間かけて徐々に硬化温度まで温度を上昇させてゲル化、硬化させて板状のプリプレグ硬化物を作製する。このプリプレグ硬化物の両面に、プリプレグ硬化物の表面から、厚さの20深さ位置にプリプレグの表面と平行な線を2本引く。次に、プリプレグの表面と上記線との間に存在する粒子の合計面積と、プリプレグの厚みに渡って存在する粒子の合計面積を求め、プリプレグの厚さ100に対して、プリプレグの表面から20の深さの範囲に存在する粒子の存在率を計算する。ここで、粒子の合計面積は、断面写真から粒子部分を刳り抜き、その質量から換算して求める。樹脂中に分散する粒子の写真撮影後の判別が困難な場合は、粒子を染色する手段も採用できる。本発明のプリプレグは、特開平1-26651号公報、特開昭63-170427号公報または特開昭63-170428号公報に開示されているような方法を応用して製造することができる。具体的には、本発明のプリプレグは、炭素繊維とマトリックス樹脂であるエポキシ樹脂からなる一次プリプレグの表面に、熱可塑性樹脂粒子を粒子の形態のまま塗布する方法、マトリックス樹脂であるエポキシ樹脂中にこれらの粒子を均一に混合した混合物を調整し、この混合物を炭素繊維に含浸させる過程において強化繊維でこれら粒子の侵入を遮断せしめてプリプレグの表面部分に粒子を局在化させる方法、または予めエポキシ樹脂を炭素繊維に含浸させて一次プリプレグを作製しておき、一次プリプレグ表面に、これらの粒子を高濃度で含有する熱硬化性樹脂のフィルムを貼付する方法等で製造することができる。熱可塑性樹脂粒子が、プリプレグの厚み20の深さの範囲に均一に存在することで、高い耐衝撃性を兼ね備えた繊維複合材料用のプリプレグが得られる。本発明のプリプレグは、本発明のエポキシ樹脂組成物を、メチルエチルケトンやメタノール等の溶媒に溶解して低粘度化し、強化繊維に含浸させるウェット法と、エポキシ樹脂組成物を加熱により低粘度化し、強化繊維に含浸させるホットメルト法等によって好適に製造することができる。ウェット法は、強化繊維をエポキシ樹脂組成物の溶液に浸漬した後、引き上げ、オーブン等を用いて溶媒を蒸発せしめ、プリプレグを得る方法である。ホットメルト法は、加熱により低粘度化したエポキシ樹脂組成物を直接強化繊維に含浸させる方法、またはエポキシ樹脂組成物を離型紙等の上にコーティングした樹脂フィルムを作製しておき、次に強化繊維の両側または片側からその樹脂フィルムを重ね、加熱加圧することによりエポキシ樹脂組成物を転写含浸せしめ、プリプレグを得る方法である。このホットメルト法では、プリプレグ中に残留する溶媒が実質的に皆無となるため好ましい態様である。また、本発明の繊維強化複合材料は、このような方法により製造された複数のプリプレグを積層後、得られた積層体に熱および圧力を付与しながらエポキシ樹脂を加熱硬化させる方法等により製造することができる。熱および圧力を付与する方法としては、プレス成形法、オートクレーブ成形法、バッギング成形法、ラッピングテープ法および内圧成形法等が使用される。特にスポーツ用品の成形には、ラッピングテープ法と内圧成形法が好ましく用いられる。ラッピングテープ法は、マンドレル等の芯金にプリプレグを捲回して、繊維強化複合材料製の管状体を成形する方法であり、ゴルフシャフトや釣り竿等の棒状体を作製する際に好適な方法である。より具体的には、マンドレルにプリプレグを捲回し、プリプレグの固定および圧力付与のため、プリプレグの外側に熱可塑性樹脂フィルムからなるラッピングテープを捲回し、オーブン中でエポキシ樹脂を加熱硬化させた後、芯金を抜き去って管状体を得る方法である。また、内圧成形法は、熱可塑性樹脂製のチューブ等の内圧付与体にプリプレグを捲回したプリフォームを金型中にセットし、次いでその内圧付与体に高圧の気体を導入して圧力を付与すると同時に金型を加熱せしめ、管状体を成形する方法である。この内圧成形法は、ゴルフシャフト、バット、およびテニスやバトミントン等のラケットのような複雑な形状物を成形する際に、特に好ましく用いられる。本発明の繊維強化複合材料は、上述した本発明のプリプレグを所定の形態で積層し、加圧加熱してエポキシ樹脂を硬化させる方法を一例として製造することができる。本発明の繊維強化複合材料は、前記したエポキシ樹脂組成物を用いて、プリプレグを経由しない方法によっても製造することができる。このような方法としては、例えば、本発明のエポキシ樹脂組成物を直接強化繊維に含浸させた後加熱硬化する方法、すなわち、ハンドレイアップ法、フィラメントワインディング法、プルトルージョン法、レジンインジェクションモールディング法およびレジントランスファーモールディング法等が用いられる。これら方法では、エポキシ樹脂からなる1つ以上の主剤と、1つ以上の硬化剤とを使用直前に混合してエポキシ樹脂組成物を調製する方法が好ましく採用される。本発明の繊維強化複合材料は、航空機構造部材、風車の羽根、自動車外板およびICトレイやノートパソコンの筐体ハウジングなどのコンピュータ用途、さらにはゴルフシャフトやテニスラケットなどスポーツ用途に好ましく用いられる。以下、実施例によって、本発明のエポキシ樹脂組成物と、それを用いたプリプレグと繊維強化複合材料について、より具体的に説明する。実施例で用いた樹脂原料、プリプレグおよび繊維強化複合材料の作製方法、樹脂硬化物の耐熱性評価方法、引張強度の評価法を、次に示す。実施例のプリプレグの作製環境および評価は、特に断りのない限り、温度25°C±2°C、相対湿度50の雰囲気で行ったものである。<炭素繊維強化繊維>トレカ登録商標T800G-24K-31Eフィラメント数24,000本、引張強度5.9GPa、引張弾性率294GPa、引張伸度2.0の炭素繊維、東レ株製。<エポキシ樹脂>エポキシ樹脂[A]下記方法により合成したN-3-グリシジルオキシフェニルフタルイミド3GPPI温度計、冷却管、滴下ロートおよび撹拌機を取り付けた四つ口フラスコに、m-アミノフェノール21.8g0.2mol、硫酸水素テトラブチルアンモニウム3.4g0.5mol倍/m-アミノフェノール、トルエン218.3g10質量倍/m-アミノフェノールを仕込んだ。これに、無水フタル酸29.6g1.0mol倍/m-アミノフェノールを添加し、100°Cの温度で7時間撹拌すると結晶が析出した。ろ過により結晶を分離し、トルエン65.5gですすぎ、減圧下で乾燥することで、N-3-ヒドロキシフェニルフタルイミドを主成分とする結晶47.4g純度HPLCarea94、純度換算収率m-アミノフェノール基準92を得た。なお、分析は以下の方法で実施した。分析条件カラム:YMC―PackODS-AM3034.6φ×250mmカラム温度:40°C移動相:メタノール:0.1v/vリン酸水溶液=70:30v/v注入量:3μl検出:UV254nm分析時間:30min分析サンプル調製:サンプル0.02gを秤量し、メタノール約25mlに希釈。続いて、温度計、冷却管、滴下ロートおよび撹拌機を取り付けた四つ口フラスコに、エピクロロヒドリン129.5g7.0mol倍/N-3-ヒドロキシフェニルフタルイミド、炭酸カリウム55.3g2.0mol倍/N-3-ヒドロキシフェニルフタルイミド、硫酸水素テトラブチルアンモニウム2.0g0.03質量倍/N-3-ヒドロキシフェニルフタルイミドを仕込み、これに上記方法により合成したN-3-ヒドロキシフェニルフタルイミド47.9g0.2mol倍/N-3-ヒドロキシフェニルフタルイミドを5分割し、60°Cの温度で2時間かけて添加した。添加後、60°Cにて5時間撹拌の後、28ナトリウムメトキシドのメタノール溶液7.7g0.2mol倍/N-3-ヒドロキシフェニルフタルイミドを加え、さらに50°Cで2時間撹拌した。反応終了を確認後、トルエン95.7g2質量倍/N-3-ヒドロキシフェニルフタルイミドと水119.6g2.5質量倍/N-3-ヒドロキシフェニルフタルイミドを添加することで塩を溶解し、分離した水相を分液除去した。得られた油相に再度水71.8g1.5質量倍/N-3-ヒドロキシフェニルフタルイミドを添加し、分離した水相を分液除去することで油相を洗浄した。得られた油相から溶媒143.1gを減圧下留去した。得られた残渣に、メタノール119.6g2.5質量倍/N-3-ヒドロキシフェニルフタルイミドを加え、50°Cにて2時間撹拌の後、3時間かけて20°Cまで撹拌しながら冷却することで白色結晶が析出した。ろ過により結晶を分離し、メタノール96gですすぎ、減圧下で乾燥することでN-[3-2,3-エポキシプロポキシフェニル]フタルイミドを主成分とする結晶25.8g純度HPLCarea94、純度換算収率N-3-ヒドロキシフェニルフタルイミド基準41を得た。なお、分析は以下の方法で実施した。分析条件カラム:YMC―PackODS-AM3034.6φ×250mmカラム温度:40°C移動相:メタノール:0.1v/vリン酸水溶液=70:30v/v注入量:3μl検出:UV254nm分析時間:30min分析サンプル調製:サンプル0.02gを秤量し、メタノール約25mlに希釈。下記方法により合成したN-フェニル-2-グリシジルオキシベンズアミドGSAN温度計、冷却管、滴下ロートおよび撹拌機を取り付けた四つ口フラスコに、エピクロロヒドリン500g5.4mol、硫酸水素テトラブチルアンモニウム9.2g0.027molを仕込み、これにサリチルアニリド192g0.9molを添加した。この混合液に48水酸化ナトリウム90g1.08molを30°Cの温度で1時間かけて滴下し、さらに50°Cの温度で3時間撹拌しながら反応を行った。反応が終わった後、288g1.5質量倍/サリチルアニリドの水で生成した塩を溶解し、分離した水層を分液除去し、油層645g2-2,3-エポキシプロポキシ-N-フェニルベンズアミド純度HPLCarea85を得た。油相からエピクロロヒドリンの一部320gを減圧下留去し、メタノール576g3質量倍/サリチルアニリドを加え、0°Cから5°Cで15時間撹拌することで白色結晶が析出した。濾過により結晶を分離し、メタノール280gですすぎ、減圧下に乾燥することでN-フェニル-2-グリシジルオキシベンズアミドを主成分とする結晶が154g純度HPLCarea99、純度換算収率サリチルアニリド基準63得られた。なお、分析は以下の方法で実施した。分析条件カラム:YMC―PackODS-AM3034.6φ×250mmカラム温度:40°C移動相:メタノール:0.1v/vリン酸水溶液=60:40v/v注入量:2μl検出:UV254nm分析時間:30min分析サンプル調製:サンプル0.02gを秤量し、メタノール約25mlに希釈。下記方法により合成した4-グリシジルオキシベンゾフェノン4GBP温度計、冷却管、および撹拌機を取り付けた四つ口フラスコに、エピクロロヒドリン70g0.76molを仕込み、硫酸水素テトラブチルアンモニウム1.3g0.004mol、炭酸カリウム35g0.25molを添加した。この混合液にp-ヒドロキシベンゾフェノン25g0.13molを60°Cの温度で2時間かけて添加し、さらに60°Cの温度で6時間撹拌しながら反応を行った。反応が終わった後、トルエン50g2質量倍/p-ヒドロキシベンゾフェノン、水75g3質量倍/p-ヒドロキシベンゾフェノンを加え、分離した水層を分液除去した。油相を水50g2質量倍/p-ヒドロキシベンゾフェノンで再度洗浄した後、油相からトルエンおよびエピクロロヒドリンの一部92gを減圧下留去し、残渣にメタノール50g2質量倍//p-ヒドロキシベンゾフェノンを加え、室温で2時間撹拌することで淡黄色結晶が析出した。濾過により結晶を分離し、メタノール25gですすぎ、減圧下に乾燥することで4-グリシジルオキシベンゾフェノンを主成分とする結晶が23.3g純度HPLCarea98、純度換算収率p-ヒドロキシベンゾフェノン基準71得られた。なお、分析は以下の方法で実施した。分析条件カラム:YMC―PackODS-AM3034.6φ×250mmカラム温度:40°C移動相:メタノール:0.1v/vリン酸水溶液=70:30v/v注入量:2μl検出:UV254nm分析時間:30min分析サンプル調製:サンプル0.02gを秤量し、メタノール約25mlに希釈。下記方法により合成したN-グリシジル-p-トルエンスルホンアニリドGTAN温度計、冷却管、滴下ロートおよび撹拌機を取り付けた四つ口フラスコに、エピクロロヒドリン111g1.2mol、硫酸水素テトラブチルアンモニウム1.0g0.003mol、トルエン111gを仕込み、これにp-トルエンスルホンアニリド24.7g0.1molを添加した。この混合液に48水酸化ナトリウム9.7g0.12molを25°Cの温度で30分かけて滴下し、さらに50°Cの温度で9時間撹拌しながら反応を行った。反応が終わった後、49g2質量倍/p-トルエンスルホンアニリドの水で生成した塩を溶解し、分離した水層を分液除去した。油相からトルエンおよびエピクロロヒドリンを減圧下留去し、残渣にメタノール99g4質量倍/p-トルエンスルホンアニリドを加え、室温で15時間撹拌することで白色結晶が析出した。濾過により結晶を分離し、メタノール50gですすぎ、減圧下に乾燥することでN-グリシジル-p-トルエンスルホンアニリドを主成分とする結晶が17.0g純度HPLCarea99、純度換算収率p-トルエンスルホンアニリド基準55得られた。なお、分析は以下の方法で実施した。分析条件カラム:YMC―PackODS-AM3034.6φ×250mmカラム温度:40°C移動相:メタノール:0.1v/vリン酸水溶液=55:45v/v注入量:2μl検出:UV254nm分析時間:30min分析サンプル調製:サンプル0.02gを秤量し、メタノール約25mlに希釈。エポキシ樹脂[B]ELM434テトラグリシジルジアミノジフェニルメタン、住友化学株製アラルダイト登録商標MY0600トリグリシジル-m-アミノフェノール、ハンツマンアドバンストマテリアルズ株製。下記方法により合成したN,N,N’,N’-テトラグリシジル-3,4’-ジアミノジフェニルエーテル34TGDDE温度計、冷却管および撹拌機を取り付けた四つ口フラスコに、エピクロロヒドリン1500g16.2mol、2-プロパノール675g2.5質量倍/3,4’-ジアミノジフェニルエーテルを仕込み、これに3,4’-ジアミノジフェニルエーテル270g1.35molを添加した。この混合液を80°Cの温度で21時間撹拌し付加反応を行った。付加反応液から2-プロパノールと残存エピクロロヒドリンの一部1178gを減圧下留去した。濃縮物にトルエン540g2質量倍/3,4’-ジアミノジフェニルエーテルと硫酸水素テトラブチルアンモニウム13.8g0.041molを添加し、続いて48水酸化ナトリウム675g8.1molを30°Cの温度で30分かけて滴下し、さらに30°Cの温度で4時間撹拌しながら熟成し、環化反応を行った。環化反応が終わった後、810g3質量倍/3,4’-ジアミノジフェニルエーテルの水で生成した塩を溶解し、油層をさらに810g3質量倍/3,4’-ジアミノジフェニルエーテルの水で洗浄した。油層からトルエンとエピクロロヒドリンを減圧下留去すると、N,N,N’,N’-テトラグリシジル-3,4’-ジアミノジフェニルエーテルを主成分とする褐色の粘性液体が573g純度HPLCarea95、純度換算収率3,4’-ジアミノジフェニルエーテル基準95、エポキシ当量122g、粘度E型、40°C36Pas得られた。分析条件カラム:YMC―PackODS-AM3034.6φ×250mmカラム温度40°C移動相メタノール:0.1v/vリン酸水溶液=60:40v/v注入量2μl検出:UV254nm分析時間80min分析サンプル調製:サンプル0.02gを秤量し、エチレングリコールジメチルエーテル約25mlに希釈。<[A]、[B]以外のエポキシ樹脂>EPICLON登録商標830ビスフェノールF型エポキシ樹脂、DIC株製OPP-Go-フェニルフェニルグリシジルエーテル、三光株製Ex-146p-tert-ブチルフェニルグリシジルエーテル、ナガセケムテックス株製。<硬化剤[C]>セイカキュア登録商標-S4,4’-ジアミノジフェニルスルホン、和歌山精化株製3,3’-DAS3,3’-ジアミノジフェニルスルホン、三井化学ファイン株製。<熱可塑性樹脂[D]>スミカエクセル登録商標PES5003Pポリエーテルスルホン、還元粘度0.50、住友化学株製GAFONE登録商標3600RPポリエーテルスルホン、還元粘度0.40、SolvayAdvancedPolymers株製。1繊維強化複合材料の0°の定義JISK70171999に記載されているとおり、一方向繊維強化複合材料の繊維方向を軸方向とし、軸方向を0°軸と定義したときの軸直交方向を90°と定義する。2繊維強化複合材料の0°引張強度測定一方向プリプレグを所定の大きさにカットし、一方向に6枚積層した後、真空バッグを行い、オートクレーブを用いて、温度180°C、圧力6kg/cm2、2時間で硬化させ、一方向強化材繊維強化複合材料を得た。この一方向強化材を幅12.7mm、長さ230mmでカットし、両端に1.2mm、長さ50mmのガラス繊維強化プラスチック製のタブを接着し試験片を得た。この試験片はインストロン万能試験機を用いて、JISK7073-1988の規格に準じて0 ゚引張試験測定温度-60°Cを行った。3繊維強化複合材料の高温吸湿条件下の有孔圧縮強度OHC測定一方向プリプレグを所定の大きさにカットし、45/0/-45/90度2Sの構成となるように16枚積層した後、真空バッグを行い、オートクレーブを用いて、温度180°C、圧力6kg/cm2、2時間で硬化させ、擬似等方強化材繊維強化複合材料を得た。この擬似等方強化材を0 ゚方向が304.8mm、90 ゚方向が38.1mmの長方形に切り出し、中央部に直径6.35mmの円形の孔を穿孔して有孔板に加工して試験片を得た。この試験片はインストロン万能試験機を用いて、ASTM-D6484の規格に準じて有孔圧縮試験70°Cの温水に2週間浸漬後、82°Cで測定を行った。4ガラス転移温度の測定前記2項の試験片を用いて、JISK71211987に従い、示差走査熱量計DSCにより繊維強化複合材料のガラス転移温度の測定を行った。容量50μlの密閉型サンプル容器に、8~20mgの試料試験片を詰め、昇温速度10°C/分で30~350°Cまで昇温し、ガラス転移温度を測定した。ここでは、測定装置として、TAInstruments社製の示差走査型熱量計DSCを使用した。具体的には、得られたDSC曲線の階段状変化を示す部分において、各ベースラインの延長した直線から縦軸方向に等距離にある直線と、ガラス転移の階段状変化部分の曲線とが交わる点の温度をガラス転移温度とした。5繊維強化複合材料の非繊維方向強度90°曲げ強度の測定一方向プリプレグを所定の大きさにカットし、一方向に6枚積層した後、真空バッグを行い、オートクレーブを用いて、温度180°C、圧力6kg/cm2、2時間で硬化させ、一方向強化材繊維強化複合材料を得た。かかる一方向繊維強化複合材料を、厚み2±0.2mm、幅15.0±0.5mm、長さ6010mmとなるように切り出した。なお繊維方向が幅方向となるようにサンプルを作製した。JISK70171999に従い、インストロン万能試験機インストロン社製を用い、クロスヘッド速度1.0mm/分、スパン間40mm、圧子径10mm、支点径4mmで測定をおこない、90°曲げ強度を計算した。測定数はn=5で行い平均値を算出した。6プリプレグのタック評価炭素繊維に樹脂を含浸させ一方向プリプレグを作成後、経時によるタックの低下を抑えるために1時間以内に密封した容器内に該プリプレグを収納し、密封した容器を-20°Cの冷凍庫に保管した。冷凍庫内で12時間以上静置したのち、室温に戻るまで容器内で解凍した。解凍したプリプレグを外気にさらした後、30分以内に触感法により判定した。タックが無いもしくは、強すぎるものを×とし、丁度よいものを○とした。使用する限界のものを△とした。実施例1混練装置で、65質量部のELM434、35質量部の3GPPIを160°Cで2時間混練した後、80°Cに冷まして粉末状のセイカキュアSを35質量部混練して、エポキシ樹脂組成物を作製した。表1に、組成と割合を示す表1中、数字は質量部を表す。得られたエポキシ樹脂組成物を、ナイフコーターを用いて樹脂目付50g/m2で離型紙上にコーティングし、樹脂フィルムを作製した。この樹脂フィルムを、一方向に引き揃えた炭素繊維目付200g/m2の両側に重ね合せてヒートロールを用い、温度100°C、1気圧で加熱加圧しながらエポキシ樹脂組成物を炭素繊維に含浸させプリプレグを得た。得られたプリプレグを用い、上記の2炭素繊維強化複合材料の0°引張強度測定、3炭素繊維強化複合材料の高温吸湿条件下の有孔圧縮強度OHC測定、4ガラス転移温度の測定、5繊維強化複合材料の非繊維方向強度90度曲げ強度の測定、6プリプレグのタック評価に記載のとおりに実施して、繊維強化複合材料を得て、0°引張強度と高温吸湿条件下の有孔圧縮強度OHC、Tg、および90°曲げ強度を測定した。結果を表1に示す。実施例2~4、比較例1~6エポキシ樹脂と硬化剤の種類および配合量を、表1、3に示すように変更したこと以外は、実施例1と同様にしてプリプレグを作製した。得られたプリプレグを用い、上記の2炭素繊維強化複合材料の0°引張強度測定、3炭素繊維強化複合材料の高温吸湿条件下の有孔圧縮強度OHC測定、4ガラス転移温度の測定、5繊維強化複合材料の非繊維方向強度90度曲げ強度の測定、6プリプレグのタック評価に記載のとおりに実施して、繊維強化複合材料を得て、0°引張強度と高温吸湿条件下の有孔圧縮強度OHC、Tg、および90°曲げ強度を測定した。結果を表1と3に示す。実施例5混練装置で、80質量部のELM434と20質量部のGSAN、および10質量部のPES5003Pを160°Cで混練してPES5003Pが溶解したことを目視で確認した後、80°Cに冷ましてセイカキュアSを40質量部混練して、エポキシ樹脂組成物を作製した。表1に、組成と割合を示す表1中、数字は質量部を表す。得られたエポキシ樹脂組成物を、ナイフコーターを用いて樹脂目付50g/m2で離型紙上にコーティングし、樹脂フィルムを作製した。この樹脂フィルムを、一方向に引き揃えた炭素繊維目付200g/m2の両側に重ね合せてヒートロールを用い、温度100°C、1気圧で加熱加圧しながらエポキシ樹脂組成物を炭素繊維に含浸させプリプレグを得た。得られたプリプレグを用い、上記の2炭素繊維強化複合材料の0°引張強度測定、3炭素繊維強化複合材料の高温吸湿条件下の有孔圧縮強度OHC測定、4ガラス転移温度の測定、5繊維強化複合材料の非繊維方向強度90度曲げ強度の測定、6プリプレグのタック評価に記載のとおりに実施して、繊維強化複合材料を得て、0°引張強度と高温吸湿条件下の有孔圧縮強度OHC、Tg、および90°曲げ強度を測定した。結果を表1に示す。実施例6~18、比較例7~8エポキシ樹脂と硬化剤の種類および配合量を、表1~3に示すように変更したこと以外は、実施例5と同様にしてプリプレグを作製した。得られたプリプレグを用い、上記の2炭素繊維強化複合材料の0°引張強度測定と3炭素繊維強化複合材料の高温吸湿条件下の有孔圧縮強度OHC測定、4ガラス転移温度の測定、5繊維強化複合材料の非繊維方向強度90度曲げ強度の測定、6プリプレグのタック評価に記載のとおりに実施して、繊維強化複合材料を得て、0°引張強度と高温吸湿条件下の有孔圧縮強度OHC、Tg、および90°曲げ強度を測定した。結果を表1~3に示す。実施例1~18と比較例1~8との対比により、本発明のエポキシ樹脂組成物を用いた繊維強化複合材料は、低温下での高い引張強度と高温吸湿条件下での圧縮強度を有し、高度な引張と圧縮の力学特性を両立していることが分かる。また、実施例1と10の対比により、熱可塑性樹脂の配合により圧縮強度や耐熱性を大きく損なうことなく、引張強度や非繊維方向強度のさらなる向上が達成できることがわかる。実施例5~9により、本発明において請求項1の[A]および[B]配合量の範囲が特異的に高い低温下での引張強度と高温吸湿条件下での圧縮強度を達成することができ、高度な引張と圧縮の力学特性を両立する範囲であることが分かる。さらに、実施例15~18から明らかにされるとおり、還元粘度の異なるポリエーテルスルホンを用いることで、繊維強化複合材料の強度を損なうことなく、取り扱い性の指標であるタック性を調整できることがわかる。"